【事件の表示】
　特許第６３４１３５１号発明「感光性樹脂組成物、硬化物及び画像表示装置」の特許異議申立事件について、次のとおり決定する。
【結　論】
　特許第６３４１３５１号の特許請求の範囲を訂正請求書に添付された訂正特許請求の範囲のとおり、訂正後の請求項〔１〜１０〕について訂正することを認める。
　特許第６３４１３５１号の請求項１〜３、５、６、８〜１０に係る特許を維持する。
　特許第６３４１３５１号の請求項４、７についての異議申立てを却下する。
【理　由】
第１　手続の経緯
　特許第６３４１３５１号の請求項１〜１０に係る特許についての出願は、２０１７年（平成２９年）９月１３日（優先権主張平成２８年９月１６日）を国際出願日とする出願であって、平成３０年５月２５日にその特許権の設定登録がされ、平成３０年６月１３日に特許公報が発行された。その後、その特許に対し、特許異議申立人 特許業務法人朝日奈特許事務所（以下、「特許異議申立人」という。）による特許異議の申立てがなされた。本件特許異議の申立ての経緯は、以下のとおりである。
　平成３０年１２月１３日付け：特許異議の申立て
　平成３１年　３月　５日付け：取消理由通知
　令和　元年　５月１０日付け：特許権者による意見書及び訂正請求書提出
　令和　元年　６月１２日付け：特許異議申立人による意見書提出
　令和　元年　７月２４日付け：取消理由通知＜決定の予告＞
　令和　元年　９月２７日付け：特許権者による意見書及び訂正請求書提出
　令和　元年１０月２４日付け：特許異議申立人による意見書提出
　なお、令和元年５月１０日付けの訂正請求書は、特許法第１２０条の５第７項の規定により、取り下げられたものとみなされる。
第２　訂正の適否についての判断
１　訂正の趣旨
　令和元年９月２７日付けの訂正請求書による訂正の請求（以下、当該訂正請求書による訂正の請求を「本件訂正請求」といい、本件訂正請求による訂正を「本件訂正」という。）の趣旨は、「特許第６３４１３５１号の特許請求の範囲を本件請求書に添付した訂正特許請求の範囲のとおり、訂正後の請求項１〜１０について訂正することを求める。」というものである。
２　訂正の内容
　本件訂正による訂正の内容は、以下のとおりである。なお、訂正箇所に下線を付した。
（１）訂正事項１
　特許請求の範囲の請求項１に、
「前記（ｃ）光重合開始剤が、下記一般式（Ｉ）で表される光重合開始剤（ｃ１）、及び、波長３２０ｎｍ〜４００ｎｍの範囲における極大吸収波長が３３４ｎｍ以上である光重合開始剤（ｃ２）を含有することを特徴とする感光性樹脂組成物。」
とあるのを、
「前記（ｃ）光重合開始剤が、下記一般式（Ｉ）で表される光重合開始剤（ｃ１）、及び、波長３２０ｎｍ〜４００ｎｍの範囲における極大吸収波長が３３４ｎｍ以上であ
り、フルオレン骨格又はカルバゾール骨格を有す
し、
全固形分に対する前記（ｄ）色材の含有割合が３０質量％以上６０質量％以下である
に訂正する（請求項１の記載を引用する請求項２〜１０についても同様に訂正する。）。
（２）訂正事項２
　特許請求の範囲の請求項４を削除する。
（３）訂正事項３
　特許請求の範囲の請求項７を削除する。
（４）訂正事項４
　特許請求の範囲の請求項５に、
「請求項４に記載の感光性樹脂組成物。」
とあるのを、
「請求項
１〜３のいずれか１項
に訂正する（請求項５の記載を引用する請求項６、８〜１０についても同様に訂正する。）。
（５）訂正事項５
　特許請求の範囲の請求項６に、
「請求項１〜５のいずれか１項に記載の感光性樹脂組成物。」
とあるのを、
「請求項
１〜３、５
に訂正する（請求項６の記載を引用する請求項８〜１０についても同様に訂正する。）。
（６）訂正事項６
　特許請求の範囲の請求項８に
「請求項１〜７のいずれか１項に記載の感光性樹脂組成物。」
とあるのを、
「請求項
１〜３、５、６
に訂正する（請求項８の記載を引用する請求項９、１０についても同様に訂正する。）。
（７）訂正事項７
　特許請求の範囲の請求項９に
「請求項１〜８のいずれか１項に記載の感光性樹脂組成物。」
とあるのを
「請求項
１〜３、５、６、８
に訂正する（請求項９の記載を引用する請求項１０についても同様に訂正する。）。
（８）本件訂正請求は、一群の請求項〔１〜１０〕に対して請求されたものである。
３　訂正の目的の適否
（１）訂正事項１について
　訂正事項１による訂正は、本件訂正前の請求項１に記載された発明における「光重合開始剤（ｃ２）」について、「フルオレン骨格又はカルバゾール骨格を有する」光重合開始剤に減縮するとともに、本件訂正前の請求項１に記載された発明における（ｄ）色材について、「（ｄ）色材の含有割合が３０質量％以上６０質量％以下」の範囲に減縮するものである。
　したがって、訂正事項１による訂正は、特許法第１２０条の５第２項ただし書第１号に掲げる事項を目的とするものである。
（２）訂正事項２及び訂正事項３について
　訂正事項２及び訂正事項３による訂正は、特許請求の範囲の請求項４及び請求項７を削除するものである。
　したがって、訂正事項２及び訂正事項３による訂正は、特許法第１２０条の５第２項ただし書第１号に掲げる事項を目的とするものである。
（３）訂正事項４〜７について
　訂正事項４〜７による訂正は、訂正事項２及び訂正事項３により、請求項４及び請求項７が削除されたことによって生じた、訂正により削除された請求項を引用しているという不明瞭な状態を、解消させることを目的とした訂正である。
　したがって、訂正事項４〜７による訂正は、特許法第１２０条の５第２項ただし書第３号に掲げる事項を目的とするものである。
（４）小括
　以上のとおりであるから、訂正事項１〜７による訂正は、特許法第１２０条の５第２項ただし書第１号又は第３号に掲げる事項を目的とするものといえる。
４　新規事項の有無
（１）訂正事項１について
　本件特許の本件訂正前の特許請求の範囲の請求項４には、「前記光重合開始剤（ｃ２）が、フルオレン骨格又はカルバゾール骨格を有する光重合開始剤である、請求項１〜３のいずれか１項に記載の感光性樹脂組成物。」と記載されている。そうしてみると、訂正事項１のうち、本件訂正前の請求項１に記載された発明における「光重合開始剤（ｃ２）」について、「フルオレン骨格又はカルバゾール骨格を有する」光重合開始剤に減縮する訂正事項は、願書に添付した明細書、特許請求の範囲又は図面に記載した事項の範囲内においてされたものであることは明らかである。
　また、本件特許の願書に添付した明細書の段落【０１５７】に、「（ｄ）色材の含有割合は、感光性樹脂組成物中の全固形分量に対して通常１〜７０質量％の範囲で選ぶことができる。この範囲の中では、２０質量％以上がより好ましく、３０質量％以上がさらに好ましく、４０質量％以上が特に好ましく、また、６０質量％以下がより好ましい。」と記載されている。そうしてみると、訂正事項１のうち、本件訂正前の請求項１に記載された発明における（ｄ）色材について、「（ｄ）色材の含有割合が３０質量％以上６０質量％以下」の範囲に減縮する訂正事項は、願書に添付した明細書、特許請求の範囲又は図面に記載した事項の範囲内においてされたものであることは明らかである。
　したがって、本件訂正は、特許法第１２０条の５第９項において準用する同法第１２６条第５項の規定に適合する。
（２）訂正事項２及び訂正事項３について
　訂正事項２及び訂正事項３による訂正は、本件訂正前の特許請求の範囲の請求項４及び請求項７をそれぞれ削除するものであるから、訂正事項２及び訂正事項３による訂正が、願書に添付した明細書、特許請求の範囲又は図面に記載した事項の範囲内においてされたものであることは明らかである。
（３）訂正事項４〜７について
　訂正事項４〜７による訂正は、訂正事項２及び訂正事項３により請求項４及び請求項７が削除されたことによって生じた、訂正により削除された請求項を引用しているという不明瞭な状態を、解消させることを目的とした訂正であるから、訂正事項４〜７による訂正が、願書に添付した明細書、特許請求の範囲又は図面に記載した事項の範囲内においてされたものであることは明らかである。
（４）小括
　以上のとおりであるから、訂正事項１〜７による訂正は、特許法第１２０条の５第９項で準用する同法第１２６条第５項の規定に適合する。
５　特許請求の範囲の拡張・変更の存否
（１）訂正事項１について
　訂正事項１による訂正は、本件訂正前の請求項１に記載された発明における「光重合開始剤（ｃ２）」について、「フルオレン骨格又はカルバゾール骨格を有する」光重合開始剤に減縮するとともに、本件訂正前の請求項１に記載された発明における（ｄ）色材について、「（ｄ）色材の含有割合が３０質量％以上６０質量％以下」の範囲に減縮するものであるから、実質上特許請求の範囲を拡張し、又は変更するものではない。
　したがって、訂正事項１による訂正は、特許法第１２０条の５第９項において準用する同法第１２６条第６項の規定に適合する。
（２）訂正事項２及び訂正事項３について
　訂正事項２及び訂正事項３による訂正は、特許請求の範囲の請求項４及び請求項７を削除するものであるから、実質上特許請求の範囲を拡張し、又は変更するものではない。
　したがって、訂正事項２及び訂正事項３による訂正は、特許法第１２０条の５第９項において準用する同法第１２６条第６項の規定に適合する。
（３）訂正事項４〜７について
　訂正事項４〜７による訂正は、訂正事項２及び訂正事項３により、請求項４及び請求項７が削除されたことによって生じた、訂正により削除された請求項を引用しているという不明瞭な状態を、解消させることを目的とした訂正であるから、実質上特許請求の範囲を拡張し、又は変更するものではない。
　したがって、訂正事項４〜７による訂正は、特許法第１２０条の５第９項において準用する同法第１２６条第６項の規定に適合する。
（４）小括
　以上のとおりであるから、訂正事項１〜７による訂正は、特許法第１２０条の５第９項において準用する同法第１２６条第６項の規定に適合する。
６　むすび
　以上のとおり、本件訂正は、特許法第１２０条の５第２項ただし書第１号又は第３号に掲げる事項を目的とするものであり、かつ、同条第９項において準用する同法第１２６条第５項及び第６項の規定に適合する。
　よって、特許請求の範囲を、訂正請求書に添付された訂正特許請求の範囲のとおり、訂正後の請求項〔１〜１０〕について訂正することを認める。
第３　訂正後の本件発明
　前記第２のとおり、本件訂正は認められることとなったので、本件特許の請求項１〜３、５、６、８〜１０に係る発明（以下、請求項に付された番号にしたがい、「本件特許発明１」等という。）は、本件訂正による訂正後の特許請求の範囲の請求項１〜３、５、６、８〜１０に記載された事項により特定される以下のとおりのものである。
　なお、請求項４及び請求項７は、本件訂正により削除された。
「【請求項１】
　　（ａ）アルカリ可溶性樹脂、（ｂ）光重合性モノマー、（ｃ）光重合開始剤及び（ｄ）色材を含有する感光性樹脂組成物であって、
　　前記（ｃ）光重合開始剤が、下記一般式（Ｉ）で表される光重合開始剤（ｃ１）、及び、波長３２０ｎｍ〜４００ｎｍの範囲における極大吸収波長が３３４ｎｍ以上であり、フルオレン骨格又はカルバゾール骨格を有する光重合開始剤（ｃ２）を含有し、
　全固形分に対する前記（ｄ）色材の含有割合が３０質量％以上６０質量％以下であることを特徴とする感光性樹脂組成物。
【化１】
（式（Ｉ）中、Ｒ１は置換基を有していてもよいアルキル基又は置換基を有していてもよい芳香族環基を表す。
　Ｒ２は置換基を有していてもよいアルキル基又は置換基を有していてもよい芳香族環基を表す。
　ｋは０又は１を表す。
　Ｒ３〜Ｒ６は各々独立に、任意の１価の置換基を表す。
　ｌ、ｍ及びｏは各々独立に、０〜３の整数を表す。ｎは０又は１を表す。）
【請求項２】
　全固形分に対する前記（ｃ）光重合開始剤の含有割合が２質量％以上である、請求項１に記載の感光性樹脂組成物。
【請求項３】
　前記（ｃ）光重合開始剤における、前記光重合開始剤（ｃ１）の含有割合が１質量％以上である、請求項１又は２に記載の感光性樹脂組成物。
【請求項５】
　前記光重合開始剤（ｃ２）が、下記一般式（ＩＩ）で表される光重合開始剤である、請求項１〜３のいずれか１項に記載の感光性樹脂組成物。
【化２】
（式（ＩＩ）中、Ｒ７は置換基を有していてもよいアルキル基又は置換基を有していてもよい芳香族環基を表す。
　Ｒ８は置換基を有していてもよいアルキル基又は置換基を有していてもよい芳香族環基を表す。
　ｐは０又は１を表す。
　Ｒ９は任意の１価の置換基を表す。ｑは０〜３の整数を表す。
　Ｘは−Ｎ（Ｒ１０）−又は−Ｃ（Ｒ１１）（Ｒ１２）−を表す。
　Ｒ１０〜Ｒ１２は各々独立に、水素原子、置換基を有していてもよいアルキル基又は置換基を有していてもよい芳香族環基を表す。Ｒ１１とＲ１２は相互に結合して環を形成していてもよい。）
【請求項６】
　前記（ｄ）色材がカーボンブラックである、請求項１〜３、５のいずれか１項に記載の感光性樹脂組成物。
【請求項８】
　前記（ａ）アルカリ可溶性樹脂が、カルボキシル基を有するエポキシ（メタ）アクリレート樹脂を含有する、請求項１〜３、５、６のいずれか１項に記載の感光性樹脂組成物。
【請求項９】
　請求項１〜３、５、６、８のいずれか１項に記載の感光性樹脂組成物を硬化させた硬化物。
【請求項１０】
　請求項９に記載の硬化物を有する画像表示装置。」
第４　特許異議申立理由及び取消理由の概要
（１）特許異議申立人が申し立てた特許異議申立理由の概要は、以下のとおりである。
ア　申立ての理由１
　本件特許の請求項１〜１０に係る発明は、本件特許の優先権主張の日前の特許出願であって、本件特許の優先権主張の日後に特許掲載公報の発行若しくは出願公開公報の発行がされた甲第１号証に係る出願の願書に最初に添付された明細書、特許請求の範囲又は図面に記載された発明と同一であり、しかも、本件特許の出願の発明者が本件特許の優先権主張の日前の特許出願に係る上記の発明をした者と同一ではなく、また本件特許の出願の時において、その出願人が上記特許の出願人と同一でもなく、特許法第２９条の２の規定により特許を受けることができないから、その発明に係る特許は取り消すべきものである。
　また、本件特許の請求項１〜３、６〜１０に係る発明は、本件特許の優先権主張の日前の特許出願であって、本件特許の優先権主張の日後に特許掲載公報の発行若しくは出願公開公報の発行がされた甲第２号証に係る出願の願書に最初に添付された明細書、特許請求の範囲又は図面に記載された発明と同一であり、しかも、本件特許の出願の発明者が本件特許の優先権主張の日前の特許出願に係る上記の発明をした者と同一ではなく、また本件特許の出願の時において、その出願人が上記特許の出願人と同一でもなく、特許法第２９条の２の規定により特許を受けることができないから、その発明に係る特許は取り消すべきものである。
イ　申立ての理由２
　本件特許の請求項１〜１０に係る発明は、本件特許の優先権主張の日前に日本国内または外国において電気通信回線を通じて公衆に利用可能となった甲第３号証〜甲第５号証に記載された発明に基づいて、その優先権主張の日前にその発明の属する技術の分野における通常の知識を有する者が容易に発明をすることができたものであって、特許法第２９条第２項の規定により特許を受けることができないから、その発明に係る特許は取り消すべきものである。
　なお、甲第１号証〜甲第５号証は、以下のとおりである。
　　甲第１号証：特開２０１７−１５５２２８号公報
　　甲第２号証：特開２０１７−１５６５２４号公報
　　甲第３号証：国際公開第２０１５／０３６９１０号
　　甲第４号証：特開２０１５−１９４６８８号公報
　　甲第５号証：特開２０１６−１４１７７０号公報
（２）平成３１年３月５日付けで通知した取消理由の概要は、以下のとおりである。
ア　理由１（拡大先願）
　本件特許の請求項１〜３、６〜１０に係る発明は、本件特許の優先権主張の日前の特許出願であって、本件特許の優先権主張の日後に特許掲載公報の発行若しくは出願公開公報の発行がされた先願１及び先願２の願書に最初に添付された明細書、特許請求の範囲又は図面に記載された発明と同一であり、しかも、本件特許の出願の発明者が本件特許の優先権主張の日前の特許出願に係る上記の発明をした者と同一ではなく、また本件特許の出願の時において、その出願人が上記特許の出願人と同一でもなく、特許法第２９条の２の規定により特許を受けることができないから、その発明に係る特許は取り消すべきものである。
イ　理由２（進歩性）
　本件特許の請求項１〜１０に係る発明は、本件特許の優先権主張の日前に日本国内または外国において電気通信回線を通じて公衆に利用可能となった甲第３号証及び甲第４号証に記載された発明に基づいて、その優先権主張の日前にその発明の属する技術の分野における通常の知識を有する者が容易に発明をすることができたものであって、特許法第２９条第２項の規定により特許を受けることができないから、その発明に係る特許は取り消すべきものである。
　　先願１：特願２０１６−３９４７１号 
　　　　　　　　　（特開２０１７−１５５２２８号公報（甲第１号証））
　　先願２：特願２０１６−３９４４９号 
　　　　　　　　　（特開２０１７−１５６５２４号公報（甲第２号証））
　　甲第３号証：国際公開第２０１５／０３６９１０号 
　　甲第４号証：特開２０１５−１９４６８８号公報 
（３）令和元年７月２４日付けで通知した取消理由＜決定の予告＞の概要は、以下のとおりである。
ア　特許法第２９条第２項（進歩性）について
　本件特許の請求項１〜１０に係る発明は、本件特許の優先権主張の日前に日本国内または外国において電気通信回線を通じて公衆に利用可能となった甲第３号証及び甲第４号証に記載された発明に基づいて当業者が容易に発明をすることができたものであって、特許法第２９条第２項の規定により特許を受けることができないから、その発明に係る特許は取り消すべきものである。
イ　特許法第３６条第６項第１号（サポート要件）について 
　本件特許の請求項１〜１０の記載は、特許法第３６条第６項第１号に規定する要件を満たしていない。
ウ　特許法第３６条第６項第２号（明確性）について 
 　本件特許の請求項１〜１０の記載は、特許法第３６条第６項第２号に規定する要件を満たしていない。
第５　甲号証の記載事項及び甲号証に記載された発明
１　甲第３号証の記載事項
　本件特許の優先権主張の日前の２０１５年３月１９日に電気通信回線を通じて公衆に利用可能となった発明が記載された甲第３号証（国際公開第２０１５／０３６９１０号）には、以下の記載事項がある。なお、摘記箇所を示す行数は、国際公開公報の欄外に付されたものを使用した。また、公報の改行箇所に付されていたハイフン及び下線を省き、合議体が発明の認定等に用いた箇所に新たに下線を付した。以下同様である。
（１）「Oxime ester photoinitiators 
The invention pertains to new oxime ester compounds which have specific benzo- (unsaturated 5-membered ring)-carbonyl group and their use as photoinitiators in photopolymerizable compositions, in particular in photoresist formulations for display applications, e.g. liquid crystal display (LCD), organic light emitting diode (OLED) and touch panel.」（第１頁第４〜９行）
翻訳文「オキシムエステル光開始剤
本発明は、特定のベンゾ（不飽和５員環）カルボニル基を有する新規オキシムエステル化合物および前記化合物の光重合性組成物における、特にディスプレイ用途のための、例えば液晶ディスプレイ（ＬＣＤ）、有機発光ダイオード（ＯＬＥＤ）およびタッチパネルのためのフォトレジスト配合物における光開始剤としての使用に関する。」
（２）「Accordingly, in the market there is a strong demand for higher photosensitive photo initiators in order to reduce the energy consumption, to achieve a shorter tact time for higher productivity and/or more freedom in choice of materials for display application. The photoinitiators to be employed in the photosensitive resins Therefore have to be highly reactive, easy to prepare and easy to handle. For example, in color filter resist applications, highly pigmented resists are required for the high color quality property. 
With the increase of the pigment content, the curing of color resists becomes more difficult.
Hence, photoinitiators having a high sensitivity are required.
Furthermore the initiators in display applications should contribute to surface smoothness of a pattern, adhesiveness to the substrate etc.
翻訳文「したがって、市場では、エネルギー消費を削減するため、より高い生産性のためにより短いタクトタイムを達成するために、および／またはディスプレイ用途のための材料の選択をより自由にするために、より感光性の高い光開始剤が強く求められている。感光性樹脂中で使用されるべき光開始剤は、従って反応性が高く、製造が容易で、取扱いが簡単である必要がある。例えば、カラーフィルタ用レジストの用途では、高度に顔料着色されたレジストが高い色品質特性のために必要とされる。
顔料含分の増加に伴い、カラーレジストの硬化は、より困難となる。したがって、高感度を有する光開始剤が必要とされている。
更に、ディスプレイ用途での開始剤は、パターンの表面平滑性、基材への付着性等に資するべきである。
（３）「Another subject of the present invention therefore is a photopolymerizable composition comprising 
 (a) at least one ethylenically unsaturated photopolymerizable compound and 
 (b) as photoinitiator, at least one compound of the formula I or II as defined above. 
The composition may comprise additionally to the photoinitiator (b) at least one further photoinitiator (c), and/or other additives (d). 
The composition may comprise additionally to the photoinitiator (b) at least one further photoinitiator (c) or other additives (d), or both, at least one further photoinitiator (c) and other additives (d). 
Other additives (d) for example are one or more components selected from thermal radical initiators, pigments, fillers, dispersants and sensitizers. 
Said additives are described in more detail below. 
Interesting is a photopolymerizable composition as described above, comprising 0.05 to 25 % by weight of the photoinitiator (b), or the photoinitiators (b) and (c), based on the composition.」（第３５頁第１０〜２７行）
翻訳文「したがって、本発明のもう一つの主題は、光重合性組成物であって、
（ａ）少なくとも１種のエチレン性不飽和の光重合性化合物と、
（ｂ）光開始剤としての、上記定義の、少なくとも１種の式ＩまたはＩＩの化合物と、
を含む前記組成物である。
該組成物は、前記光開始剤（ｂ）に加えて、少なくとも１種の更なる光開始剤（ｃ）および／または他の添加剤（ｄ）を含有してよい。
該組成物は、前記光開始剤（ｂ）に加えて、少なくとも１種の更なる光開始剤（ｃ）もしくは他の添加剤（ｄ）またはその両方、つまり少なくとも１種の更なる光開始剤（ｃ）および他の添加剤（ｄ）を含有してよい。
他の添加剤（ｄ）は、例えば熱ラジカル開始剤、顔料、充填剤、分散剤および増感剤から選択される１種以上の成分である。前記添加剤は、より詳細に以下に記載される。
前記の光重合性組成物であって、該組成物に対して、０．０５質量％〜２５質量％の光開始剤（ｂ）または光開始剤（ｂ）および（ｃ）を含む前記光重合性組成物に関心が持たれる。」
（４）「Component (a) for example comprises an alkaline developable resin.」（第３５頁第３９行）
翻訳文「成分（ａ）は、例えばアルカリ現像可能な樹脂を含む。」
（５）「Examples of alkali developable resins are 　・・・（中略）・・・　. Examples of copolymers are 　・・・（中略）・・・　. Preferable examples of copolymers are 　・・・（中略）・・・　, copolymers of benzyl (meth)acrylate/(meth)acrylic acid, 　・・・（中略）・・・　.」（第３６頁第７行・・・第３８頁第３４行・・・第３８頁第３７〜３８行・・・第３８頁第３９行・・・第３９頁第２４行）
翻訳文「アルカリ現像可能な樹脂の例は、　・・・（中略）・・・　である。コポリマーの例は、　・・・（中略）・・・　である。好ましいコポリマーの例は、　・・・（中略）・・・　、ベンジル（メタ）アクリレート／（メタ）アクリル酸のコポリマー、　・・・（中略）・・・　である。」
（６）「Further examples of alkaline developable resins are the above-mentioned polymers or oligomers having at least one ethylenically unsaturated groups. 
Further examples are reaction products obtained by adding an epoxy group containing unsaturated compound to a part of the carboxyl groups of a carboxylic acid group containing polymer (for ex., ACA200, ACA200M, ACA210P, ACA230AA, ACA250, ACA300, ACA320 from Daicel Co. and Ripoxy SPC-1000 provided by Showa Denko K. K.).」（第４０頁第２８〜３４行）
翻訳文「アルカリ現像可能な樹脂の更なる例は、少なくとも１つのエチレン性不飽和基を有する上述のポリマーまたはオリゴマーである。
更なる例は、エポキシ基を有する不飽和化合物を、カルボン酸基を有するポリマーのカルボキシル基の一部に付加させることによって得られる反応生成物（例えば、株式会社ダイセル社製のＡＣＡ２００、ＡＣＡ２００Ｍ、ＡＣＡ２１０Ｐ、ＡＣＡ２３０ＡＡ、ＡＣＡ２５０、ＡＣＡ３００、ＡＣＡ３２０および昭和電工株式会社によって販売されるＲｉｐｏｘｙ  ＳＰＣ−１０００）である。」
（７）「
Component (a) for example comprises an acrylate monomer.
翻訳文「
成分（ａ）は、例えばアクリレートモノマーを含む。
（８）「It is of course possible to add other known photoinitiators (c) to the photocurable composition. 
The use of the further photoinitiator is not critical. The photoinitiator (c) is for example selected from benzophenones, bis-imidazole, aromatic α-hydroxyketones, benzylketals, aromatic α-aminoketones, phenylglyoxalic acid esters, mono-acylphosphinoxides, bis- acylphosphinoxides, tris-acylphosphinoxides, oximesters derived from aromatic ketones and/or oxime esters of the carbazol type.」（第４６頁第２４〜３０行）
翻訳文「もちろん、他の公知の光開始剤（ｃ）を光硬化性組成物へと添加することも可能である。
更なる光開始剤の使用は重要ではない。光開始剤（ｃ）は、例えばベンゾフェノン、ビスイミダゾール、芳香族α−ヒドロキシケトン、ベンジルケタール、芳香族α−アミノケトン、フェニルグリオキサル酸エステル、モノアシルホスフィンオキシド、ビスアシルホスフィンオキシド、トリスアシルホスフィンオキシド、芳香族ケトンから誘導されたオキシムエステルおよび／またはカルバゾール型のオキシムエステルから選択される。」
（９）「Examples of such photoinitiators are 　・・・（中略）・・・　; oximeesters, e.g. 　・・・（中略）・・・　, ethanone 1-[9-ethyl-6-(2-methylbenzoyl)-9H-carbazol-3-yl]-1-(0-acetyloxime), 　・・・（中略）・・・　, oxime esters described in 　・・・（中略）・・・　, WO2008078678, 　・・・（中略）・・・　.」（第４６頁第３２行・・・第４７頁第１６〜１７行・・・第２９〜３０行・・・第４８頁第１行）
翻訳文「そのような光開始剤の例は、　・・・（中略）・・・　、オキシムエステル、例えば　・・・（中略）・・・　、エタノン１−［９−エチル−６−（２−メチルベンゾイル）−９Ｈ−カルバゾール−３−イル］−１−（Ｏ−アセチルオキシム）、　・・・（中略）・・・　　・・・（中略）・・・　、ＷＯ２００８０７８６７８、　・・・（中略）・・・　に記載されるオキシムエステル、　・・・（中略）・・・　である。」
（１０）「The composition according to the invention may comprise as component (d) a colorant.」（第４８頁第１４行）
翻訳文「本発明による組成物は、成分（ｄ）として着色剤を含んでよい」
（１１）「The pigment of the photopolymeric composition for black matrix preferably comprises at least one member selected from the group consisting of carbon black, titanium black, iron oxide, lactone, lactam and perylene. Preferred example is carbon black.」（第４９頁第１８〜２０行）
翻訳文「黒色マトリックス用の光重合性組成物の顔料は、好ましくは、カーボンブラック、チタニウムブラック、酸化鉄、ラクトン、ラクタムおよびペリレンからなる群から選択される少なくとも１種を含む。好ましい例は、カーボンブラックである。」
（１２）「The concentration of the pigment in the total solid component (pigments of various colors and resin) is for example in the range of 5% to 80% by weight, in particular in the range of 20% to 65 % by weight.
The concentration of the dye in the total solid component (dyes of various colors and resin) is for example in the range of 0.5% to 95% by weight, in particular in the range of 0.5% to 70% by weight. 」（第５０頁第３〜９行）
翻訳文「全固体成分（種々の色の顔料と樹脂）中の顔料の濃度は、例えば５質量％から８０質量％の範囲であり、特に２０質量％から６５質量％の範囲である。
全固体成分（様々な色の染料と樹脂）中の染料の濃度は、例えば０．５質量％〜９５質量％の範囲、特に０．５質量％〜７０質量％の範囲にある。」
（１３）「
Photopolymerization can also be accelerated by adding further photosensitizers or coinitiators (as component (d)) which shift or broaden the spectral sensitivity.
翻訳文「
光重合を、スペクトル感度をシフトさせるか、または広げる、さらなる光増感剤または補助開始剤（成分（ｄ）として）を添加することによって促進することもできる。
（１４）「It was found that the photoinitiators of the present invention combine high reactivity with low absorbance at 405 nm and are suitable for this application.」（第７２頁第２８〜２９行）
翻訳文「本発明の光開始剤が、４０５ｎｍにおける高い反応性と低い吸光度を兼ね備え、本用途に適当であることが見出された。」
（１５）「
」（第８２〜９４頁　Table 1）
（１６）「Sensitivity test A 
A photocurable composition for a sensitivity test is prepared by mixing the following components: 
100.0 parts by weight　　of copolymer of benzylmethacrylate and 
　　　　　　　　　　　　methacrylic acid (benzylmethacrylate : 
　　　　　　　　　　　　methacrylic acid = 80 : 20 by weight) 25% 
　　　　　　　　　　　　propylene glycol 1-monomethyl ether 
　　　　　　　　　　　　2-acetate (PGMEA) solution, prepared in 
　　　　　　　　　　　　above example 
25.0 parts by weight　　　of dipentaerythritol hexaacrylate ((DPHA),
　　　　　　　　　　　　provided by SIGMA-ALDRICH), 
 1.0 parts by weight　　　of the photoinitiator (PI), and 
75.0 parts by weight　　　of PGMEA 」（第９４頁第１３〜２３行）
翻訳文「感度試験Ａ
感度試験用の光硬化性組成物は、以下の成分を混合することによって製造される：
１００．０質量部　　前記の例で製造された、２５％のプロピレングリコー
　　　　　　　　　　ル１−モノメチルエーテル２−アセテート（ＰＧＭＥ
　　　　　　　　　　Ａ）溶液としての、ベンジルメタクリレートおよびメ
　　　　　　　　　　タクリル酸のコポリマー（ベンジルメタクリレート：
　　　　　　　　　　メタクリル酸＝８０質量％：２０質量％）、
２５．０質量部　　　ジペンタエリトリトールヘキサアクリレート（（ＤＰ
　　　　　　　　　　ＨＡ）、ＳＩＧＭＡ−ＡＬＤＲＩＣＨ社によって販売
　　　　　　　　　　される）、
　１．０質量部　　　光開始剤（ＰＩ）、及び
７５．０質量部　　　ＰＧＭＥＡ」
（１７）「Patent Claims 
1. Compounds of the formulae (I) or (II)　
, wherein
;
A　is O, S, NR
5
 or CR
16
R
17
;
R
1
　is hydrogen, C
1
-C
20
alkyl which is unsubstituted or substituted by one or more substituents selected from the group consisting of 
halogen, OR
3
, SR
4
, NR
5
R
6
, CN, (CO)OR
3
, (CO)NR
5
R
6
, C
3
-C
8
cycloalkyl,
C
3
-C
8
cycloalkyl which is interrupted by one or more O, S, CO or NR
5
,
C
6
-C
20
aryl, C
3
-C
20
heteroaryl, C
6
-C
20
aroyl and C
3
-C
20
heteroarylcarbonyl, which C
6
-C
20
aryl, C
3
-C
20
heteroaryl, C
6
-C
20
aroyl or C
3
-C
20
heteroarylcarbonyl is unsubstituted or substituted by one or more halogen, phenyl, C
1
-C
20
alkylphenyl, C
1
-C
8
alkoxyphenyl, C
1
-C
4
haloalkyl, CN, NO
2
, OR
3
, SR
4
 or NR
5
R
6
;
or R
1
 is C
2
-C
20
alkyl interrupted by one or more O, S, NR
5
, CO, SO or SO
2
, which interrupted C
2
-C
20
alkyl is unsubstituted or substituted by one or more C
3
-C
8
cycloalkyl, OH, SH, O(CO)R
1a
, (CO)OR
3
, (CO)NR
5
R
6
, C
6
-C
20
aryl, C
3
-C
20
heteroaryl, C
6
-C
20
aroyl or C
3
-C
20
heteroarylcarbonyl, wherein C
6
-C
20
aryl, C
3
-C
20
heteroaryl, C
6
-C
20
aroyl or C
3
-C
20
heteroarylcarbonyl is unsubstituted or substituted by one or more halogen, C
1
-C
8
alkyl, OR
3
, SR
4
 or NR
5
R
6
;
or R
1
 is C
2
-C
12
alkenyl or C
3
-C
20
cycloalkyl, each of which is uninterrupted or interrupted by one or more O, S, CO, NR
5
 or COOR
3
;
or R
1
 is C
6
-C
20
aryl or C
3
-C
20
heteroaryl, each of which is unsubstituted or substituted by one or more halogen, C
1
-C
20
alkyl, C
1
-C
4
haloalkyl, phenyl, C
1
-C
20
alkylphenyl, C
1
-C
8
alkoxyphenyl, CN, NO
2
, OR
3
, SR
4
, NR
5
R
6
, COOR
3
, (CO)R
1a
 or SO
2
-R
1a
;
or R
1
 is C
1
-C
20
alkoxy, which is unsubstituted or substituted by one or more C
1
-C
10
alkyl, C
1
-C
4
haloalkyl, halogen, phenyl, C
1
-C
20
alkylphenyl or C
1
-C
8
alkoxyphenyl;
or R
1
 is C
2
-C
20
alkoxy, which is interrupted by one or more O, S, NR
5
, CO, SO or SO
2
;
or R
1
 is C
6
-C
20
aryloxy or C
3
-C
20
heteroaryloxy, which C
6
-C
20
aryloxy or C
3
-C
20
heteroaryloxy is unsubstituted or substituted by one or more halogen, C
1
-C
20
alkyl, C
1
-C
4
haloalkyl, phenyl, C
1
-C
20
alkylphenyl, C
1
-C
8
alkoxyphenyl, CN, NO
2
, OR
3
, SR
4
, NR
5
R
6
, COOR
3
, (CO)R
1a
 or SO
2
R
1a
;
R
1a
　is hydrogen, C
1
-C
20
alkyl which is unsubstituted or substituted by one or more substituents selected from the group consisting of halogen, OR
3a
, SR
4a
, NR
5a
R
6a
, CN, (CO)OR
3a
, (CO)NR
5a
R
6a
, C
3
-C
8
cycloalkyl which is uninterrupted or interrupted by one or more O, S, CO or NR
5a
, C
6
-C
20
aryl, C
3
-C
20
heteroaryl, C
6
-C
20
aroyl and C
3
-C
20
heteroarylcarbonyl, wherein C
6
-C
20
aryl, C
3
-C
20
heteroaryl, C
6
-C
20
aroyl or C
3
-C
20
heteroarylcarbonyl is unsubstituted or substituted by one or more halogen, phenyl, C
1
-C
20
alkylphenyl, C
1
-C
8
alkoxyphenyl, C
1
-C
4
haloalkyl, CN, NO
2
, OR
3a
, SR
4a
 or NR
5a
R
6a
;
or R
1a
 is C
2
-C
20
alkyl interrupted by one or more O, S, NR
5a
, CO, SO or SO
2
, which interrupted C
2
-C
20
alkyl is unsubstituted or substituted by one or more C
3
-C
8
cycloalkyl, OH, SH, O(CO)-(C
1
-C
8
alkyl), (CO)OR
3a
, (CO)NR
5a
R
6a
, C
6
-C
20
aryl, C
3
-C
20
heteroaryl, C
6
-C
20
aroyl or C
3
-C
20
heteroarylcarbonyl, wherein C
6
-C
20
aryl, C
3
-C
20
heteroaryl, C
6
-C
20
aroyl or C
3
-C
20
heteroarylcarbonyl is unsubstituted or substituted by one or more halogen, C
1
-C
8
alkyl, OR
3a
, SR
4a
 or NR
5a
R
6a
;
or R
1a
 is C
2
-C
12
alkenyl or C
3
-C
20
cycloalkyl, each of which is uninterrupted or interrupted by one or more O, S, CO, NR
5a
 or COOR
3a
;
or R
1a
 is C
6
-C
20
aryl or C
3
-C
20
heteroaryl, which C
6
-C
20
aryl or C
3
-C
20
heteroaryl is unsub- stituted or substituted by one or more halogen, C
1
-C
20
alkyl, C
1
-C
4
haloalkyl, phenyl, C
1
-C
20
alkylphenyl, C
1
-C
8
alkoxyphenyl, CN, NO
2
, OR
3a
, SR
4a
, NR
5a
R
6a
, COOR
3a
, (CO)-(C
1
-C
8
alkyl), benzoyl or SO
2
-(C
1
-C
4
haloalkyl);
or R
1a
 is C
1
-C
20
alkoxy, which is unsubstituted or substituted by one or more C
1
-C
10
alkyl, C
1
-C
4
haloalkyl, halogen, phenyl, C
1
-C
20
alkylphenyl or C
1
-C
8
alkoxyphenyl;
or R
1a
 is C
2
-C
20
alkoxy, which is interrupted by one or more O, S, NR
5a
, CO, SO or SO
2
;
or R
1a
 is C
6
-C
20
aryloxy or C
3
-C
20
heteroaryloxy, which C
6
-C
20
aryloxy or C
3
-C
20
heteroaryloxy is unsubstituted or substituted by one or more halogen, C
1
-C
20
alkyl, C
1
-C
4
haloalkyl, phenyl, C
1
-C
20
alkylphenyl, C
1
-C
8
alkoxyphenyl, CN, NO
2
, OR
3a
, SR
4a
, NR
5a
R
6a
, COOR
3a
, (CO)(C
1
-C
8
alkyl), SO
2
-(C
1
-C
4
haloalkyl), benzoyl, or
, which benzoyl or
is unsubstituted or substituted by
;
R
2
　is hydrogen, CN, (CO)R
1a
, (CO)OR
3
, CONR
5
R
6
, NO
2
, PO(OR
1a
)
2
 or S(O)
m
R
1a
;
or R
2
 is C
1
-C
20
alkyl which is unsubstituted or substituted by one or more substituents selected from the group consisting of halogen, OR
3
, SR
4
, NR
5
R
6
, CN, (CO)OR
3
, (CO)NR
5
R
6
, PO(OR
1a
)
2
, S(O)
m
R
1a
,
, C
3
-C
8
cycloalkyl which is uninterrupted or interrupted by one or more O, S, CO or NR
5
,
C
6
-C
20
aryl, C
3
-C
20
heteroaryl, C
6
-C
20
aroyl and C
3
-C
20
heteroarylcarbonyl, which C
6
-C
20
aryl, C
3
-C
20
heteroaryl, C
6
-C
20
aroyl or C
3
-C
20
heteroarylcarbonyl is unsubstituted or substituted by one or more halogen, phenyl, C
1
-C
20
alkylphenyl, C
1
-C
8
alkoxyphenyl, C
1
-C
4
haloalkyl, CN, NO
2
, OR
3
, SR
4
, NR
5
R
6
, PO(OR
1a
)
2
 or S(O)
m
R
1a
;
or R
2
 is C
2
-C
20
alkyl interrupted by one or more O, S, NR
5
, CO, SO or SO
2
, which interrupted C
2
-C
20
alkyl is unsubstituted or substituted by one or more C
3
-C
8
cycloalkyl, OH, SH, O(CO)R
1a
, (CO)OR
3
, (CO)NR
5
R
6
, C
6
-C
20
aryl, C
3
-C
20
heteroaryl, C
6
-C
20
aroyl or C
3
-C
20
heteroarylcarbonyl, wherein C
6
-C
20
aryl, C
3
-C
20
heteroaryl, C
6
-C
20
aroyl or C
3
-C
20
heteroarylcarbonyl is unsubstituted or substituted by one or more halogen, C
1
-C
8
alkyl, OR
3
, SR
4
 or NR
5
R
6
;
or R
2
 is C
2
-C
12
alkenyl or C
3
-C
20
cycloalkyl, which C
2
-C
12
alkenyl or C
3
-C
20
cycloalkyl is uninterrupted or interrupted by one or more O, S, CO, NR
5
 or COOR
3
;
or R
2
 is C
6
-C
20
aryl or C
3
-C
20
heteroaryl, which C
6
-C
20
aryl or C
3
-C
20
heteroaryl is unsubstituted or substituted by one or more substituents selected from the group consisting of halogen, CN, NO
2
, OR
3
, SR
4
, NR
5
R
6
, COOR
3
, (CO)-R
1a
(CO)NR
5
R
6
, PO(OR
1a
)
2
, S(O)
m
R
1a
,
,
C
1
-C
20
alkyl which is unsubstituted or substituted by one or more halogen, COOR
3a
, CONR
5
R
6
, phenyl, C
3
-C
8
cycloalkyl, C
3
-C
20
heteroaryl, OR
3
, SR
4
 or NR
5
R
6
,
C
2
-C
20
alkyl which is interrupted by one or more O, S or NR
5
,
phenyl, naphthyl, benzoyl and naphthoyl, which phenyl, naphthyl, benzoyl or naphthoyl is unsubstituted or substituted by one or more OR
3
, SR
4
 or NR
5
R
6
;
R
2a
　is hydrogen, CN, (CO)R
1a
, (CO)OR
3a
, CONR
5a
R
6a
, NO
2
, PO(OR
1a
)
2
 or S(O)
m
R
1a
; or R
2a
 is C
1
-C
20
alkyl which is unsubstituted or substituted by one or more substituents selected from the group consisting of 
halogen, OR
3a
, SR
4a
, NR
5a
R
6a
, CN, (CO)OR
3a
, (CO)NR
5a
R
6a
, PO(OR
1a
)
2
, S(O)
m
R
1a
, C
3
-C
8
cycloalkyl which is uninterrupted or interrupted by one or more O, S, CO or NR
5a
, C
6
-C
20
aryl, C
3
-C
20
heteroaryl, C
6
-C
20
aroyl and C
3
-C
20
heteroarylcarbonyl, which C
6
-C
20
aryl, C
3
-C
20
heteroaryl, C
6
-C
20
aroyl or C
3
-C
20
heteroarylcarbonyl is unsubstituted or substituted by one or more halogen, phenyl, C
1
-C
20
alkylphenyl, C
1
-C
8
alkoxyphenyl, C
1
-C
4
haloalkyl, CN, NO
2
, OR
3a
, SR
4a
, NR
5a
R
6a
, PO(OR
1a
)
2
  or S(O)
m
R
1a
;
or R
2a
 is C
2
-C
20
alkyl interrupted by one or more O, S, NR
5a
, CO, SO or SO
2
, which in- terrupted C
2
-C
20
alkyl is unsubstituted or substituted by one or more C
3
-C
8
cycloalkyl, OH, SH, O(CO)R
1a
, (CO)OR
3a
, (CO)NR
5a
R
6a
, C
6
-C
20
aryl, C
3
-C
20
heteroaryl, C
6
-C
20
aroyl or C
3
-C
20
heteroarylcarbonyl, wherein C
6
-C
20
aryl, C
3
-C
20
heteroaryl, C
6
-C
20
aroyl or C
3
-C
20
heteroarylcarbonyl is unsubstituted or substituted by one or more halogen, C
1
-C
8
alkyl, OR
3a
, SR
4a
 or NR
5a
R
6a
;
or R
2a
 is C
2
-C
12
alkenyl or C
3
-C
20
cycloalkyl, which C
2
-C
12
alkenyl or C
3
-C
20
cycloalkyl is uninterrupted or interrupted by one or more O, S, CO, NR
5a
 or COOR
3a
;
or R
2a
 is C
6
-C
20
aryl or C
3
-C
20
heteroaryl, which C
6
-C
20
aryl or C
3
-C
20
heteroaryl is unsubstituted or substituted by one or more substituents selected from the group consisting of halogen, CN, NO
2
, OR
3a
, SR
4a
, NR
5a
R
6a
, COOR
3a
, (CO)R
1a
 (CO)NR
5a
R
6a
, PO(OR
1a
)
2
, S(O)
m
R
1a
, 
C
1
-C
20
alkyl which is unsubstituted or substituted by one or more halogen, COOR
3a
, CONR
5a
R
6a
, phenyl, C
3
-C
8
cycloalkyl, C
3
-C
20
heteroaryl, OR
3a
, SR
4a
 or NR
5a
R
6a
;
C
2
-C
20
alkyl which is interrupted by one or more O, S or NR
5a
,
phenyl, naphthyl, benzoyl and naphthoyl, each of which phenyl, naphthyl, benzoyl or naphthoyl is unsubstituted or substituted by one or more OR
3a
, SR
4a
 or NR
5a
R
6a
;
R
3
　is hydrogen, (CO)R
1a
, (CO)OR
3a
, CONR
5
R
6
, C
1
-C
20
alkyl which is unsubstituted or substituted by one or more substituents selected from the group consisting of halogen, OR
3a
, SR
4a
, NR
5a
R
6a
 , CN, (CO)OR
3a
, (CO)NR
5a
R
6a
, PO(OR
1a
)
2
, S(O)
m
R
1a
,
C
3
-C
8
cycloalkyl which is uninterrupted or interrupted by one or more O, S, CO or NR
5a
, C
6
-C
20
aryl, C
3
-C
20
heteroaryl, C
6
-C
20
aroyl and C
3
-C
20
heteroarylcarbonyl, which C
6
-C
20
aryl, C
3
-C
20
heteroaryl, C
6
-C
20
aroyl or C
3
-C
20
heteroarylcarbonyl is unsubstituted or substituted by one or more halogen, phenyl, C
1
-C
20
alkylphenyl, C
1
-C
8
alkoxyphenyl, C
1
-C
4
haloalkyl, CN, NO
2
, OR
3a
, SR
4a
, NR
5a
R
6a
, PO(OR
1a
)
2
 or S(O)
m
R
1a
;
or R
3
 is C
2
-C
20
alkyl interrupted by one or more O, S, NR
5a
, CO, SO or SO
2
, which interrupted C
2
-C
20
alkyl is unsubstituted or substituted by one or more C
3
-C
8
cycloalkyl, OH, SH, O(CO)R
1a
, (CO)OR
3a
, (CO)NR
5a
R
6a
, C
6
-C
20
aryl, C
3
-C
20
heteroaryl, C
6
-C
20
aroyl or C
3
-C
20
heteroarylcarbonyl, wherein C
6
-C
20
aryl, C
3
-C
20
heteroaryl, C
6
-C
20
aroyl or C
3
-C
20
heteroarylcarbonyl is unsubstituted or substituted by one or more halogen, C
1
-C
8
alkyl, OR
3a
, SR
4a
 or NR
5a
R
6a
;
or R
3
 is C
2
-C
12
alkenyl or C
3
-C
20
cycloalkyl, which C
2
-C
12
alkenyl or C
3
-C
20
cycloalkyl is uninterrupted or interrupted by one or more O, S, CO, NR
5a
 or COOR
3a
;
or R
3
 is C
6
-C
20
aryl or C
3
-C
20
heteroaryl, which C
6
-C
20
aryl or C
3
-C
20
heteroaryl is unsubstituted or substituted by one or more substituents selected from the group consisting of halogen,CN,NO
2
,OR
3a
, SR
4a
, NR
5a
R
6a
, COOR
3a
, (CO)R
1a
(CO)NR
5a
R
6a
, PO(OR
1a
)
2
, S(O)
m
R
1a
,
,
C
1
-C
20
alkyl which is unsubstituted or substituted by one or more halogen, COOR
3a
,
CONR
5a
R
6a
, phenyl, C
3
-C
8
cycloalkyl, C
3
-C
20
heteroaryl, OR
3a
, SR
4a
 or NR
5a
R
6a
,
C
2
-C
20
alkyl which is interrupted by one or more O, S or NR
5a
;
phenyl, naphthyl, benzoyl and naphthoyl, which phenyl, naphthyl, benzoyl or naphthoyl is unsubstituted or substituted by one or more OR
3a
, SR
4a
 or NR
5a
R
6a
;
or R
3
 together with one of the carbon atoms of R
2
 or M forms a 5- or 6-membered saturated or unsaturated ring which is uninterrupted or interrupted by O, S or NR
5a
, and which 5- or 6-membered saturated or unsaturated ring is unsubstituted or substituted by one or more C
1
-C
20
alkyl, OR
3a
, SR
4a
, NR
5a
R
6a
, (CO)R
1a
, NO
2
, halogen, C
1
-C
4
haloalkyl, CN, phenyl, C
1
-C
20
alkylphenyl, C
1
-C
8
alkoxyphenyl,
or C
3
-C
20
cyclalkyl which is uninterrupted or interrupted by one or more O, S, CO or NR
5a
;
R
3a
　is hydrogen, (CO)O(C
1
-C
8
alkyl) or CON(C
1
-C
8
alkyl)
2
;
or R
3a
 is C
1
-C
20
alkyl which is unsubstituted or substituted by one or more substituents selected from the group consisting of halogen, OH, SH, CN, C
3
-C
8
alkenoxy, OCH
2
CH
2
CN, OCH
2
CH
2
(CO)O(C
1
-C
8
alkyl), O(CO)(C
1
-C
8
alkyl), O(CO)(C
2
-C
4
)alkenyl, O(CO)phenyl, (CO)OH, (CO)O(C
1
-C
8
alkyl), C
3
-C
8
cycloalkyl, SO
2
(C
1
-C
4
haloalkyl), O(C
1
-C
4
haloalkyl), phenyl, C
1
-C
8
alkylphenyl, C
1
-C
8
alkoxyphenyl and C
3
-C
8
cycloalkyl which is interrupted by one or more O;
or R
3a
 is C
2
-C
20
alkyl interrupted by one or more O, S, N(C
1
-C
8
alkyl), CO, SO or SO
2
, which interrupted C
2
-C
20
alkyl is unsubstituted or substituted by one or more C
3
-C
8
cycloalkyl, OH, SH, O(CO)(C
1
-C
8
alkyl), (CO)O(C
1
-C
8
alkyl), (CO)N(C
1
-C
8
alkyl)
2
, C
6
-C
20
aryl, C
3
-C
20
heteroaryl, C
6
-C
20
aroyl or C
3
-C
20
heteroarylcarbonyl, wherein C
6
-C
20
aryl, C
3
-C
20
heteroaryl, C
6
-C
20
aroyl or C
3
-C
20
heteroarylcarbonyl is unsubstituted or substituted by one or more halogen, C
1
-C
8
alkyl, C
1
-C
8
alkoxy, C
1
-C
8
alkylsulfanyl or N(C
1
-C
8
alkyl)
2
;
or R
3a
 is C
2
-C
12
alkenyl or C
3
-C
8
cycloalkyl, which C
2
-C
12
alkenyl or C
3
-C
8
cycloalkyl is uninterrupted or interrupted by one or more O, S, CO, N(C
1
-C
8
alkyl) or COO(C
1
-C
8
alkyl);
or R
3a
 is C
6
-C
20
aryl, C
3
-C
20
heteroaryl, C
6
-C
20
aroyl or C
3
-C
20
heteroarylcarbonyl, which C
6
-C
20
aryl, C
3
-C
20
heteroaryl, C
6
-C
20
aroyl or C
3
-C
20
heteroarylcarbonyl is unsubstituted or substituted by one or more halogen, CN, NO
2
, OH, C
1
-C
8
alkyl, C
1
-C
4
haloalkyl, C
1
-C
8
alkoxy, phenyl-C
1
-C
3
alkyloxy, phenoxy, C
1
-C
8
alkylsulfanyl, phenylsulfanyl, N(C
1
-C
8
alkyl)
2
, diphenylamino, (CO)O(C
1
-C
8
alkyl), (CO)C
1
-C
8
alkyl or (CO)N(C
1
-C
8
)
2
, phenyl or benzoyl;
or R
3a
 is C
1
-C
20
alkanoyl or C
3
-C
12
alkenoyl, which C
1
-C
20
alkanoyl or C
3
-C
12
alkenoyl is unsubstituted or substituted by one or more halogen, phenyl, C
1
-C
8
alkylphenyl, C
1
-C
8
alkoxyphenyl, OH, C
1
-C
8
alkoxy, phenoxy, C
1
-C
8
alkylsulfanyl, phenylsulfanyl, N(C
1
-C
8
alkyl)
2
 or diphenylamino;
R
4
　is hydrogen, C
1
-C
20
alkyl which is unsubstituted or substituted by one or more substituents selected from the group consisting of halogen, OR
3a
, SR
4a
, NR
5a
R
6a
, CN, (CO)OR
3a
, (CO)NR
5a
R
6a
, PO(OR
1a
)
2
, S(O)
m
R
1a
,
C
3
-C
8
cycloalkyl which is uninterrupted or interrupted by one or more O, S, CO or NR
5a
, C
6
-C
20
aryl, C
3
-C
20
heteroaryl, C
6
-C
20
aroyl and C
3
-C
20
heteroarylcarbonyl, which C
6
-C
20
aryl, C
3
-C
20
heteroaryl, C
6
-C
20
aroyl or C
3
-C
20
heteroarylcarbonyl is unsubstituted or substituted by one or more halogen, phenyl, C
1
-C
20
alkylphenyl, C
1
-C
8
alkoxyphenyl, C
1
-C
4
haloalkyl, CN, NO
2
, OR
3a
, SR
4a
, NR
5a
R
6a
, PO(OR
1a
)
2
 or S(O)
m
R
1a
;
or R
4
 is C
2
-C
20
alkyl interrupted by one or more O, S, NR
5a
, CO, SO or SO
2
, which interrupted C
2
-C
20
alkyl is unsubstituted or substituted by one or more C
3
-C
8
cycloalkyl, OH, SH, O(CO)R
1a
, (CO)OR
3a
, (CO)NR
5a
R
6a
, C
6
-C
20
aryl, C
3
-C
20
heteroaryl, C
6
-C
20
aroyl or C
3
-C
20
heteroarylcarbonyl, wherein C
6
-C
20
aryl, C
3
-C
20
heteroaryl, C
6
-C
20
aroyl or C
3
-C
20
heteroarylcarbonyl is unsubstituted or substituted by one or more halogen, C
1
-C
8
alkyl, OR
3a
, SR
4a
 or NR
5a
R
6a
;
or R
4
 is C
2
-C
12
alkenyl or C
3
-C
20
cycloalkyl, which C
2
-C
12
alkenyl or C
3
-C
20
cycloalkyl is uninterrupted or interrupted by one or more O, S, CO, NR
5a
 or COOR
3a
;
or R
4
 is C
6
-C
20
aryl or C
3
-C
20
heteroaryl, which C
6
-C
20
aryl or C
3
-C
20
heteroaryl is unsubstituted or substituted by one or more substituents selected from the group consisting of halogen, CN, NO
2
, OR
3a
, SR
4a
, NR
5a
R
6a
, COOR
3a
, (CO)R
1a
(CO)NR
5a
R
6a
, PO(OR
1a
)
2
, S(O)
m
R
1a
,
,
C
1
-C
20
alkyl which is unsubstituted or substituted by one or more halogen, COOR
3a
, CONR
5a
R
6a
, phenyl, C
3
-C
8
cycloalkyl, C
3
-C
20
heteroaryl, OR
3a
, SR
4a
 or NR
5a
R
6a
,
C
2
-C
20
alkyl which is interrupted by one or more O, S or NR
5a
,
phenyl, naphthyl, benzoyl and naphthoyl, which phenyl, naphthyl, benzoyl or naphthoyl is unsubstituted or substituted by OR
3a
, SR
4a
 or NR
5a
R
6a
;
or R
4
 together with one of the carbon atoms of R
2
 or M forms a 5- or 6-membered satu- rated or unsaturated ring which is uninterrupted or interrupted by O, S or NR
5a
, and which 5- or 6-membered saturated or unsaturated ring is unsubstituted or substituted by one or more C
1
-C
20
alkyl, OR
3a
, SR
4a
, NR
5a
R
6a
, (CO)R
1a
, NO
2
, halogen, C
1
-C
4
haloalkyl, CN, phenyl, C
1
-C
20
alkylphenyl, C
1
-C
8
alkoxyphenyl,
or C
3
-C
20
cyclalkyl which is uninterrupted or interrupted by one or more O, S, CO or NR
5a
;
R
4a
 is hydrogen, C
1
-C
20
alkyl which is unsubstituted or substituted by one or more substituents selected from the group consisting of halogen, OH, SH, CN, C
3
-C
8
alkenoxy, OCH
2
CH
2
CN, OCH
2
CH
2
(CO)O(C
1
-C
8
alkyl), O(CO)(C
1
-C
8
alkyl), O(CO)(C
2
-C
4
)alkenyl, O(CO)phenyl, (CO)OH, (CO)O(C
1
-C
8
alkyl), C
3
-C
8
cycloalkyl, SO
2
(C
1
-C
4
haloalkyl), O(C
1
-C
4
haloalkyl), phenyl, C
1
-C
8
alkylphenyl, C
1
-C
8
alkoxyphenyl and C
3
-C
8
cycloalkyl which is interrupted by one or more O;
or R
4a
 is C
2
-C
20
alkyl interrupted by one or more O, S, N(C
1
-C
8
alkyl), CO, SO or SO
2
, which interrupted C
2
-C
20
alkyl is unsubstituted or substituted by one or more C
3
-C
8
cycloalkyl, OH, SH, O(CO)(C
1
-C
8
alkyl), (CO)O(C
1
-C
8
alkyl), (CO)N(C
1
-C
8
alkyl)
2
, C
6
-C
20
aryl, C
3
-C
20
heteroaryl, C
6
-C
20
aroyl or C
3
-C
20
heteroarylcarbonyl, wherein C
6
-C
20
aryl, C
3
-C
20
heteroaryl, C
6
-C
20
aroyl or C
3
-C
20
heteroarylcarbonyl is unsubstituted or substituted by one or more halogen, C
1
-C
8
alkyl, C
1
-C
8
alkoxy, C
1
-C
8
alkylsulfanyl or N(C
1
-C
8
alkyl)
2
;
or R
4a
 is C
2
-C
12
alkenyl or C
3
-C
8
cycloalkyl, which C
2
-C
12
alkenyl or C
3
-C
8
cycloalkyl is uninterrupted or interrupted by one or more O, S, CO, N(C
1
-C
8
alkyl) or COO(C
1
-C
8
alkyl);
or R
4a
 is C
6
-C
20
aryl, C
3
-C
20
heteroaryl, C
6
-C
20
aroyl or C
3
-C
20
heteroarylcarbonyl, which C
6
-C
20
aryl, C
3
-C
20
heteroaryl, C
6
-C
20
aroyl or C
3
-C
20
heteroarylcarbonyl is unsubstituted or substituted by one or more halogen, CN, NO
2
, OH, C
1
-C
8
alkyl, C
1
-C
4
haloalkyl, C
1
-C
8
alkoxy, phenyl-C
1
-C
3
alkyloxy, phenoxy, C
1
-C
8
alkylsulfanyl, phenylsulfanyl, N(C
1
-C
8
alkyl)
2
, diphenylamino, (CO)O(C
1
-C
8
alkyl), (CO)C
1
-C
8
alkyl, (CO)N(C
1
-C
8
)
2
 , phenyl or benzoyl;
or R
4a
 is C
1
-C
20
alkanoyl or C
3
-C
12
alkenoyl, which C
1
-C
20
alkanoyl or C
3
-C
12
alkenoyl is unsubstituted or substituted by one or more halogen, phenyl, C
1
-C
8
alkylphenyl, C
1
-C
8
alkoxyphenyl, OH, C
1
-C
8
alkoxy, phenoxy, C
1
-C
8
alkylsulfanyl, phenylsulfanyl, N(C
1
-C
8
alkyl)
2
 or diphenylamino;
R
5
 and R
6
 independently of each other are hydrogen, S(O)
m
R
1a
, O(CO)R
1a
, (CO)R
1a
 or CONR
5a
R
6a
;
or R
5
 and R
6
 independently of each other are C
1
-C
20
alkyl which is unsubstituted or sub- stituted by one or more substituents selected from the group consisting of halogen, OR
3a
, SR
4a
, NR
5a
R
6a
, CN, (CO)OR
3a
, (CO)NR
5a
R
6a
, PO(OR
1a
)
2
, S(O)
m
R
1a
,
C
3
-C
8
cycloalkyl which is uninterrupted or interrupted by one or more O, S, CO or NR
5a
, C
6
-C
20
aryl, C
3
-C
20
heteroaryl, C
6
-C
20
aroyl and C
3
-C
20
heteroarylcarbonyl, which C
6
-C
20
aryl, C
3
-C
20
heteroaryl, C
6
-C
20
aroyl or C
3
-C
20
heteroarylcarbonyl is unsubstituted or substituted by one or more halogen, phenyl, C
1
-C
20
alkylphenyl, C
1
-C
8
alkoxyphenyl, C
1
-C
4
haloalkyl, CN, NO
2
, OR
3a
, SR
4a
, NR
5a
R
6a
, PO(OR
1a
)
2
 or S(O)
m
R
1a
;
or R
5
 and R
6
 independently of each other are C
2
-C
20
alkyl interrupted by one or more O, S, NR
5a
, CO, SO or SO
2
, which interrupted C
2
-C
20
alkyl is unsubstituted or substituted by one or more C
3
-C
8
cycloalkyl, OH, SH, O(CO)R
1a
, (CO)OR
3a
, (CO)NR
5a
R
6a
, C
6
-C
20
aryl, C
3
-C
20
heteroaryl, C
6
-C
20
aroyl or C
3
-C
20
heteroarylcarbonyl, wherein C
6
-C
20
aryl, C
3
-C
20
heteroaryl, C
6
-C
20
aroyl or C
3
-C
20
heteroarylcarbonyl is unsubstituted or substituted by one or more halogen, C
1
-C
8
alkyl, OR
3a
, SR
4a
 or NR
5a
R
6a
;
or R
5
 and R
6
 independently of each other are C
2
-C
12
alkenyl or C
3
-C
20
cycloalkyl, which C
2
-C
12
alkenyl or C
3
-C
20
cycloalkyl is uninterrupted or interrupted by one or more O, S, CO, NR
5a
 or COOR
3a
;
or R
5
 and R
6
 independently of each other are C
6
-C
20
aryl or C
3
-C
20
heteroaryl, which C
6
-C
20
aryl or C
3
-C
20
heteroaryl is unsubstituted or substituted by one or more substituents selected from the group consisting of halogen, CN, NO
2
, OR
3a
, SR
4a
, NR
5a
R
6a
, COOR
3a
, (CO)R
1a
(CO)NR
5a
R
6a
, PO(OR
1a
)
2
, S(O)
m
R
1a
,
,
C
1
-C
20
alkyl which is unsubstituted or substituted by one or more halogen, COOR
3a
, CONR
5a
R
6a
, phenyl, C
3
-C
8
cycloalkyl, C
3
-C
20
heteroaryl, OR
3a
 , SR
4a
 or NR
5a
R
6a
,
C
2
-C
20
alkyl which is interrupted by one or more O, S or NR
5a
,
phenyl, naphthyl, benzoyl and naphthoyl, which phenyl, naphthyl, benzoyl or naphthoyl is unsubstituted or substituted by OR
3a
, SR
4a
 or NR
5a
R
6a
;
or R
5
 and R
6
 independently of each other are C
1
-C
20
alkoxy, which is unsubstituted or substituted by one or more halogen, phenyl, C
1
-C
8
alkylphenyl or C
1
-C
8
alkoxyphenyl;
or R
5
 and R
6
 independently of each other are C
2
-C
20
alkoxy, which is interrupted by one or more O, S, NR
5a
, CO, SO or SO
2
;
or R
5
 and R
6
 independently of each other are C
6
-C
20
aryloxy or C
3
-C
20
heteroaryloxy, which C
6
-C
20
aryloxy or C
3
-C
20
heteroaryloxy is unsubstituted or substituted by one or more halogen, C
1
-C
8
alkyl, C
1
-C
4
haloalkyl, phenyl, C
1
-C
8
alkylphenyl, C
1
-C
8
alkoxyphenyl, CN, NO
2
, OR
3a
, SR
4a
, NR
5a
R
6a
, COOR
3a
, (CO)R
1a
 or SO
2
R
1a
;
or R
5
 together with one of the carbon atoms of R
2
 or M forms a 5- or 6-membered saturated or unsaturated ring which is uninterrupted or interrupted by O, S or NR
5a
, and which 5- or 6-membered saturated or unsaturated ring is unsubstituted or substituted by one or more C
1
-C
20
alkyl, OR
3a
, SR
4a
, NR
5a
R
6a
, (CO)R
1a
, NO
2
, halogen, C
1
-C
4
haloalkyl, CN, phenyl, C
1
-C
20
alkylphenyl, C
1
-C
8
alkoxyphenyl,
or C
3
-C
20
cyclalkyl which is uninterrupted or interrupted by one or more O, S, CO or NR
5a
; 
or R
5
 and R
6
 together with the N-atom to which they are attached form a 5- or 6- membered saturated or unsaturated ring which is uninterrupted or interrupted by O, S or NR
5a
, and which 5- or 6-membered saturated or unsaturated ring is unsubstituted or substituted by one or more C
1
-C
20
alkyl, OR
3a
, SR
4a
, NR
5a
R
6a
, (CO)R
1a
, NO
2
, halogen, C
1
-C
4
-haloalkyl, CN, phenyl,
or C
3
-C
20
cyclalkyl which is uninterrupted or interrupted by one or more O, S, CO or NR
5a
;
R
5a
 and R
6a
 independently of each other are hydrogen, C
1
-C
20
alkyl, S(O)
m
(C
1
-C
8
alkyl), O(CO)(C
1
-C
8
alkyl), (CO)(C
1
-C
8
alkyl), (CO)O(C
1
-C
8
alkyl) or CON(C
1
-C
8
alkyl)
2
;
or R
5a
 and R
6a
 independently of each other are C
1
-C
20
alkyl substituted by one or more halogen, OH, SH, CN, C
3
-C
8
alkenoxy, OCH
2
CH
2
CN, OCH
2
CH
2
(CO)O(C
1
-C
8
alkyl), O(CO)(C
1
-C
8
alkyl), O(CO)(C
2
-C
4
)alkenyl, O(CO)phenyl, (CO)OH, (CO)O(C
1
-C
8
alkyl), C
3
-C
8
cycloalkyl, SO
2
(C
1
-C
4
haloalkyl), O(C
1
-C
4
haloalkyl), phenyl, C
1
-C
8
alkylphenyl, C
1
-C
8
alkoxyphenyl, C
3
-C
8
cycloalkyl or C
3
-C
8
cycloalkyl which is interrupted by one or more O; 
or R
5a
 and R
6a
 independently of each other are C
2
-C
20
alkyl interrupted by one or more O, S, N(C
1
-C
8
alkyl), CO, SO or SO
2
, which interrupted C
2
-C
20
alkyl is unsubstituted or substituted by C
3
-C
8
cycloalkyl, OH, SH, O(CO)(C
1
-C
8
alkyl), (CO)O(C
1
-C
8
alkyl), (CO)N(C
1
-C
8
alkyl)
2
, C
6
-C
20
aryl, C
3
-C
20
heteroaryl, C
6
-C
20
aroyl or C
3
-C
20
heteroaryl- carbonyl, wherein C
6
-C
20
aryl, C
3
-C
20
heteroaryl, C
6
-C
20
aroyl or C
3
-C
20
heteroarylcarbonyl is unsubstituted or substituted by one or more halogen, C
1
-C
8
alkyl, C
1
-C
8
alkoxy, C
1
-C
8
alkylsulfanyl or N(C
1
-C
8
alkyl)
2
;
or R
5a
 and R
6a
 independently of each other are C
2
-C
12
alkenyl or C
3
-C
8
cycloalkyl, which C
2
-C
12
alkenyl or C
3
-C
8
cycloalkyl is uninterrupted or interrupted by one or more O, S, CO, N(C
1
-C
8
alkyl) or COO(C
1
-C
8
alkyl); 
or R
5a
 and R
6a
 independently of each other are C
6
-C
20
aryl, C
3
-C
20
heteroaryl, C
6
-C
20
aroyl or C
3
-C
20
heteroarylcarbonyl, which C
6
-C
20
aryl, C
3
-C
20
heteroaryl, C
6
-C
20
aroyl or C
3
-C
20
heteroarylcarbonyl is unsubstituted or substituted by one or more halogen, CN, NO
2
, OH, C
1
-C
8
alkyl, C
1
-C
4
haloalkyl, C
1
-C
8
alkoxy, phenyl-C
1
-C
3
alkyloxy, phenoxy, C
1
-C
8
alkylsulfanyl, phenylsulfanyl, N(C
1
-C
8
alkyl)
2
, diphenylamino, (CO)O(C
1
-C
8
alkyl), (CO)C
1
-C
8
alkyl, (CO)N(C
1
-C
8
alkyl)
2
, phenyl or benzoyl; 
or R
5a
 and R
6a
 independently of each other are C
1
-C
20
alkanoyl or C
3
-C
12
alkenoyl, which C
1
-C
20
alkanoyl or C
3
-C
12
alkenoyl is unsubstituted or substituted by one or more halogen, phenyl, C
1
-C
8
alkylphenyl, C
1
-C
8
alkoxyphenyl, OH, C
1
-C
8
alkoxy, phenoxy, C
1
-C
8
alkylsulfanyl, phenylsulfanyl, N(C
1
-C
8
alkyl)
2
 or diphenylamino; 
or R
5a
 and R
6a
 independently of each other are C
1
-C
20
alkoxy, which is unsubstituted or substituted by one or more halogen, phenyl, C
1
-C
8
alkylphenyl or C
1
-C
8
alkoxyphenyl; 
or R
5a
 and R
6a
 independently of each other are C
2
-C
20
alkoxy, which is interrupted by one or more O, S, N(C
1
-C
8
alkyl), CO, SO or SO
2
; 
or R
5a
 and R
6a
 independently of each other are C
6
-C
20
aryloxy or C
3
-C
20
heteroaryloxy, which C
6
-C
20
aryloxy or C
3
-C
20
heteroaryloxy is unsubstituted or substituted by one or more halogen, C
1
-C
8
alkyl, C
1
-C
4
haloalkyl, phenyl, C
1
-C
8
alkylphenyl, C
1
-C
8
alkoxyphenyl, CN, NO
2
, C
1
-C
8
alkoxy, C
1
-C
8
alkylsulfanyl, N(C
1
-C
8
alkyl)
2
, CO(OC
1
-C
8
alkyl), (CO)(C
1
-C
8
alkyl) or SO
2
-(C
1
-C
8
alkyl);
or R
5a
 and R
6a
 together with the N-atom to which they are attached form a 5- or 6- membered saturated or unsaturated ring which is uninterrupted or interrupted by O, S or N(C
1
-C
8
alkyl), and which 5- or 6-membered saturated or unsaturated ring is unsubstituted or substituted by one or more C
1
-C
8
alkyl, C
1
-C
8
alkoxy, C
1
-C
8
alkylsulfanyl, N(C
1
-C
8
alkyl)
2
, NO
2
, halogen, C
1
-C
4
haloalkyl, CN, phenyl or C
3
-C
20
cyclalkyl which is uninterrupted or interrupted by one or more O, S, CO or N(C
1
-C
8
alkyl);
R
7
, R
8
, R
9
, R
10
 and R
11
　independently of each other are hydrogen, C
1
-C
20
alkyl, halogen, CN, NO
2
, OR
3
, SR
4
, NR
5
R
6
, COOR
3
, (CO)R
1a
, (CO)NR
5
R
6
, PO(OR
1a
)
2
, S(O)
m
R
1a
,
, wherein the substituents OR
3
, SR
4
 or NR
5
R
6
 optionally form 5- or 6-membered ring via the radicals R
3
, R
4
, R
5
 or R
6
 with further substituents on the group X;
or R
7
, R
8
, R
9
, R
10
 and R
11
 independently of each other are C
1
-C
20
alkyl substituted by one or more substituents selected from the group consisting of halogen, OR
3
, SR
4
, NR
5
R
6
, CN, (CO)OR
3
, (CO)NR
5
R
6
, PO(OR
1a
)
2
, S(O)
m
R
1a
,
C
3
-C
8
cycloalkyl which is uninterrupted or interrupted by one or more O, S, CO or NR
5
, C
6
-C
20
aryl, C
3
-C
20
heteroaryl, C
6
-C
20
aroyl and C
3
-C
20
heteroarylcarbonyl, which C
6
-C
20
aryl, C
3
-C
20
heteroaryl, C
6
-C
20
aroyl or C
3
-C
20
heteroarylcarbonyl is unsubstituted or substituted by one or more halogen, phenyl, C
1
-C
20
alkylphenyl, C
1
-C
8
alkoxyphenyl, C
1
-C
4
haloalkyl, CN, NO
2
, OR
3
, SR
4
, NR
5
R
6
, PO(OR
1a
)
2
 or S(O)
m
R
1a
;
or R
7
, R
8
, R
9
, R
10
 and R
11
 independently of each other are C
2
-C
20
alkyl interrupted by one or more O, S, NR
5
, CO, SO or SO
2
, which interrupted C
2
-C
20
alkyl is unsubstituted or substituted by C
3
-C
8
cycloalkyl, OH, SH, O(CO)R
1a
, (CO)OR
3
, (CO)NR
5
R
6
, C
6
-C
20
aryl, C
3
-C
20
heteroaryl, C
6
-C
20
aroyl or C
3
-C
20
heteroarylcarbonyl, wherein C
6
-C
20
aryl, C
3
-C
20
heteroaryl, C
6
-C
20
aroyl or C
3
-C
20
heteroarylcarbonyl is unsubstituted or substituted by one or more halogen, C
1
-C
8
alkyl, OR
3
, SR
4
 or NR
5
R
6
;
or R
7
, R
8
, R
9
, R
10
 and R
11
 independently of each other are C
2
-C
12
alkenyl or C
3
-C
20
cycloalkyl, which C
2
-C
12
alkenyl or C
3
-C
20
cycloalkyl is uninterrupted or interrupted by one or more O, S, CO, NR
5
 or COOR
3
;
or R
7
, R
8
, R
9
, R
10
 and R
11
 independently of each other are C
6
-C
20
aryl or C
3
-C
20
heteroaryl, which C
6
-C
20
aryl or C
3
-C
20
heteroaryl is unsubstituted or substituted by one or more substituents selected from the group consisting of halogen, CN, NO
2
, OR
3
, SR
4
, NR
5
R
6
, COOR
3
, (CO)R
1a
(CO)NR
5
R
6
, PO(OR
1a
)
2
, S(O)
m
R
1a
,
,
C
1
-C
20
 alkyl which is unsubstituted or substituted by one or more halogen, COOR
3a
, CONR
5
R
6
, phenyl, C
3
-C
8
cycloalkyl, C
3
-C
20
heteroaryl, OR
3
, SR
4
 or NR
5
R
6
,
C
2
-C
20
alkyl which is interrupted by one or more O, S or NR
5
,
phenyl, naphthyl, benzoyl and naphthoyl, which phenyl, naphthyl, benzoyl or naphthoyl is unsubstituted or substituted by OR
3
, SR
4
 or NR
5
R
6
; 
or R
8
 and R
9
, R
9
 and R
10
 or R
10
 and R
11
 are
;
R
12
,R
13
, R
14
 and R
15
　independently of each other are hydrogen, C
1
-C
20
alkyl, halogen, CN, NO
2
, OR
3
, SR
4
, NR
5
R
6
, COOR
3
, (CO)R
1a
, (CO)NR
5
R
6
 , PO(OR
1a
)
2
, S(O)
m
R
1a
,
, wherein the substituents OR
3
, SR
4
 or NR
5
R
6
 optionally form a 5- or 6-membered ring via the radicals R
3
, R
4
, R
5
 or R
6
 with further substituents on the group X;
or R
12
, R
13
, R
14
 and R
15
 independently of each other are C
1
-C
20
alkyl substituted by one or more substituents selected from the group consisting of halogen, OR
3
, SR
4
, NR
5
R
6
, CN, (CO)OR
3
, (CO)NR
5
R
6
, PO(OR
1a
)
2
, S(O)
m
R
1a
,
C
3
-C
8
cycloalkyl which is uninterrupted or interrupted by one or more O, S, CO or NR
5
, C
6
-C
20
aryl, C
3
-C
20
heteroaryl, C
6
-C
20
aroyl and C
3
-C
20
heteroarylcarbonyl, which C
6
-C
20
aryl, C
3
-C
20
heteroaryl, C
6
-C
20
aroyl or C
3
-C
20
heteroarylcarbonyl is unsubstituted or substituted by one or more halogen, phenyl, C
1
-C
20
alkylphenyl, C
1
-C
8
alkoxyphenyl, C
1
-C
4
haloalkyl, CN, NO
2
, OR
3
, SR
4
, NR
5
R
6
, PO(OR
1a
)
2
 or S(O)
m
R
1a
;
or R
12
, R
13
, R
14
 and R
15
 independently of each other are C
2
-C
20
alkyl interrupted by one or more O, S, NR
5
, CO, SO or SO
2
, which interrupted C
2
-C
20
alkyl is unsubstituted or substituted by C
3
-C
8
cycloalkyl, OH, SH, O(CO)R
1a
, (CO)OR
3
, (CO)NR
5
R
6
, C
6
-C
20
aryl, C
3
-C
20
heteroaryl, C
6
-C
20
aroyl or C
3
-C
20
heteroarylcarbonyl, wherein C
6
-C
20
aryl, C
3
-C
20
heteroaryl, C
6
-C
20
aroyl or C
3
-C
20
heteroarylcarbonyl is unsubstituted or substituted by one or more halogen, C
1
-C
8
alkyl, OR
3
, SR
4
 or NR
5
R
6
;
or R
12
, R
13
, R
14
 and R
15
 independently of each other are C
2
-C
12
 alkenyl or C
3
-C
20
cyclo- alkyl, which C
2
-C
12
alkenyl or C
3
-C
20
cycloalkyl is uninterrupted or interrupted by one or more O, S, CO, NR
5
 or COOR
3
;
or R
12
, R
13
, R
14
 and R
15
 independently of each other are C
6
-C
20
aryl or C
3
-C
20
heteroaryl, which C
6
-C
20
aryl or C
3
-C
20
heteroaryl is unsubstituted or substituted by one or more substituents selected from the group consisting of halogen, CN , NO
2
, OR
3
, SR
4
, NR
5
R
6
, COOR
3
, (CO)R
1a
 (CO)NR
5
R
6
, PO(OR
1a
)
2
, S(O)
m
-R
1a
,
,
C
1
-C
20
alkyl which is unsubstituted or substituted by one or more halogen, COOR
3a
, CONR
5
R
6
, phenyl, C
3
-C
8
cycloalkyl, C
3
-C
20
heteroaryl, OR
3
, SR
4
 or NR
5
R
6
,
C
2
-C
20
alkyl which is interrupted by one or more O, S or NR
5
,
phenyl, naphthyl, benzoyl and naphthoyl, which phenyl, naphthyl, benzoyl or naphthoyl is unsubstituted or substituted by OR
3
, SR
4
 or NR
5
R
6
;
R
16
 and R
17
　independently of each other are hydrogen, C
1
-C
20
alkyl, which is unsubstituted or substituted by one or more substituents selected from the group consisting of halogen, OR
3
, SR
4
, NR
5
R
6
, CN, (CO)OR
3
, (CO)NR
5
R
6
, C
3
-C
8
cycloalkyl which is uninterrupted or interrupted by one or more O, S, CO or NR
5
,
C
6
-C
20
aryl, C
3
-C
20
heteroaryl, C
6
-C
20
aroyl and C
3
-C
20
heteroarylcarbonyl, which C
6
-C
20
aryl, C
3
-C
20
heteroaryl, C
6
-C
20
aroyl or C
3
-C
20
heteroarylcarbonyl is unsubstituted or substituted by one or more halogen, phenyl, C
1
-C
20
alkylphenyl, C
1
-C
8
alkoxyphenyl, C
1
-C
4
haloalkyl, CN, NO
2
, OR
3
, SR
4
 or NR
5
R
6
;
or R
16
 and R
17
 independently of each other are C
2
-C
20
alkyl interrupted by one or more O, S, NR
5
, CO, SO or SO
2
, which interrupted C
2
-C
20
alkyl is unsubstituted or substituted by C
3
-C
8
cycloalkyl, OH , SH, O(CO)R
1a
, (CO)OR
3
, (CO)NR
5
R
6
, C
6
-C
20
aryl, C
3
-C
20
heteroaryl, C
6
-C
20
aroyl or C
3
-C
20
heteroarylcarbonyl, wherein C
6
-C
20
aryl, C
3
-C
20
heteroaryl, C
6
-C
20
aroyl or C
3
-C
20
heteroarylcarbonyl is unsubstituted or substituted by one or more halogen, C
1
-C
8
alkyl, OR
3
, SR
4
 or NR
5
R
6
;
or R
16
 and R
17
 independently of each other are C
2
-C
12
alkenyl or C
3
-C
20
cycloalkyl, which C
2
-C
12
alkenyl or C
3
-C
20
cycloalkyl is uninterrupted or interrupted by one or more O, S, CO, NR
5
 or COOR
3
;
or R
16
 and R
17
 independently of each other are C
6
-C
20
aryl or C
3
-C
20
heteroaryl, which C
6
-C
20
aryl or C
3
-C
20
heteroaryl is unsubstituted or substituted by one or more halogen, C
1
-C
20
alkyl, C
1
-C
4
haloalkyl, phenyl, C
1
-C
20
alkylphenyl, C
1
-C
8
alkoxyphenyl, CN, NO
2
, OR
3
, SR
4
, NR
5
R
6
, COOR
3
, (CO)R
1a
 or SO
2
R
1a
;
or R
16
 and R
17
 together with the carbon atom to which they are attached form a 5- or 6- membered saturated or unsaturated ring which is uninterrupted or interrupted by O, S or NR
5a
, and which 5- or 6-membered saturated or unsaturated ring is unsubstituted or substituted by one or more C
1
-C
20
alkyl, OR
3a
, SR
4a
, NR
5a
R
6a
, (CO)R
1a
, NO
2
, halogen, C
1
-C
4
haloalkyl, CN, phenyl or C
3
-C
20
cyclalkyl which is uninterrupted or interrupted by one or more O, S, CO or NR
5a
;
Ar
1
 is C
6
-C
20
aryl, C
3
-C
20
heteroaryl, C
6
-C
20
aroyl, C
3
-C
20
heteroarylcarbonyl or
, which C
6
-C
20
aryl, C
3
-C
20
heteroaryl, C
6
-C
20
aroyl, C
3
-C
20
heteroarylcarbonyl or
is unsubstituted or substituted by one or more substituents selected from the group consisting of halogen, CN , NO
2
, COOR
3
, (CO)R
1a
,
(CO)NR
5
R
6
, PO(OR
1a
)
2
, S(O)
m
R
1a
,
,
OR
3
, SR
4
, NR
5
R
6
, wherein the substituents OR
3
, SR
4
 or NR
5
R
6
 optionally form 5- or 6- membered rings via the radicals R
3
, R
4
, R
5
 or R
6
 with further substituents on the phenyl ring,
C
1
-C
20
alkyl which is unsubstituted or substituted by one or more halogen, COOR
3
, CONR
5
R
6
, phenyl, C
3
-C
8
cycloalkyl, C
3
-C
20
heteroaryl, OR
3
, SR
4
 or NR
5
R
6
,
C
2
-C
20
alkyl which is interrupted by one or more O, S or NR
5
, 
C
2
-C
12
alkenyl or C
3
-C
20
cycloalkyl, which C
2
-C
12
alkenyl or C
3
-C
20
cycloalkyl is uninterrupted or interrupted by one or more O, S, CO, NR
5
 or COOR
3
,
phenyl, naphthyl, benzoyl and naphthoyl, which phenyl, naphthyl, benzoyl or naphthoyl is unsubstituted or substituted by OR
3
, SR
4
 or NR
5
R
6
;
or Ar
1
 is
Ar
2
 is phenylene, naphthylene, phenylenecarbonyl, naphthylenecarbonyl,
which phenylene, naphthylene, phenylenecarbonyl, naphthylenecarbonyl,
is unsubstituted or substituted by one or more substituents selected from the group consisting of halogen, CN, NO
2
, COOR
3
, (CO)R
1a
, (CO)NR
5
R
6
, PO(OR
1a
)
2
, S(O)
m
R
1a
,
, OR
3
, SR
4
, NR
5
R
6
, 
C
1
-C
20
alkyl which is unsubstituted or substituted by one or more halogen, COOR
3
, CONR
5
R
6
, phenyl, C
3
-C
8
cycloalkyl, C
3
-C
20
heteroaryl, OR
3
, SR
4
 or NR
5
R
6
, 
C
2
-C
12
alkenyl or C
3
-C
20
cycloalkyl, which C
2
-C
12
alkenyl or C
3
-C
20
cycloalkyl is uninterrupted or interrupted by one or more O, S, CO, NR
5
 or COOR
3
,
C
2
-C
20
alkyl which is interrupted by one or more O, S or NR
5
, 
phenyl, naphthyl, benzoyl and naphthoyl, which phenyl, naphthyl, benzoyl or naphthoyl is unsubstituted or substituted by OR
3
, SR
4
 or NR
5
R
6
; 
M is C
1
-C
20
alkylene which is unsubstituted or substituted by one or more substituents selected from the group consisting of halogen, OR
3
, SR
4
, NR
5
R
6
, CN, (CO)OR
3
, (CO)NR
5
R
6
,
C
3
-C
8
cycloalkyl which is uninterrupted or interrupted by one or more O, S, CO or NR
5
, C
6
-C
20
aryl, C
3
-C
20
heteroaryl, C
6
-C
20
aroyl and C
3
-C
20
heteroarylcarbonyl, which C
6
-C
20
aryl, C
3
-C
20
heteroaryl, C
6
-C
20
aroyl or C
3
-C
20
heteroarylcarbonyl is unsubstituted or substituted by one or more halogen, phenyl, C
1
-C
20
alkylphenyl, C
1
-C
8
alkoxyphenyl, C
1
-C
4
haloalkyl, CN, NO
2
, OR
3
, SR
4
 or NR
5
R
6
; 
or M is C
2
-C
20
alkylene interrupted by one or more O, S, NR
5
 , CO, SO or SO
2
 , which C
1
-C
20
alkylene or C
2
-C
20
alkylene is unsubstituted or substituted by one or more substituents selected from the group consisting of C
3
-C
8
cycloalkyl, OH, SH, O(CO)R
1a
, (CO)OR
3
, (CO)NR
5
R
6
, C
6
-C
20
aryl, C
3
-C
20
heteroaryl, C
6
-C
20
aroyl and C
3
-C
20
heteroarylcarbonyl, wherein C
6
-C
20
aryl, C
3
-C
20
heteroaryl, C
6
-C
20
aroyl or C
3
-C
20
heteroarylcarbonyl is unsubstituted or substituted by one or more halogen, C
1
-C
8
alkyl, OR
3
 , SR
4
  or NR
5
R
6
; 
or M is C
2
-C
12
alkenylene or C
3
-C
20
cycloalkylene, which C
2
-C
12
 alkenylene or C
3
-C
20
cycloalkylene is uninterrupted or interrupted by one or more O, S, CO, NR
5
 or COOR
3
 ;
or M is C
6
 -C
20
 arylene or C
3
 -C
20
 heteroarylene, which C
6
 -C
20
 arylene or C
3
 -C
20
 heteroarylene is unsubstituted or substituted by one or more halogen, C
1
-C
20
 alkyl, C
1
-C
4
 haloalkyl, phenyl, C
1
-C
20
 alkylphenyl, C
1
-C
8
 alkoxyphenyl, CN, NO
2
, OR
3
 , SR
4
 , NR
5
R
6
, COOR
3
, (CO)R
1a
 or SO
2
R
1a
; 
Y is a direct bond, O, S, NR
5
 or CO; 
Z
1
 is O, S, CO or CR
16
(R
17
); 
Z
2
 is a direct bond, O, S or NR
5
; 
m is 1 or 2; and 
Q is CO or a direct bond.
　　　　　　　　　　　　　　　（中略）
4. A photopolymerizable composition comprising 
(a) at least one ethylenically unsaturated photopolymerizable compound and 
(b) as photoinitiator, at least one compound of the formula I or II as defined in claim 1. 
5. A photopolymerizable composition according to claim 4, wherein the component (a) is a resin obtained by the reaction of a saturated or unsaturated polybasic acid anhydride with a product of the reaction of an epoxy resin and an unsaturated monocarboxylic acid. 
6. A photopolymerizable composition according to claim 4, additionally to the photoinitiator (b) comprising at least one component selected from further photoinitiator (c) and other additives (d). 
7. A photopolymerizable composition according to claim 6 as further additive (d) comprising a pigment, or a mixture of pigments, or a dye, or a mixture of dyes, or a mixture of one or more pigments with one or more dyes.」
翻訳文「特許請求の範囲
１．式（Ｉ）または（ＩＩ）で表される化合物。
【化１】
［式中、
　Ｘは、
であり；
　Ａは、Ｏ、Ｓ、ＮＲ
５
またはＣＲ
１６
Ｒ
１７
であり；
　Ｒ
１
は、水素、Ｃ
１
〜Ｃ
２０
−アルキルであり、前記Ｃ
１
〜Ｃ
２０
−アルキルは、非置換であるか、もしくはハロゲン、ＯＲ
３
、ＳＲ
４
、ＮＲ
５
Ｒ
６
、ＣＮ、（ＣＯ）ＯＲ
３
、（ＣＯ）ＮＲ
５
Ｒ
６
、Ｃ
３
〜Ｃ
８
−シクロアルキル、１つ以上のＯ、Ｓ、ＣＯもしくはＮＲ
５
によって中断されているＣ
３
〜Ｃ
８
−シクロアルキル、Ｃ
６
〜Ｃ
２０
−アリール、Ｃ
３
〜Ｃ
２０
−ヘテロアリール、Ｃ
６
〜Ｃ
２０
−アロイルおよびＣ
３
〜Ｃ
２０
−ヘテロアリールカルボニル（該Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、フェニル、Ｃ
１
〜Ｃ
２０
−アルキルフェニル、Ｃ
１
〜Ｃ
８
−アルコキシフェニル、Ｃ
１
〜Ｃ
４
−ハロアルキル、ＣＮ、ＮＯ
２
、ＯＲ
３
、ＳＲ
４
もしくはＮＲ
５
Ｒ
６
によって置換されている）からなる群から選択される１つ以上の置換基によって置換されているか、または
　Ｒ
１
は、１つ以上のＯ、Ｓ、ＮＲ
５
、ＣＯ、ＳＯもしくはＳＯ
２
によって中断されたＣ
２
〜Ｃ
２０
−アルキルであり、前記中断されたＣ
２
〜Ｃ
２０
−アルキルは、非置換であるか、もしくは１つ以上のＣ
３
〜Ｃ
８
−シクロアルキル、ＯＨ、ＳＨ、Ｏ（ＣＯ）Ｒ
１ａ
、（ＣＯ）ＯＲ
３
、（ＣＯ）ＮＲ
５
Ｒ
６
、Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルによって置換されており、ここでＣ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、Ｃ
１
〜Ｃ
８
−アルキル、ＯＲ
３
、ＳＲ
４
もしくはＮＲ
５
Ｒ
６
によって置換されているか、または
　Ｒ
１
は、Ｃ
２
〜Ｃ
１２
−アルケニルもしくはＣ
３
〜Ｃ
２０
−シクロアルキルであり、そのそれぞれは、中断されていないか、もしくは１つ以上のＯ、Ｓ、ＣＯ、ＮＲ
５
もしくはＣＯＯＲ
３
によって中断されているか、または
　Ｒ
１
は、Ｃ
６
〜Ｃ
２０
−アリールもしくはＣ
３
〜Ｃ
２０
−ヘテロアリールであり、そのそれぞれは、非置換であるか、もしくは１つ以上のハロゲン、Ｃ
１
〜Ｃ
２０
−アルキル、Ｃ
１
〜Ｃ
４
−ハロアルキル、フェニル、Ｃ
１
〜Ｃ
２０
−アルキルフェニル、Ｃ
１
〜Ｃ
８
−アルコキシフェニル、ＣＮ、ＮＯ
２
、ＯＲ
３
、ＳＲ
４
、ＮＲ
５
Ｒ
６
、ＣＯＯＲ
３
、（ＣＯ）Ｒ
１ａ
もしくはＳＯ
２
−Ｒ
１ａ
によって置換されているか、または
　Ｒ
１
は、Ｃ
１
〜Ｃ
２０
−アルコキシであり、前記Ｃ
１
〜Ｃ
２０
−アルコキシは、非置換であるか、もしくは１つ以上のＣ
１
〜Ｃ
１０
−アルキル、Ｃ
１
〜Ｃ
４
−ハロアルキル、ハロゲン、フェニル、Ｃ
１
〜Ｃ
２０
−アルキルフェニルもしくはＣ
１
〜Ｃ
８
−アルコキシフェニルによって置換されているか、または
　Ｒ
１
は、Ｃ
２
〜Ｃ
２０
−アルコキシであり、前記Ｃ
２
〜Ｃ
２０
−アルコキシは、１つ以上のＯ、Ｓ、ＮＲ
５
、ＣＯ、ＳＯもしくはＳＯ
２
によって中断されているか、または
　Ｒ
１
は、Ｃ
６
〜Ｃ
２０
−アリールオキシもしくはＣ
３
〜Ｃ
２０
−ヘテロアリールオキシであり、前記Ｃ
６
〜Ｃ
２０
−アリールオキシもしくはＣ
３
〜Ｃ
２０
−ヘテロアリールオキシは、非置換であるか、もしくは１つ以上のハロゲン、Ｃ
１
〜Ｃ
２０
−アルキル、Ｃ
１
〜Ｃ
４
−ハロアルキル、フェニル、Ｃ
１
〜Ｃ
２０
−アルキルフェニル、Ｃ
１
〜Ｃ
８
−アルコキシフェニル、ＣＮ、ＮＯ
２
、ＯＲ
３
、ＳＲ
４
、ＮＲ
５
Ｒ
６
、ＣＯＯＲ
３
、（ＣＯ）Ｒ
１ａ
もしくはＳＯ
２
Ｒ
１ａ
によって置換されており；
　Ｒ
１ａ
は、水素、Ｃ
１
〜Ｃ
２０
−アルキルであり、前記Ｃ
１
〜Ｃ
２０
−アルキルは、非置換であるか、もしくはハロゲン、ＯＲ
３ａ
、ＳＲ
４ａ
、ＮＲ
５ａ
Ｒ
６ａ
、ＣＮ、（ＣＯ）ＯＲ
３ａ
、（ＣＯ）ＮＲ
５ａ
Ｒ
６ａ
、Ｃ
３
〜Ｃ
８
−シクロアルキル（該Ｃ
３
〜Ｃ
８
−シクロアルキルは、中断されていないか、もしくは１つ以上のＯ、Ｓ、ＣＯもしくはＮＲ
５ａ
によって中断されている）、Ｃ
６
〜Ｃ
２０
−アリール、Ｃ
３
〜Ｃ
２０
−ヘテロアリール、Ｃ
６
〜Ｃ
２０
−アロイルおよびＣ
３
〜Ｃ
２０
−ヘテロアリールカルボニル（該Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、フェニル、Ｃ
１
〜Ｃ
２０
−アルキルフェニル、Ｃ
１
〜Ｃ
８
−アルコキシフェニル、Ｃ
１
〜Ｃ
４
−ハロアルキル、ＣＮ、ＮＯ
２
、ＯＲ
３ａ
、ＳＲ
４ａ
もしくはＮＲ
５ａ
Ｒ
６ａ
によって置換されている）からなる群から選択される１つ以上の置換基によって置換されているか、または
　Ｒ
１ａ
は、１つ以上のＯ、Ｓ、ＮＲ
５ａ
、ＣＯ、ＳＯもしくはＳＯ
２
によって中断されたＣ
２
〜Ｃ
２０
−アルキルであり、前記中断されたＣ
２
〜Ｃ
２０
−アルキルは、非置換であるか、もしくは１つ以上のＣ
３
〜Ｃ
８
−シクロアルキル、ＯＨ、ＳＨ、Ｏ（ＣＯ）−（Ｃ
１
〜Ｃ
８
−アルキル）、（ＣＯ）ＯＲ
３ａ
、（ＣＯ）ＮＲ
５ａ
Ｒ
６ａ
、Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルによって置換されており、ここでＣ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、Ｃ
１
〜Ｃ
８
−アルキル、ＯＲ
３ａ
、ＳＲ
４ａ
もしくはＮＲ
５ａ
Ｒ
６ａ
によって置換されているか、または
　Ｒ
１ａ
は、Ｃ
２
〜Ｃ
１２
−アルケニルもしくはＣ
３
〜Ｃ
２０
−シクロアルキルであり、そのそれぞれは、中断されていないか、もしくは１つ以上のＯ、Ｓ、ＣＯ、ＮＲ
５ａ
もしくはＣＯＯＲ
３ａ
によって中断されているか、または
　Ｒ
１ａ
は、Ｃ
６
〜Ｃ
２０
−アリールもしくはＣ
３
〜Ｃ
２０
−ヘテロアリールであり、前記Ｃ
６
〜Ｃ
２０
−アリールもしくはＣ
３
〜Ｃ
２０
−ヘテロアリールは、非置換であるか、もしくは１つ以上のハロゲン、Ｃ
１
〜Ｃ
２０
−アルキル、Ｃ
１
〜Ｃ
４
−ハロアルキル、フェニル、Ｃ
１
〜Ｃ
２０
−アルキルフェニル、Ｃ
１
〜Ｃ
８
−アルコキシフェニル、ＣＮ、ＮＯ
２
、ＯＲ
３ａ
、ＳＲ
４ａ
、ＮＲ
５ａ
Ｒ
６ａ
、ＣＯＯＲ
３ａ
、（ＣＯ）−（Ｃ
１
〜Ｃ
８
−アルキル）、ベンゾイルもしくはＳＯ
２
−（Ｃ
１
〜Ｃ
４
−ハロアルキル）によって置換されているか、または
　Ｒ
１ａ
は、Ｃ
１
〜Ｃ
２０
−アルコキシであり、前記Ｃ
１
〜Ｃ
２０
−アルコキシは、非置換であるか、もしくは１つ以上のＣ
１
〜Ｃ
１０
−アルキル、Ｃ
１
〜Ｃ
４
−ハロアルキル、ハロゲン、フェニル、Ｃ
１
〜Ｃ
２０
−アルキルフェニルもしくはＣ
１
〜Ｃ
８
−アルコキシフェニルによって置換されているか、または
　Ｒ
１ａ
は、Ｃ
２
〜Ｃ
２０
−アルコキシであり、前記Ｃ
２
〜Ｃ
２０
−アルコキシは、１つ以上のＯ、Ｓ、ＮＲ
５ａ
、ＣＯ、ＳＯもしくはＳＯ
２
によって中断されているか、または
　Ｒ
１ａ
は、Ｃ
６
〜Ｃ
２０
−アリールオキシもしくはＣ
３
〜Ｃ
２０
−ヘテロアリールオキシであり、前記Ｃ
６
〜Ｃ
２０
−アリールオキシもしくはＣ
３
〜Ｃ
２０
−ヘテロアリールオキシは、非置換であるか、もしくは１つ以上のハロゲン、Ｃ
１
〜Ｃ
２０
−アルキル、Ｃ
１
〜Ｃ
４
−ハロアルキル、フェニル、Ｃ
１
〜Ｃ
２０
−アルキルフェニル、Ｃ
１
〜Ｃ
８
−アルコキシフェニル、ＣＮ、ＮＯ
２
、ＯＲ
３ａ
、ＳＲ
４ａ
、ＮＲ
５ａ
Ｒ
６ａ
、ＣＯＯＲ
３ａ
、（ＣＯ）（Ｃ
１
〜Ｃ
８
−アルキル）、ＳＯ
２
−（Ｃ
１
〜Ｃ
４
−ハロアルキル）、ベンゾイルもしくは
によって置換されており、前記ベンゾイルもしくは
は、非置換であるか、もしくは
によって置換されており；
　Ｒ
２
は、水素、ＣＮ、（ＣＯ）Ｒ
１ａ
、（ＣＯ）ＯＲ
３
、ＣＯＮＲ
５
Ｒ
６
、ＮＯ
２
、ＰＯ（ＯＲ
１ａ
）
２
もしくはＳ（Ｏ）
ｍ
Ｒ
１ａ
であるか、または
　Ｒ
２
は、Ｃ
１
〜Ｃ
２０
−アルキルであり、前記Ｃ
１
〜Ｃ
２０
−アルキルは、非置換であるか、もしくはハロゲン、ＯＲ
３
、ＳＲ
４
、ＮＲ
５
Ｒ
６
、ＣＮ、（ＣＯ）ＯＲ
３
、（ＣＯ）ＮＲ
５
Ｒ
６
、ＰＯ（ＯＲ
１ａ
）
２
、Ｓ（Ｏ）
ｍ
Ｒ
１ａ
、
、Ｃ
３
〜Ｃ
８
−シクロアルキル（該Ｃ
３
〜Ｃ
８
−シクロアルキルは、中断されていないか、もしくは１つ以上のＯ、Ｓ、ＣＯもしくはＮＲ
５
によって中断されている）、Ｃ
６
〜Ｃ
２０
−アリール、Ｃ
３
〜Ｃ
２０
−ヘテロアリール、Ｃ
６
〜Ｃ
２０
−アロイルおよびＣ
３
〜Ｃ
２０
−ヘテロアリールカルボニル（該Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、フェニル、Ｃ
１
〜Ｃ
２０
−アルキルフェニル、Ｃ
１
〜Ｃ
８
−アルコキシフェニル、Ｃ
１
〜Ｃ
４
−ハロアルキル、ＣＮ、ＮＯ
２
、ＯＲ
３
、ＳＲ
４
、ＮＲ
５
Ｒ
６
、ＰＯ（ＯＲ
１ａ
）
２
もしくはＳ（Ｏ）
ｍ
Ｒ
１ａ
によって置換されている）からなる群から選択される１つ以上の置換基によって置換されているか、または
 Ｒ
２
は、１つ以上のＯ、Ｓ、ＮＲ
５
、ＣＯ、ＳＯもしくはＳＯ
２
によって中断されたＣ
２
〜Ｃ
２０
−アルキルであり、前記中断されたＣ
２
〜Ｃ
２０
−アルキルは、非置換であるか、もしくは１つ以上のＣ
３
〜Ｃ
８
−シクロアルキル、ＯＨ、ＳＨ、Ｏ（ＣＯ）Ｒ
１ａ
、（ＣＯ）ＯＲ
３
、（ＣＯ）ＮＲ
５
Ｒ
６
、Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルによって置換されており、ここでＣ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、Ｃ
１
〜Ｃ
８
−アルキル、ＯＲ
３
、ＳＲ
４
もしくはＮＲ
５
Ｒ
６
によって置換されているか、または
　Ｒ
２
は、Ｃ
２
〜Ｃ
１２
−アルケニルもしくはＣ
３
〜Ｃ
２０
−シクロアルキルであり、前記Ｃ
２
〜Ｃ
１２
−アルケニルもしくはＣ
３
〜Ｃ
２０
−シクロアルキルは、中断されていないか、もしくは１つ以上のＯ、Ｓ、ＣＯ、ＮＲ
５
もしくはＣＯＯＲ
３
によって中断されているか、または
　Ｒ
２
は、Ｃ
６
〜Ｃ
２０
−アリールもしくはＣ
３
〜Ｃ
２０
−ヘテロアリールであり、前記Ｃ
６
〜Ｃ
２０
−アリールもしくはＣ
３
〜Ｃ
２０
−ヘテロアリールは、非置換であるか、もしくはハロゲン、ＣＮ、ＮＯ
２
、ＯＲ
３
、ＳＲ
４
、ＮＲ
５
Ｒ
６
、ＣＯＯＲ
３
、（ＣＯ）−Ｒ
１ａ
、（ＣＯ）ＮＲ
５
Ｒ
６
、ＰＯ（ＯＲ
１ａ
）
２
、Ｓ（Ｏ）
ｍ
Ｒ
１ａ
、
、Ｃ
１
〜Ｃ
２０
−アルキル（該Ｃ
１
〜Ｃ
２０
−アルキルは、非置換であるか、もしくは１つ以上のハロゲン、ＣＯＯＲ
３ａ
、ＣＯＮＲ
５
Ｒ
６
、フェニル、Ｃ
３
〜Ｃ
８
−シクロアルキル、Ｃ
３
〜Ｃ
２０
−ヘテロアリール、ＯＲ
３
、ＳＲ
４
もしくはＮＲ
５
Ｒ
６
によって置換されている）、Ｃ
２
〜Ｃ
２０
−アルキル（該Ｃ
２
〜Ｃ
２０
−アルキルは、１つ以上のＯ、ＳもしくはＮＲ
５
によって中断されている）、フェニル、ナフチル、ベンゾイルおよびナフトイル（前記フェニル、ナフチル、ベンゾイルもしくはナフトイルは、非置換であるか、もしくは１つ以上のＯＲ
３
、ＳＲ
４
もしくはＮＲ
５
Ｒ
６
によって置換されている）からなる群から選択される１つ以上の置換基によって置換されており；
 Ｒ
２ａ
は、水素、ＣＮ、（ＣＯ）Ｒ
１ａ
、（ＣＯ）ＯＲ
３ａ
、ＣＯＮＲ
５ａ
Ｒ
６ａ
、ＮＯ
２
、ＰＯ（ＯＲ
１ａ
）
２
もしくはＳ（Ｏ）
ｍ
Ｒ
１ａ
であるか、または
 Ｒ
２ａ
は、Ｃ
１
〜Ｃ
２０
−アルキルであり、前記Ｃ
１
〜Ｃ
２０
−アルキルは、非置換であるか、もしくはハロゲン、ＯＲ
３ａ
、ＳＲ
４ａ
、ＮＲ
５ａ
Ｒ
６ａ
、ＣＮ、（ＣＯ）ＯＲ
３ａ
、（ＣＯ）ＮＲ
５ａ
Ｒ
６ａ
、ＰＯ（ＯＲ
１ａ
）
２
、Ｓ（Ｏ）
ｍ
Ｒ
１ａ
、Ｃ
３
〜Ｃ
８
−シクロアルキル（該Ｃ
３
〜Ｃ
８
−シクロアルキルは、中断されていないか、もしくは１つ以上のＯ、Ｓ、ＣＯもしくはＮＲ
５ａ
によって中断されている）、Ｃ
６
〜Ｃ
２０
−アリール、Ｃ
３
〜Ｃ
２０
−ヘテロアリール、Ｃ
６
〜Ｃ
２０
−アロイルおよびＣ
３
〜Ｃ
２０
−ヘテロアリールカルボニル（該Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、フェニル、Ｃ
１
〜Ｃ
２０
−アルキルフェニル、Ｃ
１
〜Ｃ
８
−アルコキシフェニル、Ｃ
１
〜Ｃ
４
−ハロアルキル、ＣＮ、ＮＯ
２
、ＯＲ
３ａ
、ＳＲ
４ａ
、ＮＲ
５ａ
Ｒ
６ａ
、ＰＯ（ＯＲ
１ａ
）
２
もしくはＳ（Ｏ）
ｍ
Ｒ
１ａ
によって置換されている）からなる群から選択される１つ以上の置換基によって置換されているか、または
　Ｒ
２ａ
は、１つ以上のＯ、Ｓ、ＮＲ
５ａ
、ＣＯ、ＳＯもしくはＳＯ
２
によって中断されたＣ
２
〜Ｃ
２０
−アルキルであり、前記中断されたＣ
２
〜Ｃ
２０
−アルキルは、非置換であるか、もしくは１つ以上のＣ
３
〜Ｃ
８
−シクロアルキル、ＯＨ、ＳＨ、Ｏ（ＣＯ）Ｒ
１ａ
、（ＣＯ）ＯＲ
３ａ
、（ＣＯ）ＮＲ
５ａ
Ｒ
６ａ
、Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルによって置換されており、ここでＣ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、Ｃ
１
〜Ｃ
８
−アルキル、ＯＲ
３ａ
、ＳＲ
４ａ
もしくはＮＲ
５ａ
Ｒ
６ａ
によって置換されているか、または
　Ｒ
２ａ
は、Ｃ
２
〜Ｃ
１２
−アルケニルもしくはＣ
３
〜Ｃ
２０
−シクロアルキルであり、前記Ｃ
２
〜Ｃ
１２
−アルケニルもしくはＣ
３
〜Ｃ
２０
−シクロアルキルは、中断されていないか、もしくは１つ以上のＯ、Ｓ、ＣＯ、ＮＲ
５ａ
もしくはＣＯＯＲ
３ａ
によって中断されているか、または
　Ｒ
２ａ
は、Ｃ
６
〜Ｃ
２０
−アリールもしくはＣ
３
〜Ｃ
２０
−ヘテロアリールであり、前記Ｃ
６
〜Ｃ
２０
−アリールもしくはＣ
３
〜Ｃ
２０
−ヘテロアリールは、非置換であるか、もしくはハロゲン、ＣＮ、ＮＯ
２
、ＯＲ
３ａ
、ＳＲ
４ａ
、ＮＲ
５ａ
Ｒ
６ａ
、ＣＯＯＲ
３ａ
、（ＣＯ）Ｒ
１ａ
、（ＣＯ）ＮＲ
５ａ
Ｒ
６ａ
、ＰＯ（ＯＲ
１ａ
）
２
、Ｓ（Ｏ）
ｍ
Ｒ
１ａ
、Ｃ
１
〜Ｃ
２０
−アルキル（該Ｃ
１
〜Ｃ
２０
−アルキルは、非置換であるか、もしくは１つ以上のハロゲン、ＣＯＯＲ
３ａ
、ＣＯＮＲ
５ａ
Ｒ
６ａ
、フェニル、Ｃ
３
〜Ｃ
８
−シクロアルキル、Ｃ
３
〜Ｃ
２０
−ヘテロアリール、ＯＲ
３ａ
、ＳＲ
４ａ
もしくはＮＲ
５ａ
Ｒ
６ａ
によって置換されている）、Ｃ
２
〜Ｃ
２０
−アルキル（該Ｃ
２
〜Ｃ
２０
−アルキルは、１つ以上のＯ、ＳもしくはＮＲ
５ａ
によって中断されている）、フェニル、ナフチル、ベンゾイルおよびナフトイル（前記フェニル、ナフチル、ベンゾイルもしくはナフトイルのそれぞれは、非置換であるか、もしくは１つ以上のＯＲ
３ａ
、ＳＲ
４ａ
もしくはＮ
Ｒ５
ａＲ
６ａ
によって置換されている）からなる群から選択される１つ以上の置換基によって置換されており；
　Ｒ
３
は、水素、（ＣＯ）Ｒ
１ａ
、（ＣＯ）ＯＲ
３ａ
、ＣＯＮＲ
５
Ｒ
６
、Ｃ
１
〜Ｃ
２０
−アルキルであり、前記Ｃ
１
〜Ｃ
２０
−アルキルは、非置換であるか、もしくはハロゲン、ＯＲ
３ａ
、ＳＲ
４ａ
、ＮＲ
５ａ
Ｒ
６ａ
、ＣＮ、（ＣＯ）ＯＲ
３ａ
、（ＣＯ）ＮＲ
５ａ
Ｒ
６ａ
、ＰＯ（ＯＲ
１ａ
）
２
、Ｓ（Ｏ）
ｍ
Ｒ
１ａ
、Ｃ
３
〜Ｃ
８
−シクロアルキル（該Ｃ
３
〜Ｃ
８
−シクロアルキルは、中断されていないか、もしくは１つ以上のＯ、Ｓ、ＣＯもしくはＮＲ
５ａ
によって中断されている）、Ｃ
６
〜Ｃ
２０
−アリール、Ｃ
３
〜Ｃ
２０
−ヘテロアリール、Ｃ
６
〜Ｃ
２０
−アロイルおよびＣ
３
〜Ｃ
２０
−ヘテロアリールカルボニル（該Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、フェニル、Ｃ
１
〜Ｃ
２０
−アルキルフェニル、Ｃ
１
〜Ｃ
８
−アルコキシフェニル、Ｃ
１
〜Ｃ
４
−ハロアルキル、ＣＮ、ＮＯ
２
、ＯＲ
３ａ
、ＳＲ
４ａ
、ＮＲ
５ａ
Ｒ
６ａ
、ＰＯ（ＯＲ
１ａ
）
２
もしくはＳ（Ｏ）
ｍ
Ｒ
１ａ
によって置換されている）からなる群から選択される１つ以上の置換基によって置換されているか、または
　Ｒ
３
は、１つ以上のＯ、Ｓ、ＮＲ
５ａ
、ＣＯ、ＳＯもしくはＳＯ
２
によって中断されたＣ
２
〜Ｃ
２０
−アルキルであり、前記中断されたＣ
２
〜Ｃ
２０
−アルキルは、非置換であるか、もしくは１つ以上のＣ
３
〜Ｃ
８
−シクロアルキル、ＯＨ、ＳＨ、Ｏ（ＣＯ）Ｒ
１ａ
、（ＣＯ）ＯＲ
３ａ
、（ＣＯ）ＮＲ
５ａ
Ｒ
６ａ
、Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルによって置換されており、ここでＣ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、Ｃ
１
〜Ｃ
８
−アルキル、ＯＲ
３ａ
、ＳＲ
４ａ
もしくはＮＲ
５ａ
Ｒ
６ａ
によって置換されているか、または
　Ｒ
３
は、Ｃ
２
〜Ｃ
１２
−アルケニルもしくはＣ
３
〜Ｃ
２０
−シクロアルキルであり、前記Ｃ
２
〜Ｃ
１２
−アルケニルもしくはＣ
３
〜Ｃ
２０
−シクロアルキルは、中断されていないか、もしくは１つ以上のＯ、Ｓ、ＣＯ、ＮＲ
５ａ
もしくはＣＯＯＲ
３ａ
によって中断されているか、または
　Ｒ
３
は、Ｃ
６
〜Ｃ
２０
−アリールもしくはＣ
３
〜Ｃ
２０
−ヘテロアリールであり、前記Ｃ
６
〜Ｃ
２０
−アリールもしくはＣ
３
〜Ｃ
２０
−ヘテロアリールは、非置換であるか、もしくはハロゲン、ＣＮ、ＮＯ
２
、ＯＲ
３ａ
、ＳＲ
４ａ
、ＮＲ
５ａ
Ｒ
６ａ
、ＣＯＯＲ
３ａ
、（ＣＯ）Ｒ
１ａ
、（ＣＯ）ＮＲ
５ａ
Ｒ
６ａ
、ＰＯ（ＯＲ
１ａ
）
２
、Ｓ（Ｏ）
ｍ
Ｒ
１ａ
、
、Ｃ
１
〜Ｃ
２０
−アルキル（該Ｃ
１
〜Ｃ
２０
−アルキルは、非置換であるか、もしくは１つ以上のハロゲン、ＣＯＯＲ
３ａ
、ＣＯＮＲ
５ａ
Ｒ
６ａ
、フェニル、Ｃ
３
〜Ｃ
８
−シクロアルキル、Ｃ
３
〜Ｃ
２０
−ヘテロアリール、ＯＲ
３ａ
、ＳＲ
４ａ
もしくはＮＲ
５ａ
Ｒ
６ａ
によって置換されている）、Ｃ
２
〜Ｃ
２０
−アルキル（該Ｃ
２
〜Ｃ
２０
−アルキルは、１つ以上のＯ、ＳもしくはＮＲ
５ａ
によって中断されている）、フェニル、ナフチル、ベンゾイルおよびナフトイル（前記フェニル、ナフチル、ベンゾイルもしくはナフトイルは、非置換であるか、もしくは１つ以上のＯＲ
３ａ
、ＳＲ
４ａ
もしくはＮＲ
５ａ
Ｒ
６ａ
によって置換されている）からなる群から選択される１つ以上の置換基によって置換されているか、または
　Ｒ
３
は、Ｒ
２
もしくはＭの炭素原子の１つと一緒になって、５員もしくは６員の飽和もしくは不飽和の環を形成し、前記環は、中断されていないか、もしくはＯ、ＳもしくはＮＲ
５ａ
によって中断されており、かつ前記５員もしくは６員の飽和もしくは不飽和の環は、非置換であるか、もしくは１つ以上のＣ
１
〜Ｃ
２０
−アルキル、ＯＲ
３ａ
、ＳＲ
４ａ
、ＮＲ
５ａ
Ｒ
６ａ
、（ＣＯ）Ｒ
１ａ
、ＮＯ
２
、ハロゲン、Ｃ
１
〜Ｃ
４
−ハロアルキル、ＣＮ、フェニル、Ｃ
１
〜Ｃ
２０
−アルキルフェニル、Ｃ
１
〜Ｃ
８
−アルコキシフェニル、
もしくはＣ
３
〜Ｃ
２０
−シクロアルキルによって置換されており、前記Ｃ
３
〜Ｃ
２０
−シクロアルキルは、中断されていないか、もしくは１つ以上のＯ、Ｓ、ＣＯもしくはＮＲ
５ａ
によって中断されており；
　Ｒ
３ａ
は、水素、（ＣＯ）Ｏ（Ｃ
１
〜Ｃ
８
−アルキル）もしくはＣＯＮ（Ｃ
１
〜Ｃ
８
−アルキル）
２
であるか、または、
　Ｒ
３ａ
は、Ｃ
１
〜Ｃ
２０
−アルキルであり、前記Ｃ
１
〜Ｃ
２０
−アルキルは、非置換であるか、もしくはハロゲン、ＯＨ、ＳＨ、ＣＮ、Ｃ
３
〜Ｃ
８
−アルケンオキシ、ＯＣＨ
２
ＣＨ
２
ＣＮ、ＯＣＨ
２
ＣＨ
２
（ＣＯ）Ｏ（Ｃ
１
〜Ｃ
８
−アルキル）、Ｏ（ＣＯ）（Ｃ
１
〜Ｃ
８
−アルキル）、Ｏ（ＣＯ）Ｃ
２
〜Ｃ
４
−アルケニル、Ｏ（ＣＯ）フェニル、（ＣＯ）ＯＨ、（ＣＯ）Ｏ（Ｃ
１
〜Ｃ
８
−アルキル）、Ｃ
３
〜Ｃ
８
−シクロアルキル、ＳＯ
２
（Ｃ
１
〜Ｃ
４
−ハロアルキル）、Ｏ（Ｃ
１
〜Ｃ
４
−ハロアルキル）、フェニル、Ｃ
１
〜Ｃ
８
−アルキルフェニル、Ｃ
１
〜Ｃ
８
−アルコキシフェニルおよび１つ以上のＯによって中断されたＣ
３
〜Ｃ
８
−シクロアルキルからなる群から選択される１つ以上の置換基によって置換されているか、または
　Ｒ
３ａ
は、１つ以上のＯ、Ｓ、Ｎ（Ｃ
１
〜Ｃ
８
−アルキル）、ＣＯ、ＳＯもしくはＳＯ
２
によって中断されたＣ
２
〜Ｃ
２０
−アルキルであり、前記中断されたＣ
２
〜Ｃ
２０
−アルキルは、非置換であるか、もしくは１つ以上のＣ
３
〜Ｃ
８
−シクロアルキル、ＯＨ、ＳＨ、Ｏ（ＣＯ）（Ｃ
１
〜Ｃ
８
−アルキル）、（ＣＯ）Ｏ（Ｃ
１
〜Ｃ
８
−アルキル）、（ＣＯ）Ｎ（Ｃ
１
〜Ｃ
８
−アルキル）
２
、Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルによって置換されており、ここでＣ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、Ｃ
１
〜Ｃ
８
−アルキル、Ｃ
１
〜Ｃ
８
−アルコキシ、Ｃ
１
〜Ｃ
８
−アルキルスルファニルもしくはＮ（Ｃ
１
〜Ｃ
８
−アルキル）
２
によって置換されているか、または
　Ｒ
３ａ
は、Ｃ
２
〜Ｃ
１２
−アルケニルもしくはＣ
３
〜Ｃ
８
−シクロアルキルであり、前記Ｃ
２
〜Ｃ
１２
−アルケニルもしくはＣ
３
〜Ｃ
８
−シクロアルキルは、中断されていないか、もしくは１つ以上のＯ、Ｓ、ＣＯ、Ｎ（Ｃ
１
〜Ｃ
８
−アルキル）もしくはＣＯＯ（Ｃ
１
〜Ｃ
８
−アルキル）によって中断されているか、または
　Ｒ
３ａ
は、Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルであり、前記Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、ＣＮ、ＮＯ
２
、ＯＨ、Ｃ
１
〜Ｃ
８
−アルキル、Ｃ
１
〜Ｃ
４
−ハロアルキル、Ｃ
１
〜Ｃ
８
−アルコキシ、フェニル−Ｃ
１
〜Ｃ
３
−アルキルオキシ、フェノキシ、Ｃ
１
〜Ｃ
８
−アルキルスルファニル、フェニルスルファニル、Ｎ（Ｃ
１
〜Ｃ
８
−アルキル）
２
、ジフェニルアミノ、（ＣＯ）Ｏ（Ｃ
１
〜Ｃ
８
−アルキル）、（ＣＯ）Ｃ
１
〜Ｃ
８
−アルキルもしくは（ＣＯ）Ｎ（Ｃ
１
〜Ｃ
８
−アルキル）
２
、フェニルもしくはベンゾイルによって置換されているか、または
　Ｒ
３ａ
は、Ｃ
１
〜Ｃ
２０
−アルカノイルもしくはＣ
３
〜Ｃ
１２
−アルケノイルであり、前記Ｃ
１
〜Ｃ
２０
−アルカノイルもしくはＣ
３
〜Ｃ
１２
−アルケノイルは、非置換であるか、もしくは１つ以上のハロゲン、フェニル、Ｃ
１
〜Ｃ
８
−アルキルフェニル、Ｃ
１
〜Ｃ
８
−アルコキシフェニル、ＯＨ、Ｃ
１
〜Ｃ
８
−アルコキシ、フェノキシ、Ｃ
１
〜Ｃ
８
−アルキルスルファニル、フェニルスルファニル、Ｎ（Ｃ
１
〜Ｃ
８
−アルキル）
２
もしくはジフェニルアミノによって置換されており；
　Ｒ
４
は、水素、Ｃ
１
〜Ｃ
２０
−アルキルであり、前記Ｃ
１
〜Ｃ
２０
−アルキルは、非置換であるか、もしくはハロゲン、ＯＲ
３ａ
、ＳＲ
４ａ
、ＮＲ
５ａ
Ｒ
６ａ
、ＣＮ、（ＣＯ）ＯＲ
３ａ
、（ＣＯ）ＮＲ
５ａ
Ｒ
６ａ
、ＰＯ（ＯＲ
１ａ
）
２
、Ｓ（Ｏ）
ｍ
Ｒ
１ａ
、Ｃ
３
〜Ｃ
８
−シクロアルキル（該Ｃ
３
〜Ｃ
８
−シクロアルキルは、中断されていないか、もしくは１つ以上のＯ、Ｓ、ＣＯもしくはＮＲ
５ａ
によって中断されている）、Ｃ
６
〜Ｃ
２０
−アリール、Ｃ
３
〜Ｃ
２０
−ヘテロアリール、Ｃ
６
〜Ｃ
２０
−アロイルおよびＣ
３
〜Ｃ
２０
−ヘテロアリールカルボニル（該Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、フェニル、Ｃ
１
〜Ｃ
２０
−アルキルフェニル、Ｃ
１
〜Ｃ
８
−アルコキシフェニル、Ｃ
１
〜Ｃ
４
−ハロアルキル、ＣＮ、ＮＯ
２
、ＯＲ
３ａ
、ＳＲ
４ａ
、ＮＲ
５ａ
Ｒ
６ａ
、ＰＯ（ＯＲ
１ａ
）
２
もしくはＳ（Ｏ）
ｍ
Ｒ
１ａ
によって置換されている）からなる群から選択される１つ以上の置換基によって置換されているか、または
　Ｒ
４
は、１つ以上のＯ、Ｓ、ＮＲ
５ａ
、ＣＯ、ＳＯもしくはＳＯ
２
によって中断されたＣ
２
〜Ｃ
２０
−アルキルであり、前記中断されたＣ
２
〜Ｃ
２０
−アルキルは、非置換であるか、もしくは１つ以上のＣ
３
〜Ｃ
８
−シクロアルキル、ＯＨ、ＳＨ、Ｏ（ＣＯ）Ｒ
１ａ
、（ＣＯ）ＯＲ
３ａ
、（ＣＯ）ＮＲ
５ａ
Ｒ
６ａ
、Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルによって置換されており、ここでＣ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、Ｃ
１
〜Ｃ
８
−アルキル、ＯＲ
３ａ
、ＳＲ
４ａ
もしくはＮＲ
５ａ
Ｒ
６ａ
によって置換されているか、または
　Ｒ
４
は、Ｃ
２
〜Ｃ
１２
−アルケニルもしくはＣ
３
〜Ｃ
２０
−シクロアルキルであり、前記Ｃ
２
〜Ｃ
１２
−アルケニルもしくはＣ
３
〜Ｃ
２０
−シクロアルキルは、中断されていないか、もしくは１つ以上のＯ、Ｓ、ＣＯ、ＮＲ
５ａ
もしくはＣＯＯＲ
３ａ
によって中断されているか、または
　Ｒ
４
は、Ｃ
６
〜Ｃ
２０
−アリールもしくはＣ
３
〜Ｃ
２０
−ヘテロアリールであり、前記Ｃ
６
〜Ｃ
２０
−アリールもしくはＣ
３
〜Ｃ
２０
−ヘテロアリールは、非置換であるか、もしくはハロゲン、ＣＮ、ＮＯ
２
、ＯＲ
３ａ
、ＳＲ
４ａ
、ＮＲ
５ａ
Ｒ
６ａ
、ＣＯＯＲ
３ａ
、（ＣＯ）Ｒ
１ａ
、（ＣＯ）ＮＲ
５ａ
Ｒ
６ａ
、ＰＯ（ＯＲ
１ａ
）
２
、Ｓ（Ｏ）
ｍ
Ｒ
１ａ
、
、Ｃ
１
〜Ｃ
２０
−アルキル（該Ｃ
１
〜Ｃ
２０
−アルキルは、非置換であるか、もしくは１つ以上のハロゲン、ＣＯＯＲ
３ａ
、ＣＯＮＲ
５ａ
Ｒ
６ａ
、フェニル、Ｃ
３
〜Ｃ
８
−シクロアルキル、Ｃ
３
〜Ｃ
２０
−ヘテロアリール、ＯＲ
３ａ
、ＳＲ
４ａ
もしくはＮＲ
５ａ
Ｒ
６ａ
によって置換されている）、Ｃ
２
〜Ｃ
２０
−アルキル（該Ｃ
２
〜Ｃ
２０
−アルキルは、１つ以上のＯ、ＳもしくはＮＲ
５ａ
によって中断されている）、フェニル、ナフチル、ベンゾイルおよびナフトイル（前記フェニル、ナフチル、ベンゾイルもしくはナフトイルは、非置換であるか、もしくはＯＲ
３ａ
、ＳＲ
４ａ
もしくはＮＲ
５ａ
Ｒ
６ａ
によって置換されている）からなる群から選択される１つ以上の置換基によって置換されているか、または
　Ｒ
４
は、Ｒ
２
もしくはＭの炭素原子の１つと一緒になって、５員もしくは６員の飽和もしくは不飽和の環を形成し、前記環は、中断されていないか、もしくはＯ、ＳもしくはＮＲ
５ａ
によって中断されており、かつ前記５員もしくは６員の飽和もしくは不飽和の環は、非置換であるか、もしくは１つ以上のＣ
１
〜Ｃ
２０
−アルキル、ＯＲ
３ａ
、ＳＲ
４ａ
、ＮＲ
５ａ
Ｒ
６ａ
、（ＣＯ）Ｒ
１ａ
、ＮＯ
２
、ハロゲン、Ｃ
１
〜Ｃ
４
−ハロアルキル、ＣＮ、フェニル、Ｃ
１
〜Ｃ
２０
−アルキルフェニル、Ｃ
１
〜Ｃ
８
−アルコキシフェニル、
もしくはＣ
３
〜Ｃ
２０
−シクロアルキルによって置換されており、前記Ｃ
３
〜Ｃ
２０
−シクロアルキルは、中断されていないか、もしくは１つ以上のＯ、Ｓ、ＣＯもしくはＮＲ
５ａ
によって中断されており；
　Ｒ
４ａ
は、水素、Ｃ
１
〜Ｃ
２０
−アルキルであり、前記Ｃ
１
〜Ｃ
２０
−アルキルは、非置換であるか、もしくはハロゲン、ＯＨ、ＳＨ、ＣＮ、Ｃ
３
〜Ｃ
８
−アルケンオキシ、ＯＣＨ
２
ＣＨ
２
ＣＮ、ＯＣＨ
２
ＣＨ
２
（ＣＯ）Ｏ（Ｃ
１
〜Ｃ
８
−アルキル）、Ｏ（ＣＯ）（Ｃ
１
〜Ｃ
８
−アルキル）、Ｏ（ＣＯ）Ｃ
２
〜Ｃ
４
−アルケニル、Ｏ（ＣＯ）フェニル、（ＣＯ）ＯＨ、（ＣＯ）Ｏ（Ｃ
１
〜Ｃ
８
−アルキル）、Ｃ
３
〜Ｃ
８
−シクロアルキル、ＳＯ
２
（Ｃ
１
〜Ｃ
４
−ハロアルキル）、Ｏ（Ｃ
１
〜Ｃ
４
−ハロアルキル）、フェニル、Ｃ
１
〜Ｃ
８
−アルキルフェニル、Ｃ
１
〜Ｃ
８
−アルコキシフェニルおよび１つ以上のＯによって中断されたＣ
３
〜Ｃ
８
−シクロアルキルからなる群から選択される１つ以上の置換基によって置換されているか、または
　Ｒ
４ａ
は、１つ以上のＯ、Ｓ、Ｎ（Ｃ
１
〜Ｃ
８
−アルキル）、ＣＯ、ＳＯもしくはＳＯ
２
によって中断されたＣ
２
〜Ｃ
２０
−アルキルであり、前記中断されたＣ
２
〜Ｃ
２０
−アルキルは、非置換であるか、もしくは１つ以上のＣ
３
〜Ｃ
８
−シクロアルキル、ＯＨ、ＳＨ、Ｏ（ＣＯ）（Ｃ
１
〜Ｃ
８
−アルキル）、（ＣＯ）Ｏ（Ｃ
１
〜Ｃ
８
−アルキル）、（ＣＯ）Ｎ（Ｃ
１
〜Ｃ
８
−アルキル）
２
、Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルによって置換されており、ここでＣ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、Ｃ
１
〜Ｃ
８
−アルキル、Ｃ
１
〜Ｃ
８
−アルコキシ、Ｃ
１
〜Ｃ
８
−アルキルスルファニルもしくはＮ（Ｃ
１
〜Ｃ
８
−アルキル）
２
によって置換されているか、または
　Ｒ
４ａ
は、Ｃ
２
〜Ｃ
１２
−アルケニルもしくはＣ
３
〜Ｃ
８
−シクロアルキルであり、前記Ｃ
２
〜Ｃ
１２
−アルケニルもしくはＣ
３
〜Ｃ
８
−シクロアルキルは、中断されていないか、もしくは１つ以上のＯ、Ｓ、ＣＯ、Ｎ（Ｃ
１
〜Ｃ
８
−アルキル）もしくはＣＯＯ（Ｃ
１
〜Ｃ
８
−アルキル）によって中断されているか、または
　Ｒ
４ａ
は、Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルであり、前記Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、ＣＮ、ＮＯ
２
、ＯＨ、Ｃ
１
〜Ｃ
８
−アルキル、Ｃ
１
〜Ｃ
４
−ハロアルキル、Ｃ
１
〜Ｃ
８
−アルコキシ、フェニル−Ｃ
１
〜Ｃ
３
−アルキルオキシ、フェノキシ、Ｃ
１
〜Ｃ
８
−アルキルスルファニル、フェニルスルファニル、Ｎ（Ｃ
１
〜Ｃ
８
−アルキル）
２
、ジフェニルアミノ、（ＣＯ）Ｏ（Ｃ
１
〜Ｃ
８
−アルキル）、（ＣＯ）Ｃ
１
〜Ｃ
８
−アルキル、（ＣＯ）Ｎ（Ｃ
１
〜Ｃ
８
−アルキル）
２
、フェニルもしくはベンゾイルによって置換されているか、または
　Ｒ
４ａ
は、Ｃ
１
〜Ｃ
２０
−アルカノイルもしくはＣ
３
〜Ｃ
１２
−アルケノイルであり、前記Ｃ
１
〜Ｃ
２０
−アルカノイルもしくはＣ
３
〜Ｃ
１２
−アルケノイルは、非置換であるか、もしくは１つ以上のハロゲン、フェニル、Ｃ
１
〜Ｃ
８
−アルキルフェニル、Ｃ
１
〜Ｃ
８
−アルコキシフェニル、ＯＨ、Ｃ
１
〜Ｃ
８
−アルコキシ、フェノキシ、Ｃ
１
〜Ｃ
８
−アルキルスルファニル、フェニルスルファニル、Ｎ（Ｃ
１
〜Ｃ
８
−アルキル）
２
もしくはジフェニルアミノによって置換されており；
　Ｒ
５
およびＲ
６
は、互いに独立して、水素、Ｓ（Ｏ）
ｍ
Ｒ
１ａ
、Ｏ（ＣＯ）Ｒ
１ａ
、（ＣＯ）Ｒ
１ａ
もしくはＣＯＮＲ
５ａ
Ｒ
６ａ
であるか、または
　Ｒ
５
およびＲ
６
は、互いに独立して、Ｃ
１
〜Ｃ
２０
−アルキルであり、前記Ｃ
１
〜Ｃ
２０
−アルキルは、非置換であるか、もしくはハロゲン、ＯＲ
３ａ
、ＳＲ
４ａ
、ＮＲ
５ａ
Ｒ
６ａ
、ＣＮ、（ＣＯ）ＯＲ
３ａ
、（ＣＯ）ＮＲ
５ａ
Ｒ
６ａ
、ＰＯ（ＯＲ
１ａ
）
２
、Ｓ（Ｏ）
ｍ
Ｒ
１ａ
、Ｃ
３
〜Ｃ
８
−シクロアルキル（該Ｃ
３
〜Ｃ
８
−シクロアルキルは、中断されていないか、もしくは１つ以上のＯ、Ｓ、ＣＯもしくはＮＲ
５ａ
によって中断されている）、Ｃ
６
〜Ｃ
２０
−アリール、Ｃ
３
〜Ｃ
２０
−ヘテロアリール、Ｃ
６
〜Ｃ
２０
−アロイルおよびＣ
３
〜Ｃ
２０
−ヘテロアリールカルボニル（該Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、フェニル、Ｃ
１
〜Ｃ
２０
−アルキルフェニル、Ｃ
１
〜Ｃ
８
−アルコキシフェニル、Ｃ
１
〜Ｃ
４
−ハロアルキル、ＣＮ、ＮＯ
２
、ＯＲ
３ａ
、ＳＲ
４ａ
、ＮＲ
５ａ
Ｒ
６ａ
、ＰＯ（ＯＲ
１ａ
）
２
もしくはＳ（Ｏ）
ｍ
Ｒ
１ａ
によって置換されている）からなる群から選択される１つ以上の置換基によって置換されているか、または
　Ｒ
５
およびＲ
６
は、互いに独立して、１つ以上のＯ、Ｓ、ＮＲ
５ａ
、ＣＯ、ＳＯもしくはＳＯ
２
によって中断されたＣ
２
〜Ｃ
２０
−アルキルであり、前記中断されたＣ
２
〜Ｃ
２０
−アルキルは、非置換であるか、もしくは１つ以上のＣ
３
〜Ｃ
８
−シクロアルキル、ＯＨ、ＳＨ、Ｏ（ＣＯ）Ｒ
１ａ
、（ＣＯ）ＯＲ
３ａ
、（ＣＯ）ＮＲ
５ａ
Ｒ
６ａ
、Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルによって置換されており、ここでＣ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、Ｃ
１
〜Ｃ
８
−アルキル、ＯＲ
３ａ
、ＳＲ
４ａ
もしくはＮＲ
５ａ
Ｒ
６ａ
によって置換されているか、または
　Ｒ
５
およびＲ
６
は、互いに独立して、Ｃ
２
〜Ｃ
１２
−アルケニルもしくはＣ
３
〜Ｃ
２０
−シクロアルキルであり、前記Ｃ
２
〜Ｃ
１２
−アルケニルもしくはＣ
３
〜Ｃ
２０
−シクロアルキルは、中断されていないか、もしくは１つ以上のＯ、Ｓ、ＣＯ、ＮＲ
５ａ
もしくはＣＯＯＲ
３ａ
によって中断されているか、または
　Ｒ
５
およびＲ
６
は、互いに独立して、Ｃ
６
〜Ｃ
２０
−アリールもしくはＣ
３
〜Ｃ
２０
−ヘテロアリールであり、前記Ｃ
６
〜Ｃ
２０
−アリールもしくはＣ
３
〜Ｃ
２０
−ヘテロアリールは、非置換であるか、もしくはハロゲン、ＣＮ、ＮＯ
２
、ＯＲ
３ａ
、ＳＲ
４ａ
、ＮＲ
５ａ
Ｒ
６ａ
、ＣＯＯＲ
３ａ
、（ＣＯ）Ｒ
１ａ
、（ＣＯ）ＮＲ
５ａ
Ｒ
６ａ
、ＰＯ（ＯＲ
１ａ
）
２
、Ｓ（Ｏ）
ｍ
Ｒ
１ａ
、
、Ｃ
１
〜Ｃ
２０
−アルキル（該Ｃ
１
〜Ｃ
２０
−アルキルは、非置換であるか、もしくは１つ以上のハロゲン、ＣＯＯＲ
３ａ
、ＣＯＮＲ
５ａ
Ｒ
６ａ
、フェニル、Ｃ
３
〜Ｃ
８
−シクロアルキル、Ｃ
３
〜Ｃ
２０
−ヘテロアリール、ＯＲ
３ａ
、ＳＲ
４ａ
もしくはＮＲ
５ａ
Ｒ
６ａ
によって置換されている）、Ｃ
２
〜Ｃ
２０
−アルキル（該Ｃ
２
〜Ｃ
２０
−アルキルは、１つ以上のＯ、ＳもしくはＮＲ
５ａ
によって中断されている）、フェニル、ナフチル、ベンゾイルおよびナフトイル（前記フェニル、ナフチル、ベンゾイルもしくはナフトイルは、非置換であるか、もしくはＯＲ
３ａ
、ＳＲ
４ａ
もしくはＮ
Ｒ５
ａＲ
６ａ
によって置換されている）からなる群から選択される１つ以上の置換基によって置換されているか、または
　Ｒ
５
およびＲ
６
は、互いに独立して、Ｃ
１
〜Ｃ
２０
−アルコキシであり、前記Ｃ
１
〜Ｃ
２０
−アルコキシは、非置換であるか、もしくは１つ以上のハロゲン、フェニル、Ｃ
１
〜Ｃ
８
−アルキルフェニルもしくはＣ
１
〜Ｃ
８
−アルコキシフェニルによって置換されているか、または
　Ｒ
５
およびＲ
６
は、互いに独立して、Ｃ
２
〜Ｃ
２０
−アルコキシであり、前記Ｃ
２
〜Ｃ
２０
−アルコキシは、１つ以上のＯ、Ｓ、ＮＲ
５ａ
、ＣＯ、ＳＯもしくはＳＯ
２
によって中断されているか、または
　Ｒ
５
およびＲ
６
は、互いに独立して、Ｃ
６
〜Ｃ
２０
−アリールオキシもしくはＣ
３
〜Ｃ
２０
−ヘテロアリールオキシであり、前記Ｃ
６
〜Ｃ
２０
−アリールオキシもしくはＣ
３
〜Ｃ
２０
−ヘテロアリールオキシは、非置換であるか、もしくは１つ以上のハロゲン、Ｃ
１
〜Ｃ
８
−アルキル、Ｃ
１
〜Ｃ
４
−ハロアルキル、フェニル、Ｃ
１
〜Ｃ
８
−アルキルフェニル、Ｃ
１
〜Ｃ
８
−アルコキシフェニル、ＣＮ、ＮＯ
２
、ＯＲ
３ａ
、ＳＲ
４ａ
、ＮＲ
５ａ
Ｒ
６ａ
、ＣＯＯＲ
３ａ
、（ＣＯ）Ｒ
１ａ
もしくはＳＯ
２
Ｒ
１ａ
によって置換されているか、または
　Ｒ
５
は、Ｒ
２
もしくはＭの炭素原子の１つと一緒になって、５員もしくは６員の飽和もしくは不飽和の環を形成し、前記環は、中断されていないか、もしくはＯ、ＳもしくはＮＲ
５ａ
によって中断されており、かつ前記５員もしくは６員の飽和もしくは不飽和の環は、非置換であるか、もしくは１つ以上のＣ
１
〜Ｃ
２０
−アルキル、ＯＲ
３ａ
、ＳＲ
４ａ
、ＮＲ
５ａ
Ｒ
６ａ
、（ＣＯ）Ｒ
１ａ
、ＮＯ
２
、ハロゲン、Ｃ
１
〜Ｃ
４
−ハロアルキル、ＣＮ、フェニル、Ｃ
１
〜Ｃ
２０
−アルキルフェニル、Ｃ
１
〜Ｃ
８
−アルコキシフェニル、
もしくはＣ
３
〜Ｃ
２０
−シクロアルキルによって置換されており、前記Ｃ
３
〜Ｃ
２０
−シクロアルキルは、中断されていないか、もしくは１つ以上のＯ、Ｓ、ＣＯもしくはＮＲ
５ａ
によって中断されているか、または
　Ｒ
５
およびＲ
６
は、それらが結合されるＮ原子と一緒になって、５員もしくは６員の飽和もしくは不飽和の環を形成し、前記環は、中断されていないか、もしくはＯ、ＳもしくはＮＲ
５ａ
によって中断されており、かつ前記５員もしくは６員の飽和もしくは不飽和の環は、非置換であるか、もしくは１つ以上のＣ
１
〜Ｃ
２０
−アルキル、ＯＲ
３ａ
、ＳＲ
４ａ
、ＮＲ
５ａ
Ｒ
６ａ
、（ＣＯ）Ｒ
１ａ
、ＮＯ
２
、ハロゲン、Ｃ
１
〜Ｃ
４
−ハロアルキル、ＣＮ、フェニル、
もしくはＣ
３
〜Ｃ
２０
−シクロアルキルによって置換されており、前記Ｃ
３
〜Ｃ
２０
−シクロアルキルは、中断されていないか、もしくは１つ以上のＯ、Ｓ、ＣＯもしくはＮＲ
５ａ
によって中断されており；
　Ｒ
５ａ
およびＲ
６ａ
は、互いに独立して、水素、Ｃ
１
〜Ｃ
２０
−アルキル、Ｓ（Ｏ）
ｍ
（Ｃ
１
〜Ｃ
８
−アルキル）、Ｏ（ＣＯ）（Ｃ
１
〜Ｃ
８
−アルキル）、（ＣＯ）（Ｃ
１
〜Ｃ
８
−アルキル）、（ＣＯ）Ｏ（Ｃ
１
〜Ｃ
８
−アルキル）もしくはＣＯＮ（Ｃ
１
〜Ｃ
８
−アルキル）
２
であるか、または、
　Ｒ
５ａ
およびＲ
６ａ
は、互いに独立して、Ｃ
１
〜Ｃ
２０
−アルキルであり、前記Ｃ
１
〜Ｃ
２０
−アルキルは、１つ以上のハロゲン、ＯＨ、ＳＨ、ＣＮ、Ｃ
３
〜Ｃ
８
−アルケンオキシ、ＯＣＨ
２
ＣＨ
２
ＣＮ、ＯＣＨ
２
ＣＨ
２
（ＣＯ）Ｏ（Ｃ
１
〜Ｃ
８
−アルキル）、Ｏ（ＣＯ）（Ｃ
１
〜Ｃ
８
−アルキル）、Ｏ（ＣＯ）Ｃ
２
〜Ｃ
４
−アルケニル、Ｏ（ＣＯ）フェニル、（ＣＯ）ＯＨ、（ＣＯ）Ｏ（Ｃ
１
〜Ｃ
８
−アルキル）、Ｃ
３
〜Ｃ
８
−シクロアルキル、ＳＯ
２
（Ｃ
１
〜Ｃ
４
−ハロアルキル）、Ｏ（Ｃ
１
〜Ｃ
４
−ハロアルキル）、フェニル、Ｃ
１
〜Ｃ
８
−アルキルフェニル、Ｃ
１
〜Ｃ
８
−アルコキシフェニル、Ｃ
３
〜Ｃ
８
−シクロアルキルもしくは１つ以上のＯによって中断されたＣ
３
〜Ｃ
８
−シクロアルキルによって置換されているか、または
　Ｒ
５ａ
およびＲ
６ａ
は、互いに独立して、１つ以上のＯ、Ｓ、Ｎ（Ｃ
１
〜Ｃ
８
−アルキル）、ＣＯ、ＳＯもしくはＳＯ
２
によって中断されたＣ
２
〜Ｃ
２０
−アルキルであり、前記中断されたＣ
２
〜Ｃ
２０
−アルキルは、非置換であるか、もしくはＣ
３
〜Ｃ
８
−シクロアルキル、ＯＨ、ＳＨ、Ｏ（ＣＯ）（Ｃ
１
〜Ｃ
８
−アルキル）、（ＣＯ）Ｏ（Ｃ
１
〜Ｃ
８
−アルキル）、（ＣＯ）Ｎ（Ｃ
１
〜Ｃ
８
−アルキル）
２
、Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルによって置換されており、ここでＣ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、Ｃ
１
〜Ｃ
８
−アルキル、Ｃ
１
〜Ｃ
８
−アルコキシ、Ｃ
１
〜Ｃ
８
−アルキルスルファニルもしくはＮ（Ｃ
１
〜Ｃ
８
−アルキル）
２
によって置換されているか、または
　Ｒ
５ａ
およびＲ
６ａ
は、互いに独立して、Ｃ
２
〜Ｃ
１２
−アルケニルもしくはＣ
３
〜Ｃ
８
−シクロアルキルであり、前記Ｃ
２
〜Ｃ
１２
−アルケニルもしくはＣ
３
〜Ｃ
８
−シクロアルキルは、中断されていないか、もしくは１つ以上のＯ、Ｓ、ＣＯ、Ｎ（Ｃ
１
〜Ｃ
８
−アルキル）もしくはＣＯＯ（Ｃ
１
〜Ｃ
８
−アルキル）によって中断されているか、または
　Ｒ
５ａ
およびＲ
６ａ
は、互いに独立して、Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルであり、前記Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、ＣＮ、ＮＯ
２
、ＯＨ、Ｃ
１
〜Ｃ
８
−アルキル、Ｃ
１
〜Ｃ
４
−ハロアルキル、Ｃ
１
〜Ｃ
８
−アルコキシ、フェニル−Ｃ
１
〜Ｃ
３
−アルキルオキシ、フェノキシ、Ｃ
１
〜Ｃ
８
−アルキルスルファニル、フェニルスルファニル、Ｎ（Ｃ
１
〜Ｃ
８
−アルキル）
２
、ジフェニルアミノ、（ＣＯ）Ｏ（Ｃ
１
〜Ｃ
８
−アルキル）、（ＣＯ）Ｃ
１
〜Ｃ
８
−アルキル、（ＣＯ）Ｎ（Ｃ
１
〜Ｃ
８
−アルキル）
２
、フェニルもしくはベンゾイルによって置換されているか、または
　Ｒ
５ａ
およびＲ
６ａ
は、互いに独立して、Ｃ
１
〜Ｃ
２０
−アルカノイルもしくはＣ
３
〜Ｃ
１２
−アルケノイルであり、前記Ｃ
１
〜Ｃ
２０
−アルカノイルもしくはＣ
３
〜Ｃ
１２
−アルケノイルは、非置換であるか、もしくは１つ以上のハロゲン、フェニル、Ｃ
１
〜Ｃ
８
−アルキルフェニル、Ｃ
１
〜Ｃ
８
−アルコキシフェニル、ＯＨ、Ｃ
１
〜Ｃ
８
−アルコキシ、フェノキシ、Ｃ
１
〜Ｃ
８
−アルキルスルファニル、フェニルスルファニル、Ｎ（Ｃ
１
〜Ｃ
８
−アルキル）
２
もしくはジフェニルアミノによって置換されているか、または
　Ｒ
５ａ
およびＲ
６ａ
は、互いに独立して、Ｃ
１
〜Ｃ
２０
−アルコキシであり、前記Ｃ
１
〜Ｃ
２０
−アルコキシは、非置換であるか、もしくは１つ以上のハロゲン、フェニル、Ｃ
１
〜Ｃ
８
−アルキルフェニルもしくはＣ
１
〜Ｃ
８
−アルコキシフェニルによって置換されているか、または
　Ｒ
５ａ
およびＲ
６ａ
は、互いに独立して、Ｃ
２
〜Ｃ
２０
−アルコキシであり、前記Ｃ
２
〜Ｃ
２０
−アルコキシは、１つ以上のＯ、Ｓ、Ｎ（Ｃ
１
〜Ｃ
８
−アルキル）、ＣＯ、ＳＯもしくはＳＯ
２
によって中断されているか、または
　Ｒ
５ａ
およびＲ
６ａ
は、互いに独立して、Ｃ
６
〜Ｃ
２０
−アリールオキシもしくはＣ
３
〜Ｃ
２０
−ヘテロアリールオキシであり、前記Ｃ
６
〜Ｃ
２０
−アリールオキシもしくはＣ
３
〜Ｃ
２０
−ヘテロアリールオキシは、非置換であるか、もしくは１つ以上のハロゲン、Ｃ
１
〜Ｃ
８
−アルキル、Ｃ
１
〜Ｃ
４
−ハロアルキル、フェニル、Ｃ
１
〜Ｃ
８
−アルキルフェニル、Ｃ
１
〜Ｃ
８
−アルコキシフェニル、ＣＮ、ＮＯ
２
、Ｃ
１
〜Ｃ
８
−アルコキシ、Ｃ
１
〜Ｃ
８
−アルキルスルファニル、Ｎ（Ｃ
１
〜Ｃ
８
−アルキル）
２
、ＣＯ（ＯＣ
１
〜Ｃ
８
−アルキル）、（ＣＯ）（Ｃ
１
〜Ｃ
８
−アルキル）もしくはＳＯ
２
−（Ｃ
１
〜Ｃ
８
−アルキル）によって置換されているか、または
　Ｒ
５ａ
およびＲ
６ａ
は、それらが結合されるＮ原子と一緒になって、５員もしくは６員の飽和もしくは不飽和の環を形成し、前記環は、中断されていないか、もしくはＯ、ＳもしくはＮ（Ｃ
１
〜Ｃ
８
−アルキル）によって中断されており、かつ前記５員もしくは６員の飽和もしくは不飽和の環は、非置換であるか、もしくは１つ以上のＣ
１
〜Ｃ
８
−アルキル、Ｃ
１
〜Ｃ
８
−アルコキシ、Ｃ
１
〜Ｃ
８
−アルキルスルファニル、Ｎ（Ｃ
１
〜Ｃ
８
−アルキル）
２
、ＮＯ
２
、ハロゲン、Ｃ
１
〜Ｃ
４
−ハロアルキル、ＣＮ、フェニルもしくはＣ
３
〜Ｃ
２０
−シクロアルキルによって置換されており、前記Ｃ
３
〜Ｃ
２０
−シクロアルキルは、中断されていないか、もしくは１つ以上のＯ、Ｓ、ＣＯもしくはＮ（Ｃ
１
〜Ｃ
８
−アルキル）によって中断されており；
　Ｒ
７
、Ｒ
８
、Ｒ
９
、Ｒ
１０
およびＲ
１１
は、互いに独立して、水素、Ｃ
１
〜Ｃ
２０
−アルキル、ハロゲン、ＣＮ、ＮＯ
２
、ＯＲ
３
、ＳＲ
４
、ＮＲ
５
Ｒ
６
、ＣＯＯＲ
３
、（ＣＯ）Ｒ
１ａ
、（ＣＯ）ＮＲ
５
Ｒ
６
、ＰＯ（ＯＲ
１ａ
）
２
、Ｓ（Ｏ）
ｍ
Ｒ
１ａ
、
であり、ここで置換基ＯＲ
３
、ＳＲ
４
もしくはＮＲ
５
Ｒ
６
は、場合により、５員もしくは６員の環を、基Ｒ
３
、Ｒ
４
、Ｒ
５
もしくはＲ
６
を介して基Ｘ上にある更なる置換基と一緒に形成するか、または
　Ｒ
７
、Ｒ
８
、Ｒ
９
、Ｒ
１０
およびＲ
１１
は、互いに独立して、Ｃ
１
〜Ｃ
２０
−アルキルであり、前記Ｃ
１
〜Ｃ
２０
−アルキルは、ハロゲン、ＯＲ
３
、ＳＲ
４
、ＮＲ
５
Ｒ
６
、ＣＮ、（ＣＯ）ＯＲ
３
、（ＣＯ）ＮＲ
５
Ｒ
６
、ＰＯ（ＯＲ
１ａ
）
２
、Ｓ（Ｏ）
ｍ
Ｒ
１ａ
、Ｃ
３
〜Ｃ
８
−シクロアルキル（該Ｃ
３
〜Ｃ
８
−シクロアルキルは、中断されていないか、もしくは１つ以上のＯ、Ｓ、ＣＯもしくはＮＲ
５
によって中断されている）、Ｃ
６
〜Ｃ
２０
−アリール、Ｃ
３
〜Ｃ
２０
−ヘテロアリール、Ｃ
６
〜Ｃ
２０
−アロイルおよびＣ
３
〜Ｃ
２０
−ヘテロアリールカルボニル（該Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、フェニル、Ｃ
１
〜Ｃ
２０
−アルキルフェニル、Ｃ
１
〜Ｃ
８
−アルコキシフェニル、Ｃ
１
〜Ｃ
４
−ハロアルキル、ＣＮ、ＮＯ
２
、ＯＲ
３
、ＳＲ
４
、ＮＲ
５
Ｒ
６
、ＰＯ（ＯＲ
１ａ
）
２
もしくはＳ（Ｏ）
ｍ
Ｒ
１ａ
によって置換されている）からなる群から選択される１つ以上の置換基によって置換されているか、または
　Ｒ
７
、Ｒ
８
、Ｒ
９
、Ｒ
１０
およびＲ
１１
は、互いに独立して、１つ以上のＯ、Ｓ、ＮＲ
５
、ＣＯ、ＳＯもしくはＳＯ
２
によって中断されたＣ
２
〜Ｃ
２０
−アルキルであり、前記中断されたＣ
２
〜Ｃ
２０
−アルキルは、非置換であるか、もしくはＣ
３
〜Ｃ
８
−シクロアルキル、ＯＨ、ＳＨ、Ｏ（ＣＯ）Ｒ
１ａ
、（ＣＯ）ＯＲ
３
、（ＣＯ）ＮＲ
５
Ｒ
６
、Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルによって置換されており、ここでＣ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、Ｃ
１
〜Ｃ
８
−アルキル、ＯＲ
３
、ＳＲ
４
もしくはＮＲ
５
Ｒ
６
によって置換されているか、または
　Ｒ
７
、Ｒ
８
、Ｒ
９
、Ｒ
１０
およびＲ
１１
は、互いに独立して、Ｃ
２
〜Ｃ
１２
−アルケニルもしくはＣ
３
〜Ｃ
２０
−シクロアルキルであり、前記Ｃ
２
〜Ｃ
１２
−アルケニルもしくはＣ
３
〜Ｃ
２０
−シクロアルキルは、中断されていないか、もしくは１つ以上のＯ、Ｓ、ＣＯ、ＮＲ
５
もしくはＣＯＯＲ
３
によって中断されているか、または
　Ｒ
７
、Ｒ
８
、Ｒ
９
、Ｒ
１０
およびＲ
１１
は、互いに独立して、Ｃ
６
〜Ｃ
２０
−アリールもしくはＣ
３
〜Ｃ
２０
−ヘテロアリールであり、前記Ｃ
６
〜Ｃ
２０
−アリールもしくはＣ
３
〜Ｃ
２０
−ヘテロアリールは、非置換であるか、もしくはハロゲン、ＣＮ、ＮＯ
２
、ＯＲ
３
、ＳＲ
４
、ＮＲ
５
Ｒ
６
、ＣＯＯＲ
３
、（ＣＯ）Ｒ
１ａ
、（ＣＯ）ＮＲ
５
Ｒ
６
、ＰＯ（ＯＲ
１ａ
）
２
、Ｓ（Ｏ）
ｍ
Ｒ
１ａ
、
、Ｃ
１
〜Ｃ
２０
−アルキル（該Ｃ
１
〜Ｃ
２０
−アルキルは、非置換であるか、もしくは１つ以上のハロゲン、ＣＯＯＲ
３ａ
、ＣＯＮＲ
５
Ｒ
６
、フェニル、Ｃ
３
〜Ｃ
８
−シクロアルキル、Ｃ
３
〜Ｃ
２０
−ヘテロアリール、ＯＲ
３
、ＳＲ
４
もしくはＮＲ
５
Ｒ
６
によって置換されている）、Ｃ
２
〜Ｃ
２０
−アルキル（該Ｃ
２
〜Ｃ
２０
−アルキルは、１つ以上のＯ、ＳもしくはＮＲ
５
によって中断されている）、フェニル、ナフチル、ベンゾイルおよびナフトイル（前記フェニル、ナフチル、ベンゾイルもしくはナフトイルは、非置換であるか、もしくはＯＲ
３
、ＳＲ
４
もしくはＮＲ
５
Ｒ
６
によって置換されている）からなる群から選択される１つ以上の置換基によって置換されているか、または
　Ｒ
８
およびＲ
９
、Ｒ
９
およびＲ
１０
、またはＲ
１０
およびＲ
１１
は、
であり；
　Ｒ
１２
、Ｒ
１３
、Ｒ
１４
、およびＲ
１５
は、互いに独立して、水素、Ｃ
１
〜Ｃ
２０
−アルキル、ハロゲン、ＣＮ、ＮＯ
２
、ＯＲ
３
、ＳＲ
４
、ＮＲ
５
Ｒ
６
、ＣＯＯＲ
３
、（ＣＯ）Ｒ
１ａ
、（ＣＯ）ＮＲ
５
Ｒ
６
、ＰＯ（ＯＲ
１ａ
）
２
、Ｓ（Ｏ）
ｍ
Ｒ
１ａ
、
であり、ここで置換基ＯＲ
３
、ＳＲ
４
もしくはＮＲ
５
Ｒ
６
は、場合により、５員もしくは６員の環を、基Ｒ
３
、Ｒ
４
、Ｒ
５
もしくはＲ
６
を介して基Ｘ上にある更なる置換基と一緒に形成するか、または
　Ｒ
１２
、Ｒ
１３
、Ｒ
１４
、およびＲ
１５
は、互いに独立して、Ｃ
１
〜Ｃ
２０
−アルキルであり、前記Ｃ
１
〜Ｃ
２０
−アルキルは、ハロゲン、ＯＲ
３
、ＳＲ
４
、ＮＲ
５
Ｒ
６
、ＣＮ、（ＣＯ）ＯＲ
３
、（ＣＯ）ＮＲ
５
Ｒ
６
、ＰＯ（ＯＲ
１ａ
）
２
、Ｓ（Ｏ）
ｍ
Ｒ
１ａ
、Ｃ
３
〜Ｃ
８
−シクロアルキル（該Ｃ
３
〜Ｃ
８
−シクロアルキルは、中断されていないか、もしくは１つ以上のＯ、Ｓ、ＣＯもしくはＮＲ
５
によって中断されている）、Ｃ
６
〜Ｃ
２０
−アリール、Ｃ
３
〜Ｃ
２０
−ヘテロアリール、Ｃ
６
〜Ｃ
２０
−アロイルおよびＣ
３
〜Ｃ
２０
−ヘテロアリールカルボニル（該Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、フェニル、Ｃ
１
〜Ｃ
２０
−アルキルフェニル、Ｃ
１
〜Ｃ
８
−アルコキシフェニル、Ｃ
１
〜Ｃ
４
−ハロアルキル、ＣＮ、ＮＯ
２
、ＯＲ
３
、ＳＲ
４
、ＮＲ
５
Ｒ
６
、ＰＯ（ＯＲ
１ａ
）
２
もしくはＳ（Ｏ）
ｍ
Ｒ
１ａ
によって置換されている）からなる群から選択される１つ以上の置換基によって置換されているか、または
　Ｒ
１２
、Ｒ
１３
、Ｒ
１４
、およびＲ
１５
は、互いに独立して、１つ以上のＯ、Ｓ、ＮＲ
５
、ＣＯ、ＳＯもしくはＳＯ
２
によって中断されたＣ
２
〜Ｃ
２０
−アルキルであり、前記中断されたＣ
２
〜Ｃ
２０
−アルキルは、非置換であるか、もしくはＣ
３
〜Ｃ
８
−シクロアルキル、ＯＨ、ＳＨ、Ｏ（ＣＯ）Ｒ
１ａ
、（ＣＯ）ＯＲ
３
、（ＣＯ）ＮＲ
５
Ｒ
６
、Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルによって置換されており、ここでＣ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、Ｃ
１
〜Ｃ
８
−アルキル、ＯＲ
３
、ＳＲ
４
もしくはＮＲ
５
Ｒ
６
によって置換されているか、または
　Ｒ
１２
、Ｒ
１３
、Ｒ
１４
、およびＲ
１５
は、互いに独立して、Ｃ
２
〜Ｃ
１２
−アルケニルもしくはＣ
３
〜Ｃ
２０
−シクロアルキルであり、前記Ｃ
２
〜Ｃ
１２
−アルケニルもしくはＣ
３
〜Ｃ
２０
−シクロアルキルは、中断されていないか、もしくは１つ以上のＯ、Ｓ、ＣＯ、ＮＲ
５
もしくはＣＯＯＲ
３
によって中断されているか、または
　Ｒ
１２
、Ｒ
１３
、Ｒ
１４
、およびＲ
１５
は、互いに独立して、Ｃ
６
〜Ｃ
２０
−アリールもしくはＣ
３
〜Ｃ
２０
−ヘテロアリールであり、前記Ｃ
６
〜Ｃ
２０
−アリールもしくはＣ
３
〜Ｃ
２０
−ヘテロアリールは、非置換であるか、もしくはハロゲン、ＣＮ、ＮＯ
２
、ＯＲ
３
、ＳＲ
４
、ＮＲ
５
Ｒ
６
、ＣＯＯＲ
３
、（ＣＯ）Ｒ
１ａ
、（ＣＯ）ＮＲ
５
Ｒ
６
、ＰＯ（ＯＲ
１ａ
）
２
、Ｓ（Ｏ）
ｍ
−Ｒ
１ａ
、
、Ｃ
１
〜Ｃ
２０
−アルキル（該Ｃ
１
〜Ｃ
２０
−アルキルは、非置換であるか、もしくは１つ以上のハロゲン、ＣＯＯＲ
３ａ
、ＣＯＮＲ
５
Ｒ
６
、フェニル、Ｃ
３
〜Ｃ
８
−シクロアルキル、Ｃ
３
〜Ｃ
２０
−ヘテロアリール、ＯＲ
３
、ＳＲ
４
もしくはＮＲ
５
Ｒ
６
によって置換されている）、Ｃ
２
〜Ｃ
２０
−アルキル（該Ｃ
２
〜Ｃ
２０
−アルキルは、１つ以上のＯ、ＳもしくはＮＲ
５
によって中断されている）、フェニル、ナフチル、ベンゾイルおよびナフトイル（前記フェニル、ナフチル、ベンゾイルもしくはナフトイルは、非置換であるか、もしくはＯＲ
３
、ＳＲ
４
もしくはＮＲ
５
Ｒ
６
によって置換されている）からなる群から選択される１つ以上の置換基によって置換されており；
　Ｒ
１６
およびＲ
１７
は、互いに独立して、水素、Ｃ
１
〜Ｃ
２０
−アルキルであり、前記Ｃ
１
〜Ｃ
２０
−アルキルは、非置換であるか、もしくはハロゲン、ＯＲ
３
、ＳＲ
４
、ＮＲ
５
Ｒ
６
、ＣＮ、（ＣＯ）ＯＲ
３
、（ＣＯ）ＮＲ
５
Ｒ
６
、Ｃ
３
〜Ｃ
８
−シクロアルキル（該Ｃ
３
〜Ｃ
８
−シクロアルキルは、中断されていないか、もしくは１つ以上のＯ、Ｓ、ＣＯもしくはＮＲ
５
によって中断されている）、Ｃ
６
〜Ｃ
２０
−アリール、Ｃ
３
〜Ｃ
２０
−ヘテロアリール、Ｃ
６
〜Ｃ
２０
−アロイルおよびＣ
３
〜Ｃ
２０
−ヘテロアリールカルボニル（該Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、フェニル、Ｃ
１
〜Ｃ
２０
−アルキルフェニル、Ｃ
１
〜Ｃ
８
−アルコキシフェニル、Ｃ
１
〜Ｃ
４
−ハロアルキル、ＣＮ、ＮＯ
２
、ＯＲ
３
、ＳＲ
４
もしくはＮＲ
５
Ｒ
６
によって置換されている）からなる群から選択される１つ以上の置換基によって置換されているか、または
　Ｒ
１６
およびＲ
１７
は、互いに独立して、１つ以上のＯ、Ｓ、ＮＲ
５
、ＣＯ、ＳＯもしくはＳＯ
２
によって中断されたＣ
２
〜Ｃ
２０
−アルキルであり、前記中断されたＣ
２
〜Ｃ
２０
−アルキルは、非置換であるか、もしくはＣ
３
〜Ｃ
８
−シクロアルキル、ＯＨ、ＳＨ、Ｏ（ＣＯ）Ｒ
１ａ
、（ＣＯ）ＯＲ
３
、（ＣＯ）ＮＲ
５
Ｒ
６
、Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルによって置換されており、ここでＣ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、Ｃ
１
〜Ｃ
８
−アルキル、ＯＲ
３
、ＳＲ
４
もしくはＮＲ
５
Ｒ
６
によって置換されているか、または
　Ｒ
１６
およびＲ
１７
は、互いに独立して、Ｃ
２
〜Ｃ
１２
−アルケニルもしくはＣ
３
〜Ｃ
２０
−シクロアルキルであり、前記Ｃ
２
〜Ｃ
１２
−アルケニルもしくはＣ
３
〜Ｃ
２０
−シクロアルキルは、中断されていないか、もしくは１つ以上のＯ、Ｓ、ＣＯ、ＮＲ
５
もしくはＣＯＯＲ
３
によって中断されているか、または
　Ｒ
１６
およびＲ
１７
は、互いに独立して、Ｃ
６
〜Ｃ
２０
−アリールもしくはＣ
３
〜Ｃ
２０
−ヘテロアリールであり、前記Ｃ
６
〜Ｃ
２０
−アリールもしくはＣ
３
〜Ｃ
２０
−ヘテロアリールは、非置換であるか、もしくは１つ以上のハロゲン、Ｃ
１
〜Ｃ
２０
−アルキル、Ｃ
１
〜Ｃ
４
−ハロアルキル、フェニル、Ｃ
１
〜Ｃ
２０
−アルキルフェニル、Ｃ
１
〜Ｃ
８
−アルコキシフェニル、ＣＮ、ＮＯ
２
、ＯＲ
３
、ＳＲ
４
、ＮＲ
５
Ｒ
６
、ＣＯＯＲ
３
、（ＣＯ）Ｒ
１ａ
もしくはＳＯ
２
Ｒ
１ａ
によって置換されているか、または
　Ｒ
１６
およびＲ
１７
は、それらが結合される炭素原子と一緒になって、５員もしくは６員の飽和もしくは不飽和の環を形成し、前記環は、中断されていないか、もしくはＯ、ＳもしくはＮＲ
５ａ
によって中断されており、かつ前記５員もしくは６員の飽和もしくは不飽和の環は、非置換であるか、もしくは１つ以上のＣ
１
〜Ｃ
２０
−アルキル、ＯＲ
３ａ
、ＳＲ
４ａ
、ＮＲ
５ａ
Ｒ
６ａ
、（ＣＯ）Ｒ
１ａ
、ＮＯ
２
、ハロゲン、Ｃ
１
〜Ｃ
４
−ハロアルキル、ＣＮ、フェニルもしくはＣ
３
〜Ｃ
２０
−シクロアルキルによって置換されており、前記Ｃ
３
〜Ｃ
２０
−シクロアルキルは、中断されていないか、もしくは１つ以上のＯ、Ｓ、ＣＯもしくはＮＲ
５ａ
によって中断されており；
　Ａｒ
１
は、Ｃ
６
〜Ｃ
２０
−アリール、Ｃ
３
〜Ｃ
２０
−ヘテロアリール、Ｃ
６
〜Ｃ
２０
−アロイル、Ｃ
３
〜Ｃ
２０
−ヘテロアリールカルボニルもしくは
であり、前記Ｃ
６
〜Ｃ
２０
−アリール、Ｃ
３
〜Ｃ
２０
−ヘテロアリール、Ｃ
６
〜Ｃ
２０
−アロイル、Ｃ
３
〜Ｃ
２０
−ヘテロアリールカルボニルもしくは
は、非置換であるか、もしくはハロゲン、ＣＮ、ＮＯ
２
、ＣＯＯＲ
３
、（ＣＯ）Ｒ
１ａ
、（ＣＯ）ＮＲ
５
Ｒ
６
、ＰＯ（ＯＲ
１ａ
）
２
、Ｓ（Ｏ）
ｍ
Ｒ
１ａ
、
、ＯＲ
３
、ＳＲ
４
、ＮＲ
５
Ｒ
６
（該置換基ＯＲ
３
、ＳＲ
４
もしくはＮＲ
５
Ｒ
６
は、場合により５員もしくは６員の環を、基Ｒ
３
、Ｒ
４
、Ｒ
５
もしくはＲ
６
を介してフェニル環上にある更なる置換基と一緒に形成する）、Ｃ
１
〜Ｃ
２０
−アルキル（該Ｃ
１
〜Ｃ
２０
−アルキルは、非置換であるか、もしくは１つ以上のハロゲン、ＣＯＯＲ
３
、ＣＯＮＲ
５
Ｒ
６
、フェニル、Ｃ
３
〜Ｃ
８
−シクロアルキル、Ｃ
３
〜Ｃ
２０
−ヘテロアリール、ＯＲ
３
、ＳＲ
４
もしくはＮＲ
５
Ｒ
６
によって置換されている）、Ｃ
２
〜Ｃ
２０
−アルキル（該Ｃ
２
〜Ｃ
２０
−アルキルは、１つ以上のＯ、ＳもしくはＮＲ
５
によって中断されている）、Ｃ
２
〜Ｃ
１２
−アルケニルもしくはＣ
３
〜Ｃ
２０
−シクロアルキル（該Ｃ
２
〜Ｃ
１２
−アルケニルもしくはＣ
３
〜Ｃ
２０
−シクロアルキルは、中断されていないか、もしくは１つ以上のＯ、Ｓ、ＣＯ、ＮＲ
５
もしくはＣＯＯＲ
３
によって中断されている）、フェニル、ナフチル、ベンゾイルおよびナフトイル（該フェニル、ナフチル、ベンゾイルもしくはナフトイルは、非置換であるか、もしくはＯＲ
３
、ＳＲ
４
もしくはＮＲ
５
Ｒ
６
によって置換されている）からなる群から選択される１つ以上の置換基によって置換されているか、または
　Ａｒ
１
は、
であり；
　Ａｒ
２
は、フェニレン、ナフチレン、フェニレンカルボニル、ナフチレンカルボニル、
であり、前記フェニレン、ナフチレン、フェニレンカルボニル、ナフチレンカルボニル、
は、非置換であるか、もしくはハロゲン、ＣＮ、ＮＯ
２
、ＣＯＯＲ
３
、（ＣＯ）Ｒ
１ａ
、（ＣＯ）ＮＲ
５
Ｒ
６
、ＰＯ（ＯＲ
１ａ
）
２
、Ｓ（Ｏ）
ｍ
Ｒ
１ａ
、
、ＯＲ
３
、ＳＲ
４
、ＮＲ
５
Ｒ
６
、Ｃ
１
〜Ｃ
２０
−アルキル（該Ｃ
１
〜Ｃ
２０
−アルキルは、非置換であるか、もしくは１つ以上のハロゲン、ＣＯＯＲ
３
、ＣＯＮＲ
５
Ｒ
６
、フェニル、Ｃ
３
〜Ｃ
８
−シクロアルキル、Ｃ
３
〜Ｃ
２０
−ヘテロアリール、ＯＲ
３
、ＳＲ
４
もしくはＮＲ
５
Ｒ
６
によって置換されている）、Ｃ
２
〜Ｃ
１２
−アルケニルもしくはＣ
３
〜Ｃ
２０
−シクロアルキル（該Ｃ
２
〜Ｃ
１２
−アルケニルもしくはＣ
３
〜Ｃ
２０
−シクロアルキルは、中断されていないか、もしくは１つ以上のＯ、Ｓ、ＣＯ、ＮＲ
５
もしくはＣＯＯＲ
３
によって中断されている）、Ｃ
２
〜Ｃ
２０
−アルキル（該Ｃ
２
〜Ｃ
２０
−アルキルは、１つ以上のＯ、ＳもしくはＮＲ
５
によって中断されている）、フェニル、ナフチル、ベンゾイルおよびナフトイル（該フェニル、ナフチル、ベンゾイルもしくはナフトイルは、非置換であるか、もしくはＯＲ
３
、ＳＲ
４
もしくはＮＲ
５
Ｒ
６
によって置換されている）からなる群から選択される１つ以上の置換基によって置換されており；
　Ｍは、Ｃ
１
〜Ｃ
２０
−アルキレンであり、前記Ｃ
１
〜Ｃ
２０
−アルキレンは、非置換であるか、もしくはハロゲン、ＯＲ
３
、ＳＲ
４
、ＮＲ
５
Ｒ
６
、ＣＮ、（ＣＯ）ＯＲ
３
、（ＣＯ）ＮＲ
５
Ｒ
６
、Ｃ
３
〜Ｃ
８
−シクロアルキル（該Ｃ
３
〜Ｃ
８
−シクロアルキルは、中断されていないか、もしくは１つ以上のＯ、Ｓ、ＣＯもしくはＮＲ
５
によって中断されている）、Ｃ
６
〜Ｃ
２０
−アリール、Ｃ
３
〜Ｃ
２０
−ヘテロアリール、Ｃ
６
〜Ｃ
２０
−アロイルおよびＣ
３
〜Ｃ
２０
−ヘテロアリールカルボニル（該Ｃ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、フェニル、Ｃ
１
〜Ｃ
２０
−アルキルフェニル、Ｃ
１
〜Ｃ
８
−アルコキシフェニル、Ｃ
１
〜Ｃ
４
−ハロアルキル、ＣＮ、ＮＯ
２
、ＯＲ
３
、ＳＲ
４
もしくはＮＲ
５
Ｒ
６
によって置換されている）からなる群から選択される１つ以上の置換基によって置換されているか、または
　Ｍは、１つ以上のＯ、Ｓ、ＮＲ
５
、ＣＯ、ＳＯもしくはＳＯ
２
によって中断されたＣ
２
〜Ｃ
２０
−アルキレンであり、前記Ｃ
１
〜Ｃ
２０
−アルキレンもしくはＣ
２
〜Ｃ
２０
−アルキレンは、非置換であるか、もしくはＣ
３
〜Ｃ
８
−シクロアルキル、ＯＨ、ＳＨ、Ｏ（ＣＯ）Ｒ
１ａ
、（ＣＯ）ＯＲ
３
、（ＣＯ）ＮＲ
５
Ｒ
６
、Ｃ
６
〜Ｃ
２０
−アリール、Ｃ
３
〜Ｃ
２０
−ヘテロアリール、Ｃ
６
〜Ｃ
２０
−アロイルおよびＣ
３
〜Ｃ
２０
−ヘテロアリールカルボニルからなる群から選択される１つ以上の置換基によって置換されており、ここでＣ
６
〜Ｃ
２０
−アリール、Ｃ
３
〜Ｃ
２０
−ヘテロアリール、Ｃ
６
〜Ｃ
２０
−アロイルもしくはＣ
３
〜Ｃ
２０
−ヘテロアリールカルボニルは、非置換であるか、もしくは１つ以上のハロゲン、Ｃ
１
〜Ｃ
８
−アルキル、ＯＲ
３
、ＳＲ
４
もしくはＮＲ
５
Ｒ
６
によって置換されているか、または
　Ｍは、Ｃ
２
〜Ｃ
１２
−アルケニレンもしくはＣ
３
〜Ｃ
２０
−シクロアルキレンであり、前記Ｃ
２
〜Ｃ
１２
−アルケニレンもしくはＣ
３
〜Ｃ
２０
−シクロアルキレンは、中断されていないか、もしくは１つ以上のＯ、Ｓ、ＣＯ、ＮＲ
５
もしくはＣＯＯＲ
３
によって中断されているか、または
　Ｍは、Ｃ
６
〜Ｃ
２０
−アリーレンもしくはＣ
３
〜Ｃ
２０
−ヘテロアリーレンであり、前記Ｃ
６
〜Ｃ
２０
−アリーレンもしくはＣ
３
〜Ｃ
２０
−ヘテロアリーレンは、非置換であるか、もしくは１つ以上のハロゲン、Ｃ
１
〜Ｃ
２０
−アルキル、Ｃ
１
〜Ｃ
４
−ハロアルキル、フェニル、Ｃ
１
〜Ｃ
２０
−アルキルフェニル、Ｃ
１
〜Ｃ
８
−アルコキシフェニル、ＣＮ、ＮＯ
２
、ＯＲ
３
、ＳＲ
４
、ＮＲ
５
Ｒ
６
、ＣＯＯＲ
３
、（ＣＯ）Ｒ
１ａ
もしくはＳＯ
２
Ｒ
１ａ
によって置換されており；
　Ｙは、直接結合、Ｏ、Ｓ、ＮＲ
５
もしくはＣＯであり；
　Ｚ
１
は、Ｏ、Ｓ、ＣＯもしくはＣＲ
１６
（Ｒ
１７
）であり；
　Ｚ
２
は、直接結合、Ｏ、ＳまたはＮＲ
５
であり；
　ｍは、１もしくは２であり；かつ
　Ｑは、ＣＯもしくは直接結合である］
　　　　　　　　　　　　　　　（中略）
４．
光重合性組成物であって、
（ａ）少なくとも１種のエチレン性不飽和の光重合性化合物と、
（ｂ）光開始剤として、請求項１に定義される式（Ｉ）もしくは（ＩＩ）の少なくとも１種の化合物と、
を含む光重合性組成物。
５．請求項４に記載の光重合性組成物であって、成分（ａ）が、飽和もしくは不飽和の多塩基性酸無水物と、エポキシ樹脂および不飽和モノカルボン酸の反応の生成物との反応によって得られる樹脂である光重合性組成物。
６．
請求項４に記載の光重合性組成物であって、前記光開始剤（ｂ）に加えて、更なる光開始剤（ｃ）および他の添加剤（ｄ）から選択される少なくとも１種の成分を含む光重合性組成物。
７．
請求項６に記載の光重合性組成物であって、他の添加剤（ｄ）として、顔料もしくは顔料の混合物、または染料もしくは染料の混合物、または１種以上の顔料と１種以上の染料との混合物を含む光重合性組成物。
（２）甲第３号証に記載された発明
　上記記載事項（１７）の請求項４、請求項６を介して請求項１の記載を引用する請求項７の記載に基づけば、甲第３号証には、次の発明（以下、「甲３発明」という。）が記載されていると認められる。なお、式の説明の記載が非常に長いことを考慮して、その記載を省略するが、その内容は、甲第３号証の第９８頁第３行の「wherein」から第１１０頁第１２行に記載のとおりである。
「光重合性組成物であって、
（ａ）少なくとも１種のエチレン性不飽和の光重合性化合物と、
（ｂ）光開始剤として、以下に定義される式（Ｉ）もしくは（ＩＩ）の少なくとも１種の化合物と、
　更なる光開始剤（ｃ）および他の添加剤（ｄ）から選択される少なくとも１種の成分を含み、
　他の添加剤（ｄ）として、顔料もしくは顔料の混合物、または染料もしくは染料の混合物、または１種以上の顔料と１種以上の染料との混合物を含む、
光重合性組成物。
  式（Ｉ）または（ＩＩ）
」
３　甲第４号証の記載事項
　本件特許の優先権主張の日前の平成２７年１１月５日に電気通信回路を通じて公衆に利用可能となった甲第４号証（特開２０１５−１９４６８８号公報）には、以下の記載事項がある。
（１）「【技術分野】
【０００１】
　本発明は、フラットパネルディスプレイやタッチパネルに用いられる透明レジスト組成物、液晶ディスプレイの液晶表示素子や、プラズマディスプレイ、エレクトロルミネッセンスパネル、ビデオカメラ等の表示素子に用いられるカラーフィルタの作成に好適に使用される
カラーレジスト組成物
　　　　　　　　　　　　　　　（中略）
【発明が解決しようとする課題】
【０００９】
　本発明が解決しようとする課題は、アルカリ性現像液によるレジスト現像時に起こるレジストの浮きやハガレによる欠陥を抑制することである。
【課題を解決するための手段】
【００１０】
　本発明者等は、アルカリ現像性樹脂組成物を含有するレジストにおいて、特定の組成の有機溶剤が、レジスト現像時の密着性を向上させ、浮きやハガレを抑制することを見出し本発明に到達した。
　即ち、本発明は、（Ａ）アルカリ現像性樹脂組成物、（Ｂ）光重合開始剤及び（Ｃ）有機溶剤を含有するレジスト組成物において、該（Ｃ）有機溶剤が、プロピレングリコールモノメチルエーテルアセテート（ＰＧＭＥＡ）と、二塩基酸エステルとを必須の成分として含有するレジスト組成物を提供するものである。
　また、本発明は、上記レジスト組成物に、（Ｄ）色材を加えたカラーレジスト組成物を提供するものである。
　また、本発明は、基板上に、着色層及び／又は遮光層（ブラックマトリクス）を具備し、該着色層及び遮光層の少なくとも一層が上記カラーレジスト組成物の硬化物であることを特徴とする液晶表示素子用カラーフィルタを提供するものである。
【発明の効果】
【００１１】
　本発明のレジスト組成物は、アルカリ性現像液によるレジスト現像時に起こるレジストの浮きやハガレによる欠陥を抑制することができる。更に、本発明のカラーレジスト組成物を用いて作製した遮光層若しくは着色層の表面粗さを小さくでき、カラーフィルタの表示ムラの発生を防ぐことが可能になる。」
（２）「【００７８】
［実施例１〜４及び比較例１〜４］レジスト組成物の調製
　[表１]の配合に従い、レジスト組成物Ｎｏ．１〜Ｎｏ．４及び比較レジスト組成物Ｎｏ．１〜Ｎｏ．４を得た。尚、数字は質量部を表す。
　　　　　　　　　　　　　　　（中略）
【００８０】
【表１】
　　　　　　　　　　　　　　　（中略）
【００８３】
　Ａ−１　　アルカリ現像性樹脂組成物１
　Ａ−２　　アルカリ現像性樹脂組成物２
　Ａ−３　　アルカリ現像性樹脂組成物３
　Ｂ−１　　ＮＣＩ−８３１（ＡＤＥＫＡ社製）
　Ｂ−２　ＮＣＩ−９３０（ＡＤＥＫＡ社製）
　Ｂ−３　ＯＸＥ−０１（ＢＡＳＦ社製）
　Ｃ−１　　ＰＧＭＥＡ
　Ｃ−２　　コハク酸ジメチル（沸点２００℃）
　Ｃ−３　　コハク酸ジエチル（沸点２１８℃）
　Ｃ−４　　ＤＢＥ（三協化学社製二塩基酸エステル、沸点１９６〜２２５℃）
　Ｃ−５　　アジピン酸ジメチル（沸点１０９〜１１０℃）
　Ｃ−６　　グルタル酸ジメチル（沸点９６〜１０３℃）
　Ｃ−７　　３−メトキシブチルアセテート（沸点１７２℃）
　Ｃ−８　　３−エトキシプロピオン酸エチル（沸点１７０℃）
　Ｃ−９　シクロヘキサノン
　Ｄ−１　　ＭＡ１００（カーボンブラック；三菱化学社製）
　Ｅ−１　　カヤラッドＤＰＨＡ（ジペンタエリスリトールヘキサアクリレート；日本化薬社製）
　Ｅ−２　ＳＥ−ＴＸ−５０１０（アルコキシシランカップリング剤；ＡＤＥＫＡ社製）
　Ｅ−３　ＫＢＭ−４０３（アルコキシシランカップリング剤：信越化学社製）
【００８４】
　上記実施例１〜４及び比較例１〜４で調製したレジスト組成物Ｎｏ．１〜Ｎｏ．４及び比較レジスト組成物Ｎｏ．１〜Ｎｏ．４について、下記評価を行った。結果を[表１]に示す。
（透明性）
　　基板にレジスト組成物を膜厚２μｍとなるようスピンコートし乾燥させた。１１０℃で２分間プリベークを行った後、１００ｍＪ／ｃｍ２にて高圧水銀ランプを用いて露光し、２３０℃２０分ポストベークを行った。得られたクリア膜について、４００ｎｍにおける透過率が９５％以上あるものを○、９５％未満であるものを×とした。
（密着性）
　上記で得られたクリア膜について、１２０℃、２ａｔｍ、相対湿度１００％の条件下で５時間静置した。ＪＩＳ  Ｋ５６００−５−６の方法に準じて百マス試験を行った。クリア層が全くはがれなかったものを○、少しでもはがれたものを×とした。
（体積抵抗率）
　クロム基板にレジスト組成物を膜厚２μｍとなるようスピンコートし乾燥させた。１１０℃で２分間プリベークを行った後、１００ｍＪ／ｃｍ２にて高圧水銀ランプを用いて露光し、２３０℃、３０分ポストベークを行った。得られたクリア膜について、８５℃８５％の高温高湿装置内で１００時間静置し、体積抵抗率を測定した。
（真空乾燥ムラ）
　基板にレジスト組成物を膜厚２μｍとなるようスピンコートし、１分間静置した。真空乾燥機を用いて５０Ｐａで減圧乾燥を行い、クリア膜の表面にムラのないものを○、ムラが発生したものを×とした。
（感度）
　基板にレジスト組成物を膜厚２μｍとなるようスピンコートし乾燥させた。１１０℃で２分間プリベークを行った後、高圧水銀ランプを用いて露光した。３０ｍＪ／ｃｍ２で硬化したものをＡ、１００ｍＪ／ｃｍ２以上でないと硬化しなかったものをＢとした。
　　　　　　　　　　　　　　　（中略）
【００８７】
　以上より、本発明のレジスト組成物は、感度、透明性に優れ、体積抵抗率が高い。また、本発明のレジスト組成物及びカラーレジスト組成物は、塗膜ムラがなく密着性が高いことが明らかである。」
第６　当審の判断
１　決定の予告で通知した進歩性の取消理由について
（１）本件特許発明１
ア　対比
　本件特許発明１と甲３発明とを対比する。
（ア）甲３発明の「（ｂ）光開始剤として、以下に定義される式（Ｉ）もしくは（ＩＩ）の少なくとも１種の化合物」及び「更なる光開始剤（ｃ）」は、技術的にみて、本件特許発明１の「（ｃ）光重合開始剤」に相当する。
（イ）甲３発明の「他の添加剤（ｄ）として、顔料もしくは顔料の混合物、または染料もしくは染料の混合物、または１種以上の顔料と１種以上の染料との混合物」は、技術的にみて、本件特許発明１の「（ｄ）色材」に相当する。
（ウ）甲３発明の「光重合性組成物」と、本件特許発明１の「感光性樹脂組成物」とは、「感光性組成物」である点で共通する。
（エ）以上より、本件特許発明１と甲３発明とは、
「（ｃ）光重合開始剤及び（ｄ）色材を含有する感光性組成物である感光性組成物。」である点で一致し、以下の点で相違する。
［相違点１］本件特許発明１は、（ａ）アルカリ可溶性樹脂、（ｂ）光重合性モノマー、を含有する感光性樹脂組成物であるのに対し、甲３発明は、（ａ）アルカリ可溶性樹脂、（ｂ）光重合性モノマー、を含有する感光性樹脂組成物であることが明らかでない点。
［相違点２］光重合開始剤が、本件特許発明１では、「一般式（Ｉ）で表される光重合開始剤（ｃ１）、及び、波長３２０ｎｍ〜４００ｎｍの範囲における極大吸収波長が３３４ｎｍ以上であり、フルオレン骨格又はカルバゾール骨格を有する光重合開始剤（ｃ２）を含有」するのに対し、甲３発明は、このように特定されていない点。
［相違点３］（ｄ）色材について、本件特許発明１では、「全固形分に対する前記（ｄ）色材の含有割合が３０質量％以上６０質量％以下」であるのに対し、甲３発明では、全固形分に対する「顔料もしくは顔料の混合物、または染料もしくは染料の混合物、または１種以上の顔料と１種以上の染料との混合物」の含有割合を特定していない点。
イ　判断
　事案に鑑みて［相違点２］について検討する。
(ア)光重合開始剤（ｃ１）について
　甲第３号証の記載事項（１５）のTable 1 には、「（ｂ）光開始剤」の実施例として、OE-1、OE-2、OE7〜OE57、OE59、OE60、OE63、OE74、OE75の構造を有する光開始剤が記載されており、これらは何れも本件特許発明１の一般式（Ｉ）で表される光重合開始剤に包含されるものである。以上の記載に基づけば、甲第３号証には、甲３発明の「（ｂ）光開始剤」として、本件特許発明１の一般式（Ｉ）で表される光重合開始剤を用いることが示唆されていたといえる。
（イ）光重合開始剤（ｃ２）について
　甲第３号証の記載事項（７）には、「The photoinitiator (c) is for example selected from ・・・and/or oxime esters of the carbazol type.」（翻訳文：光開始剤（ｃ）は、例えば・・・および／またはカルバゾール型のオキシムエステルから選択される。）と記載されており、そのような光開始剤の例として、記載事項（８）「ethanone 1-[9-ethyl-6-(2-methylbenzoyl)-9H-carbazol-3-yl]-1-(O-acetyloxime)」（第４７頁第１６〜１７行　翻訳文：エタノン１−［９−エチル−６−（２−メチルベンゾイル）−９Ｈ−カルバゾール−３−イル］−１−（Ｏ−アセチルオキシム））及び「oxime esters described in ・・・, WO2008078678, 」（第４７頁第２９〜３０行　翻訳文：ＷＯ２００８０７８６７８、・・・に記載されるオキシムエステル）が挙げられている。ここで、「ethanone 1-[9-ethyl-6-(2-methylbenzoyl)-9H-carbazol-3-yl]-1-(O-acetyloxime)」は、その化学構造からみて、本件特許発明１の「フルオレン骨格又はカルバゾール骨格を有する」とする要件を満たしている。また、「ethanone 1-[9-ethyl-6-(2-methylbenzoyl)-9H-carbazol-3-yl]-1-(O-acetyloxime)」は、Irgacure OXE02 (ＢＡＳＦ社)として市販されている光開始剤であり、特開２０１１−２６３８４号公報の【図７】に示される分光スペクトルを示すものであって、本件特許発明１の光重合開始剤（ｃ２）における「波長３２０ｎｍ〜４００ｎｍの範囲における極大吸収波長が３３４ｎｍ以上である」とする要件も満たすものである。さらに、国際公開第２００８／０７８６７８号の請求項１における「一般式（Ｉ）」は、本件特許発明１の「フルオレン骨格又はカルバゾール骨格を有する」とする要件を満たしている。そして、国際公開第２００８／０７８６７８号には、「４０５ｎｍや３６５ｎｍ等の長波長の光を効率よく吸収し活性化される高感度の光重合開始剤」（段落[0006]）として、様々なオキシムエステル化合物が挙げられており、表１（段落[0073]）に示されるように、実施例として示される化合物は、何れも本件特許発明１の光重合開始剤（ｃ２）における「波長３２０ｎｍ〜４００ｎｍの範囲における極大吸収波長が３３４ｎｍ以上である」とする要件を満たすものである。
　そうすると、本件特許発明１の光重合開始剤（ｃ２）のように、「波長３２０ｎｍ〜４００ｎｍの範囲における極大吸収波長が３３４ｎｍ以上であり、フルオレン骨格又はカルバゾール骨格を有する光重合開始剤」とする要件を満たす光重合開始剤を採用することは周知技術であるといえる。
　また、甲第４号証には、「カラーレジスト組成物」（記載事項（１））において、光重合開始剤として、「Ｂ−１　ＮＣＩ−８９１（ＡＤＥＫＡ社製）」と、他の光重合開始剤を併用した実験例として、実施例１、実施例３等（記載事項（２））が記載されている。ここで、ＡＤＥＫＡ社製「ＮＣＩ−８９１」は、甲第１０号証（特開２０１４−１１９６４０号公報）の段落【００５５】、【００５６】の記載によれば、本件特許の実施例で用いられている「＜光重合開始剤（２）＞」と同じ化学構造を有しており、本件特許発明１の光重合開始剤（ｃ２）の「波長３２０ｎｍ〜４００ｎｍの範囲における極大吸収波長が３３４ｎｍ以上であり、フルオレン骨格又はカルバゾール骨格を有する」とする要件を満たすものである。
　そして、甲３発明と甲第４号証に記載されたカラーレジスト組成物とは、カラーフィルタのブラックマトリックス等の作製に用いられるものである点で共通する技術分野に属するものである。
（ウ）複数の光重合開始剤を併用することについて
　甲第３号証（記載事項（２））に「Hence, photoinitiators having a high sensitivity are required.」（翻訳文：したがって、高感度を有する光開始剤が必要とされている。）及び「Furthermore the initiators in display applications should contribute to surface smoothness of a pattern, adhesiveness to the substrate etc.」（翻訳文：更に、ディスプレイ用途での開始剤は、パターンの表面平滑性、基材への付着性等に資するべきである。）と記載されているとおり、光重合性組成物に用いられる光開始剤において、「高感度」を有すること及び基材への「付着性」に資することは、一般に求められていることといえる。そして、甲第３号証には、「Photopolymerization can also be accelerated by adding further photosensitizers or coinitiators (as component (d)) which shift or broaden the spectral sensitivity.」（記載事項（１３）　翻訳文：光重合を、スペクトル感度をシフトさせるか、または広げる、さらなる光増感剤または補助開始剤（成分（ｄ）として）を添加することによって促進することもできる。）と記載されている。そうすると、甲第３号証には、光開始剤と、それを補助する開始剤とを併用することにより、スペクトル感度を広げ、光重合を促進させることが示唆されているといえる。
（エ）効果について
　しかしながら、甲第３号証には、列挙される様々な光重合開始剤の中から、本件特許発明１の一般式（Ｉ）で表される光重合開始剤（ｃ１）と、波長３２０ｎｍ〜４００ｎｍの範囲における極大吸収波長が３３４ｎｍ以上であり、フルオレン骨格又はカルバゾール骨格を有する光重合開始剤（ｃ２）との組み合わせを選択することについて、直接の記載はない。
　そして、本件特許の明細書には、「高感度かつ細線密着性に優れた感光性樹脂組成物を提供することができる」（段落【００１８】）、「前記一般式（Ｉ）で表される光重合開始剤（ｃ１）を含有することで、色材粒子表面への光重合開始剤の吸着が促進され、露光時の光重合開始剤の光吸収率が向上すると共に、樹脂成分のＵＶ（Ultraviolet）光透過性が上がって内部硬化性が向上し、細線密着性が良好になる」（段落【００３０】）と記載されており、さらに、光重合開始剤（ｃ２）について、「光重合開始剤（ｃ２）の極大吸収波長を前記下限値以上とすることで内部硬化が高くなる傾向があり、また、前記上限値以下とすることで高感度となる傾向がある。」（段落【００５５】）、「また、表面硬化性の観点から、光重合開始剤（ｃ２）は下記一般式（ＩＩ）で表される光重合開始剤であることが好ましい。」（段落【００５６】、【００５７】）と記載されている。これらの記載に基づけば、本件特許発明１は、一般式（Ｉ）で表される光重合開始剤（ｃ１）については色材粒子表面への吸着が促進されることにより内部での硬化に寄与すること、一般式（Ｉ）とは異なるフルオレン骨格又はカルバゾール骨格を有する光重合開始剤（ｃ２）については光重合開始剤（ｃ１）とは異なる位置（表面）に存在することとなり、光重合開始剤（ｃ１）の吸収波長領域の光を遮蔽することなく樹脂成分の表面を含む領域での硬化に寄与することが理解できる。
　そうすると、本件特許発明１が奏する効果は、スペクトル感度を広げることのみならず、光重合開始剤（ｃ１）と、光重合開始剤（ｃ２）とが、内部硬化及び表面硬化をそれぞれ促進することにより、細線密着性が良好になるというものであるといえる。そして、当業者であっても、このような効果が、甲第３号証や甲第４号証の記載や技術常識に基づいて、予測することができたということはできない。
　そうしてみると、光重合開始剤として、本件特許発明１において特定される「光重合開始剤（ｃ１）」や、「光重合開始剤（ｃ２）」を採用することが、周知技術であるとともに各甲号証において示唆されており、かつ、複数の光重合開始剤を組み合わせることによりスペクトル感度を広げ、光重合を促進させることが甲第３号証に示唆されていたとしても、上記「光重合開始剤（ｃ１）」及び「光重合開始剤（ｃ２）」を組み合わせて用いることにより、内部硬化及び表面硬化をそれぞれ促進させ、細線密着性を良好にすることを、当業者が容易に発明することができたということはできない。
ウ　小括
　以上のとおりであるから、本件特許発明１は、当業者であっても、甲３発明、並びに、甲第３号証及び甲第４号証の記載事項（ないし周知技術）に基づいて容易に発明をすることができたとはいえない。
（２）本件特許発明２、３、５、６、８〜１０
　本件特許発明２、３、５、６、８は、何れも感光性樹脂組成物に関する発明であって、本件特許発明１と同じ、光重合開始剤が「（ｃ）光重合開始剤が、下記一般式（Ｉ）で表される光重合開始剤（ｃ１）、及び、波長３２０ｎｍ〜４００ｎｍの範囲における極大吸収波長が３３４ｎｍ以上であり、フルオレン骨格又はカルバゾール骨格を有する光重合開始剤（ｃ２）を含有」するという要件を具備している。また、本件特許発明９は、本件特許発明１の感光性樹脂組成物を硬化させた硬化物に関する発明であり、本件特許発明１０は、本件特許発明９の硬化物を有する画像表示装置に関する発明である。そうすると、本件特許発明２、３、５、６、８〜１０も、本件特許発明１と同じ理由により、当業者であっても、甲３発明、並びに、甲第３号証及び甲第４号証の記載事項（ないし周知技術）に基づいて容易に発明をすることができたとはいえない。
（３）むすび
　以上のとおりであるから、本件特許発明１〜３、５、６、８〜１０は、当業者であっても、甲３発明、並びに、甲第３号証及び甲第４号証の記載事項（ないし周知技術）に基づいて容易に発明をすることができたものではないから、特許法第２９条第２項の規定により、本件特許発明１〜３、５、６、８〜１０に係る特許を取り消すことはできない。
２　決定の予告で通知したサポート要件の取消理由について
ア　本件特許発明１が解決しようとする課題は、本件特許の明細書の段落【０００９】の記載に基づけば、「高感度かつ細線密着性に優れた感光性樹脂組成物を提供すること」にあるといえる。
　そして、本件特許発明１は、（ｃ）光重合開始剤が、「一般式（Ｉ）で表される光重合開始剤（ｃ１）」及び「波長３２０ｎｍ〜４００ｎｍの範囲における極大吸収波長が３３４ｎｍ以上であり、フルオレン骨格又はカルバゾール骨格を有する光重合開始剤（ｃ２）」を含有すること、「全固形分に対する前記（ｄ）色材の含有割合が３０質量％以上６０質量％以下」であるとする発明特定事項を有している。
イ　ここで、「光重合開始剤（ｃ１）」及び「光重合開始剤（ｃ２）」は、前記１（１）イ（エ）に記載したとおり、一般式（Ｉ）で表される光重合開始剤（ｃ１）については色材粒子表面への吸着が促進されることにより内部での硬化に寄与すること、一般式（Ｉ）とは異なるフルオレン骨格又はカルバゾール骨格を有する光重合開始剤（ｃ２）については光重合開始剤（ｃ１）とは異なる位置に存在することとなり、光重合開始剤（ｃ１）の吸収波長領域の光を遮蔽することなく樹脂成分の表面を含む領域での硬化に寄与することが理解でき、光重合開始剤（ｃ１）と、光重合開始剤（ｃ２）とが、内部硬化及び表面硬化をそれぞれ促進することにより、細線密着性が良好になるというものであるといえる。
ウ　特許異議申立人は、令和元年１０月２４日付けの意見書において、「実施例の開示を参照しても、開示された（ｄ）色材の含有割合は、わずか１点のみ（５２．００質量％）であり、たとえば、色材の含有量が５２．００質量％の半分程度の３０質量％である場合や、５２．００質量％を大きく超える６０質量％の場合などでも、本件訂正発明１の課題が適切に解決され得るかどうかは、いかに当業者であっても、容易に予期し得ないことが明らかである。」と主張している。
　しかしながら、本件特許発明１は、前記アに記載した発明特定事項を有しており、その発明特定事項に基づけば、前記イに記載した効果を奏するものと認められる。そして、「（ｄ）色材の含有割合が３０質量％以上６０質量％以下」であれば、光重合開始剤（ｃ１）による内部硬化が実施でき、色材含有量が多すぎることによる阻害も生じないものと考えられる。
　以上のとおりであるから、特許異議申立人の主張は採用できない。
３　決定の予告で通知した明確性の取消理由について
　本件訂正により、本件特許発明１は「全固形分に対する前記（ｄ）色材の含有割合」について、その上限が特定された。
　したがって、決定の予告で通知した明確性の取消理由が解消していることは、明らかである。
　よって、本件特許発明１〜３、５、６、８〜１０の記載は、特許法第３６条第６項第２号に規定する要件を満たしているから、本件特許発明１〜３、５、６、８〜１０に係る特許を取り消すことはできない。
４　平成３１年３月５日付けで通知した拡大先願の取消理由について
　本件訂正により、本件特許発明１〜３、５、６、８〜１０は、いずれも、本件訂正前の請求項４において特定されていた「光重合開始剤（ｃ２）が、フルオレン骨格又はカルバゾール骨格を有する光重合開始剤」とする要件を具備することとなった。そして、本件訂正前の請求項４に係る発明は、拡大先願の取消理由の対象とされていない。
　したがって、平成３１年３月５日付けで通知した拡大先願の取消理由が解消していることは明らかである。
　よって、本件特許発明１〜３、５、６、８〜１０に係る特許は、特許法第２９条の２の規定により取り消すことはできない。
５　平成３１年３月５日付けで通知した進歩性の取消理由について
　前記「１　決定の予告で通知した進歩性の取消理由について」に記載したとおり、本件特許発明１〜３、５、６、８〜１０は、当業者であっても、甲３発明、甲第３号証及び甲第４号証の記載事項に基づいて容易に発明をすることができたものではないから、特許法第２９条第２項の規定により、本件特許発明１〜３、５、６、８〜１０に係る特許を取り消すことはできない。
６　取消理由通知において採用しなかった特許異議申立理由について
（１）甲第１号証に基づく本件訂正前の請求項４，５に対する異議申立理由
　特許異議申立人は、本件訂正前の請求項４及び請求項５について、甲第１号証に記載の発明であるから、特許法第２９条の２の規定により特許を受けることができないと主張している。
　甲第１号証には、特許異議申立人が主張（特許異議申立書の第４０頁第１０〜１５行）するように、「イルガキュアＯＸＥ−０４とともに、チオキサントン系光重合開始剤として、Ｄｏｕｂｌｅ　ＢｏｎｄＣｈｅｍｉｃａｌ社製のＤＯＵＢＬＥＣＵＲＥ　ＤＥＴＸが併用されており、また、イルガキュアＯＸＥ−０４とともに、アシルフォスフィンオキサイド系光重合開始剤として、ＢＡＳＦ社製のイルガキュア８１９が併用されている」着色組成物調整例４２及び着色組成物調整例４３が記載されている。しかしながら、ＤＯＵＢＬＥＣＵＲＥ　ＤＥＴＸ及びイルガキュア８１９は、いずれも、「フルオレン骨格又はカルバゾール骨格を有する」光重合開始剤ではない。そして、イルガキュアＯＸＥ−０４とともに併用されるＤＯＵＢＬＥＣＵＲＥ　ＤＥＴＸ又はイルガキュア８１９について、波長３２０ｎｍ〜４００ｎｍの範囲における極大吸収波長が３３４ｎｍ以上であり、フルオレン骨格又はカルバゾール骨格を有する光重合開始剤に置き換えることが、当業者にとって自明であったということもできない。
　したがって、本件訂正前の請求項４及び請求項５に係る発明が、甲第１号証に記載されていたに等しい発明であるということはできない。
（２）甲第４、５号証に記載された発明を主引用発明とする異議申立理由
　特許異議申立人は、本件訂正前の請求項１〜１０について、甲第４号証に記載された発明又は甲第５号証に記載された発明を主引用発明として、当業者が容易に発明をすることができたものであるから、特許法第２９条第２項の規定により特許を受けることができないと主張している。
　甲第４号証には、特許異議申立人が主張（特許異議申立書の第５２頁第１２〜２１行）するように、（Ｂ）光重合開始剤として「Ｂ−１　ＮＣＩ−８３１（ＡＤＥＫＡ社製）」と「Ｂ−２　ＮＣＩ−９３０（ＡＤＥＫＡ社製）」を併用することが記載されている。しかしながら、甲第４号証に記載された発明は、レジスト現像時に起こるレジストの浮きやハガレによる欠陥を抑制（段落【０００９】）するものであって、光重合反応によって課題を解決するものではない。そして、「ＮＣＩ−９３０」はジフェニルスルフィド構造を有するものの、本件特許発明１の光重合開始剤（ｃ１）の要件を満たすものではなく、本件特許発明の光重合開始剤（ｃ１）の要件を満たすものとする動機付けを見出せない。したがって、甲第４号証に記載された発明を主引用発明として、本件特許発明１〜３、５、６、８〜１０が容易に発明できたものということができない。
　また、甲第５号証には、特許異議申立人が主張（特許異議申立書第５７頁最終行〜第５８頁下から３行目）するように、ＯＸＥ−０１とともに、フルオレン骨格含有オキシムエステル系重合開始剤を併用することが記載されている。しかしながら、甲第５号証に記載されたフルオレン骨格含有オキシムエステル系重合開始剤は本件特許に記載された化合物と置換基が異なるため、波長３２０ｎｍ〜４００ｎｍの範囲における極大吸収波長が３４０ｎｍ以上である蓋然性が高いということはできない。また、甲第５号証に記載されたフルオレン骨格含有オキシムエステル系重合開始剤を、本件特許発明１の（ｃ２）の要件を満たすものとする動機付けを見出せない。したがって、甲第５号証に記載された発明を主引用発明として、本件特許発明１〜３、５、６、８〜１０が容易に発明できたものということもできない。
第７　むすび
　以上のとおり、取消理由通知に記載された取消理由及び特許異議申立書に記載した特許異議申立理由によっては、本件特許発明１〜３、５、６、８〜１０に係る特許を取り消すことはできない。
　また、他に本件特許発明１〜３、５、６、８〜１０に係る特許を取り消すべき理由を発見しない。
　また、請求項４及び請求項７は、訂正により削除されたため、本件特許の請求項４及び請求項７に係る特許に対して特許異議申立人がした特許異議申立てについては、対象となる請求項が存在しない。
　よって、結論のとおり決定する。
【異議決定日】
令和１年１１月２１日（２０１９．１１．２１）
【訂正の要旨】
審決（決定）の【理由】欄参照。
（５７）【特許請求の範囲】
　【請求項１】
　（ａ）アルカリ可溶性樹脂、（ｂ）光重合性モノマー、（ｃ）光重合開始剤及び（ｄ）色材を含有する感光性樹脂組成物であって、
　前記（ｃ）光重合開始剤が、下記一般式（Ｉ）で表される光重合開始剤（ｃ１）、及び、波長３２０ｎｍ〜４００ｎｍの範囲における極大吸収波長が３３４ｎｍ以上であ
り、フルオレン骨格又はカルバゾール骨格を有する光重合開始剤（ｃ２）を含有し、
　
全固形分に対する前記（ｄ）色材の含有割合が３０質量％以上６０質量％以下であ
　【化１】
（式（Ｉ）中、Ｒ１は置換基を有していてもよいアルキル基又は置換基を有していてもよい芳香族環基を表す。
　Ｒ２は置換基を有していてもよいアルキル基又は置換基を有していてもよい芳香族環基を表す。
　ｋは０又は１を表す。
　Ｒ３〜Ｒ６は各々独立に、任意の１価の置換基を表す。
　ｌ、ｍ及びｏは各々独立に、０〜３の整数を表す。ｎは０又は１を表す。）
　【請求項２】
　全固形分に対する前記（ｃ）光重合開始剤の含有割合が２質量％以上である、請求項１に記載の感光性樹脂組成物。
　【請求項３】
　前記（ｃ）光重合開始剤における、前記光重合開始剤（ｃ１）の含有割合が１質量％以上である、請求項１又は２に記載の感光性樹脂組成物。
　【請求項４】
　
（削除）
　【請求項５】
　前記光重合開始剤（ｃ２）が、下記一般式（ＩＩ）で表される光重合開始剤である、
請求項１〜３のいずれか１項
　【化２】
（式（ＩＩ）中、Ｒ７は置換基を有していてもよいアルキル基又は置換基を有していてもよい芳香族環基を表す。
　Ｒ８は置換基を有していてもよいアルキル基又は置換基を有していてもよい芳香族環基を表す。
　ｐは０又は１を表す。
　Ｒ９は任意の１価の置換基を表す。ｑは０〜３の整数を表す。
　Ｘは−Ｎ（Ｒ１０）−又は−Ｃ（Ｒ１１）（Ｒ１２）−を表す。
　Ｒ１０〜Ｒ１２は各々独立に、水素原子、置換基を有していてもよいアルキル基又は置換基を有していてもよい芳香族環基を表す。Ｒ１１とＲ１２は相互に結合して環を形成していてもよい。）
　【請求項６】
　前記（ｄ）色材がカーボンブラックである、
請求項１〜３、５
　【請求項７】
　
（削除）
　【請求項８】
　前記（ａ）アルカリ可溶性樹脂が、カルボキシル基を有するエポキシ（メタ）アクリレート樹脂を含有する、
請求項１〜３、５、６
　【請求項９】
　
請求項１〜３、５、６、８
　【請求項１０】
　請求項９に記載の硬化物を有する画像表示装置。